"水溶媒における吸収スペクトルの極大波長が550~700nmである水溶性長波染料を少なくとも2種含有するインク組成物であって、該水溶性長波染料の少なくとも1種が下記一般式1で表されるアゾ化合物の第1の水溶性長波染料であり、かつ、該水溶性長波染料の少なくとも1種が前記第1の水溶性長波染料とは異なる第2の水溶性長波染料であり、該第2の水溶性長波染料が1分子中に2~4個の互いに共役するアゾ基を有する化合物であるインク組成物。一般式1中、Aは置換若しくは無置換のアリール基、又は置換若しくは無置換の含窒素5員ヘテロ環基を表す。Gは窒素原子又は-CR2=を表す。R2は、水素原子、スルホ基、カルボキシ基、置換若しくは無置換のカルバモイル基、又はシアノ基を表す。Y2、Y3及びY4はそれぞれ独立に、水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。前記一般式1で表されるアゾ化合物が、下記一般式2-1で表されるアゾ化合物であることを特徴とする請求項1に記載のインク組成物。一般式2-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。Aは置換若しくは無置換のアリール基、又は置換若しくは無置換の含窒素5員ヘテロ環基を表す。Mはそれぞれ独立に水素原子又は一価のカウンターカチオンを表す。前記一般式1又は2-1で表されるアゾ化合物が、下記一般式3-1で表されるアゾ化合物であることを特徴とする請求項1又は2に記載のインク組成物。一般式3-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。前記一般式1、2-1又は3-1で表されるアゾ化合物が、下記一般式4-1で表されるアゾ化合物であることを特徴とする請求項1~3のいずれか1項に記載のインク組成物。一般式4-1中、R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。前記一般式1で表されるアゾ化合物が、下記一般式2-2で表されるアゾ化合物であることを特徴とする請求項1に記載のインク組成物。一般式2-2中、Gは窒素原子又は-CR2=を表す。R2は、水素原子、スルホ基、カルボキシ基、置換若しくは無置換のカルバモイル基、又はシアノ基を表す。R3は、1価の置換基を表す。Aは置換若しくは無置換のアリール基、又は置換若しくは無置換の含窒素5員ヘテロ環基を表す。Mはそれぞれ独立に水素原子又は一価のカウンターカチオンを表す。前記一般式1又は2-2で表されるアゾ化合物が、下記一般式3-2で表されるアゾ化合物であることを特徴とする請求項1又は5に記載のインク組成物。一般式3-2中、Gは窒素原子又は-CR2=を表す。R2は、水素原子、スルホ基、カルボキシ基、置換若しくは無置換のカルバモイル基、又はシアノ基を表す。R3は1価の置換基を表す。X1、X2、X3、X4、及びX5はそれぞれ独立に水素原子、又は1価の置換基を表す。Mはそれぞれ独立に水素原子又は一価のカウンターカチオンを表す。前記一般式1、2-2又は3-2で表されるアゾ化合物が、下記一般式4-2で表されるアゾ化合物であることを特徴とする請求項1、5、6のいずれか1項に記載のインク組成物。一般式4-2中、R3は1価の置換基を表す。X1、X2、X3、X4、及びX5はそれぞれ独立に水素原子、又は1価の置換基を表す。Mはそれぞれ独立に水素原子又は一価のカウンターカチオンを表す。前記一般式1で表されるアゾ化合物が、下記一般式1-3で表されるアゾ化合物であることを特徴とする請求項1に記載のインク組成物。一般式1-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。Y2、Y3及びY4はそれぞれ独立に水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。前記一般式1又は1-3で表されるアゾ化合物が、下記一般式2-3で表されるアゾ化合物であることを特徴とする請求項1又は8に記載のインク組成物。一般式2-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R11、R12、R13、及びR14は、それぞれ独立に水素原子、又は1価の置換基を表す。Mはそれぞれ独立に水素原子又は一価のカウンターカチオンを表す。前記一般式1、1-3又は2-3で表されるアゾ化合物が、下記一般式3-3で表されるアゾ化合物であることを特徴とする請求項1、8、9のいずれか一項に記載のインク組成物。一般式3-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。前記一般式1、1-3又は2-3で表されるアゾ化合物が、下記一般式4-3で表されるアゾ化合物であることを特徴とする請求項1、8、9のいずれか一項に記載のインク組成物。一般式4-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。前記一般式1又は1-3で表されるアゾ化合物が、下記一般式2-4で表されるアゾ化合物であることを特徴とする請求項1又は8に記載のインク組成物。一般式2-4中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R3は、1価の置換基を表す。Mはそれぞれ独立に水素原子又は一価のカウンターカチオンを表す。前記一般式1、1-3又は2-4で表されるアゾ化合物が、下記一般式3-4で表されるアゾ化合物であることを特徴とする請求項1、8、12のいずれか一項に記載のインク組成物。一般式3-4中、R3は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。前記一般式1、1-3又は2-4で表されるアゾ化合物が、下記一般式4-4で表されるアゾ化合物であることを特徴とする請求項1、8、12のいずれか一項に記載のインク組成物。一般式4-4中、R3は、1価の置換基を表す。X1、X2、X3、X4、X5、X6及びX7は、それぞれ独立に水素原子、又は1価の置換基を表す。Mはそれぞれ独立に水素原子又は一価のカウンターカチオンを表す。前記一般式1、2-1、2-2、2-3、2-4、3-1、3-2、3-3、3-4、4-1、4-2、4-3、4-4で表されるアゾ化合物が、スルホ基、カルボキシル基若しくはこれらの塩から選択されるイオン性親水性基を少なくとも3つ以上有することを特徴とする請求項1~14のいずれか1項に記載のインク組成物。前記一般式1、2-1、2-2、2-3、2-4、3-1、3-2、3-3、3-4、4-1、4-2、4-3、4-4で表されるアゾ化合物において、少なくとも1つのMがリチウムイオンであることを特徴とする請求項1~15のいずれか1項に記載のインク組成物。前記一般式1で表される染料において、全てのMがリチウムイオンである、請求項1~16のいずれか1項に記載のインク組成物。前記第2の水溶性長波染料が、下記一般式DC-1、DF-1、DG-1、TA-4、TA-6、TB-1、TC-2、TD-1及びQA-1のいずれかで表される化合物又はその塩である、請求項1~17のいずれか1項に記載のインク組成物。上記一般式DC-1中、WDC、RDC43及びRDC44は各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基、アルキルアミノ基、アリ-ルアミノ基、及びヘテロ環アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、又はスルホ基を表し、各基は更に置換されていても良い。RDC41、RDC42、RDC45及びRDC46は各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、スルファモイル基を表し、各基は更に置換基を有していても良い。但し、RDC41、RDC42が同時に水素原子であることはない。また、RDC43とRDC41、RDC41とRDC42あるいはRDC45とRDC46が結合して5又は6員環を形成しても良い。XDC1、XDC2、XDC3、XDC4、XDC5、XDC6及びXDC7は、一価の基を表す。ただし、一般式DC-1は、カルボキシル基、スルホ基若しくはこれらの塩から選択される少なくともひとつのイオン性親水性基を含む。一般式DF-1中、RDF1、RDF2はそれぞれ独立に水素原子、アルキル基、アルカノイル基、ヒドロキシアルキル基、置換されていてもよいフェニル基、ベンゾイル基又はベンジル基を、RDF3は水素原子、アルキル基、アルコキシ基、アルコキシアルコキシ基、カルボキシル基、又はスルホン酸基を、RDF4、RDF5はそれぞれ独立に置換若しくは非置換のアミノ基、置換若しくは非置換の水酸基又は塩素原子をそれぞれ表し、mDFは1又は2を表す。一般式DG-1中、XDGはN又はCCNを表す。ZDGは置換されていてもよいアルキル基、置換されていてもよいアリール基、又は置換されていてもよいヘテロ環基を表す。ArDGは少なくとも一つのニトロ基で置換されたアリール基であり、更に置換基を有していてもよい。一般式TA-4中、RTA13,RTA14及びRTA15は、それぞれ独立して水素原子、ハロゲン原子、シアノ基、カルボキシル基、スルホ基、炭素数1~4のアルキル基若しくはフェニル基で置換されても良いスルファモイル基、リン酸基、ニトロ基、アシル基、ウレイド基、ヒドロキシル基若しくは炭素数1~4のアルコキシ基で置換されても良い炭素数1~4のアルキル基、ヒドロキシル基、炭素数1~4のアルコキシ基、スルホ基若しくはカルボキシル基で置換されても良い炭素数1~4のアルコキシ基又はアシルアミノ基であり、RTA13,RTA14及びRTA15のうち少なくとも一つはスルホ基又はカルボキシル基である。nTA1は0又は1である。前記式TA-6中、RTA31~RTA39は独立して、H、OH、SO3H、PO3H2、CO2H、NO2、及びNH2からなる群から選ばれる基を表す。一般式TB-1中、RTB1は、炭素数1~4の非置換アルキル基;炭素数2~5のカルボキシ置換アルキル基;非置換フェニル基;スルホ置換フェニル基;又はカルボキシ基;を表し、RTB2はシアノ基;カルバモイル基;又はカルボキシ基を表し、RTB3及びRTB4はそれぞれ独立して水素原子;メチル基;塩素原子;又はスルホ基;を表し、RTB5、RTB6及びRTB7が置換している環は、破線で表される環が存在しない場合にはベンゼン環;又は破線で表される環が存在する場合にはナフタレン環;を表し、RTB5、RTB6及びRTB7はそれぞれ独立して水素原子;カルボキシ基;スルホ基;ヒドロキシ基;炭素数1~4の非置換アルキル基;炭素数1~4の非置換アルコキシ基;ヒドロキシ基、炭素数1~4の非置換アルコキシ基、炭素数1~4のヒドロキシアルコキシ基、スルホ基又はカルボキシ基で置換された炭素数1~4のアルコキシ基;アセチルアミノ基;を表し、基ATBは置換フェニル基又は置換ナフチル基であり、該基ATBの置換基は、カルボキシ基;スルホ基;ヒドロキシ基;非置換ベンゼンスルホニルオキシ基;ベンゼン環がメチル基、ニトロ基又は塩素原子で置換されたベンゼンスルホニルオキシ基;塩素原子;シアノ基;ニトロ基;スルファモイル基;炭素数1~4の非置換アルキル基;炭素数1~4の非置換アルコキシ基;ヒドロキシ基、炭素数1~4の非置換アルコキシ基、スルホ基又はカルボキシ基で置換された炭素数1~4のアルコキシ基;炭素数1~4の非置換アルキルスルホニル基;ヒドロキシ基、スルホ基又はカルボキシ基で置換された炭素数1~4のアルキルスルホニル基;炭素数1~8の非置換アルキルアミノスルホニル基;ヒドロキシ基、スルホ基又はカルボキシ基で置換された炭素数1~8のアルキルアミノスルホニル基;炭素数1~8の非置換アルキルカルボニルアミノ基;炭素数2~9のカルボキシ置換アルキルカルボニルアミノ基;非置換ベンゾイルアミノ基;ベンゼン環がスルホ基、カルボキシ基、塩素原子又は炭素数1~4のアルキル基で置換されたベンゾイルアミノ基;非置換ベンゼンスルホニルアミノ基;ベンゼン環がメチル基、ニトロ基又は塩素原子で置換されたベンゼンスルホニルアミノ基;トリフルオロメチル基;アセチル基;及び、ベンゾイル基;よりなる群から選択される基であり、基BTBは、置換フェニレン基、又は、2位及び5位でアゾ基と結合している2価の置換チオフェン基若しくは2価の置換チアゾール基であり、該基BTBの置換基は、シアノ基;カルバモイル基;炭素数1~4の非置換アルキル基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表す。一般式TC-2中、RTC1は、炭素数1~4のアルキル又は炭素数1~4のアルコキシを表し、nTCは0又は1である。一般式QA-1中、AQA’は下記式QA-1a-1を表し、AQA’の置換位置はアゾ基に対してm-位又はp-位であり、RQA1及びRQA2は、それぞれ独立して水素原子;ハロゲン原子;シアノ基;カルボキシル基;スルホ基;スルファモイル基;N-アルキルアミノスルホニル基;N-フェニルアミノスルホニル基;ホスホ基;ニトロ基;アシル基;ウレイド基;ヒドロキシル基若しくは炭素数1~4のアルコキシ基で置換されても良い炭素数1~4のアルキル基;ヒドロキシル基、炭素数1~4のアルコキシ基、スルホ基若しくはカルボキシル基で置換されても良い炭素数1~4のアルコキシ基;炭素数1~4のアルコキシ基、スルホ基若しくはカルボキシル基で置換されても良いアシルアミノ基を表し、RQA3及びRQA4は、それぞれ独立して水素原子;ハロゲン原子;シアノ基;カルボキシル基;スルホ基;ニトロ基;炭素数1~4のアルキル基;ヒドロキシル基;炭素数1~4のアルコキシ基若しくはスルホ基で置換されても良い炭素数1~4のアルコキシ基を表し、nQAは0又は1である。式QA-1a-1中、RQA5はシアノ基;カルボキシル基;炭素数1~4のアルキル基;炭素数1~4のアルコキシカルボニル基又はフェニル基を表し、RQA6、RQA7及びRQA8は、それぞれ独立して水素原子;ハロゲン原子;シアノ基;カルボキシル基;スルホ基;ニトロ基、炭素数1~4のアルキル基;ヒドロキシル基、炭素数1~4のアルコキシ基若しくはスルホ基で置換されても良い炭素数1~4のアルコキシ基;ヒドロキシル基、炭素数1~4のアルコキシ基若しくはスルホ基で置換されても良いアシルアミノ基を表す。前記一般式1で表される第1の水溶性長波染料の含有量が、インク組成物全質量に対して、0.1~10質量である請求項1~18のいずれか1項に記載のインク組成物。前記第2の水溶性長波染料の含有量が、インク組成物全質量に対して、0.1~10質量である請求項1~19のいずれか1項に記載のインク組成物。前記インク組成物中における前記第1の水溶性長波染料の含有量質量が、前記第2の水溶性長波染料の含有量質量に対して、質量比で0.5倍以上5.0倍以下である請求項1~20のいずれか1項に記載のインク組成物。請求項1~21のいずれか1項に記載のインク組成物を含有するインクジェット記録用インク。請求項22に記載のインクジェット記録用インクを用いる、インクジェット記録方法。支持体上に白色無機顔料粒子を含有する受像層を有する受像材料にインク滴を記録信号に応じて吐出させ、受像材料上に画像を記録するインクジェット記録方法であって、インク滴が請求項22に記載のインクジェット記録用インクからなる、インクジェット記録方法。これまでの研究により、インクジェット記録用インクの性能の改善が行われてきている。特許文献1~13には、黒インク用の染料としてジスアゾ色素、トリスアゾ色素やテトラキスアゾ色素が開示されている。そして、特許文献1~13の実施例には、特定のトリスアゾ色素又はテトラキスアゾ色素について、光及びオゾンガスに対する堅牢性の評価がされている。近年、ブラックインクの使用環境が多様化していることに鑑みると、光及びオゾンガスに対する更に高いレベルの堅牢性を有し、かつ、高濃度領域から低濃度領域におけるグレーバランスに優れたインクが求められる。特に、インクジェット用インクでは、得られる記録物の画像品質向上の観点から、光及びオゾンガスに対する堅牢性に加え、高濃度領域から低濃度領域におけるグレーバランスの向上が望まれている。本発明は、上記課題を解決すべくなされたものであり、光及びオゾンガスに対する堅牢性に優れる画像を形成することができ、かつ、高濃度領域から低濃度領域におけるグレーバランスに優れたインク組成物、該インク組成物を用いたインクジェット記録用インク、及び該インクジェット記録用インクを用いたインクジェット記録方法を提供することを目的とする。本発明者らは、耐光性及び耐オゾン性に優れた画像を形成することができ、着色バランスが良好なインク組成物を詳細に検討したところ、特定の水溶性長波長染料を組み合わせることにより、前記課題を解決できることを見出し、本発明を完成するに至った。前記課題を解決するための手段は、以下のとおりである。1水溶媒における吸収スペクトルの極大波長が550~700nmである水溶性長波染料を少なくとも2種含有するインク組成物であって、該水溶性長波染料の少なくとも1種が下記一般式1で表されるアゾ化合物の第1の水溶性長波染料であり、かつ、該水溶性長波染料の少なくとも1種が前記第1の水溶性長波染料とは異なる第2の水溶性長波染料であり、該第2の水溶性長波染料が1分子中に2~4個の互いに共役するアゾ基を有する化合物であるインク組成物。一般式1中、Aは置換若しくは無置換のアリール基、又は置換若しくは無置換の含窒素5員ヘテロ環基を表す。Gは窒素原子又は-CR2=を表す。R2は、水素原子、スルホ基、カルボキシ基、置換若しくは無置換のカルバモイル基、又はシアノ基を表す。Y2、Y3及びY4はそれぞれ独立に、水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。2前記一般式1で表されるアゾ化合物が、下記一般式2-1で表されるアゾ化合物であることを特徴とする上記1に記載のインク組成物。一般式2-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。Aは置換若しくは無置換のアリール基、又は置換若しくは無置換の含窒素5員ヘテロ環基を表す。Mはそれぞれ独立に水素原子又は一価のカウンターカチオンを表す。3前記一般式1又は2-1で表されるアゾ化合物が、下記一般式3-1で表されるアゾ化合物であることを特徴とする上記1又は2に記載のインク組成物。一般式3-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。4前記一般式1、2-1又は3-1で表されるアゾ化合物が、下記一般式4-1で表されるアゾ化合物であることを特徴とする上記1~3のいずれか1項に記載のインク組成物。一般式4-1中、R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。5前記一般式1で表されるアゾ化合物が、下記一般式2-2で表されるアゾ化合物であることを特徴とする上記1に記載のインク組成物。一般式2-2中、Gは窒素原子又は-CR2=を表す。R2は、水素原子、スルホ基、カルボキシ基、置換若しくは無置換のカルバモイル基、又はシアノ基を表す。R3は、1価の置換基を表す。Aは置換若しくは無置換のアリール基、又は置換若しくは無置換の含窒素5員ヘテロ環基を表す。Mはそれぞれ独立に水素原子又は一価のカウンターカチオンを表す。6前記一般式1又は2-2で表されるアゾ化合物が、下記一般式3-2で表されるアゾ化合物であることを特徴とする上記1又は5に記載のインク組成物。一般式3-2中、Gは窒素原子又は-CR2=を表す。R2は、水素原子、スルホ基、カルボキシ基、置換若しくは無置換のカルバモイル基、又はシアノ基を表す。R3は1価の置換基を表す。X1、X2、X3、X4、及びX5はそれぞれ独立に水素原子、又は1価の置換基を表す。Mはそれぞれ独立に水素原子又は一価のカウンターカチオンを表す。7前記一般式1、2-2又は3-2で表されるアゾ化合物が、下記一般式4-2で表されるアゾ化合物であることを特徴とする上記1、5、6のいずれか1項に記載のインク組成物。一般式4-2中、R3は1価の置換基を表す。X1、X2、X3、X4、及びX5はそれぞれ独立に水素原子、又は1価の置換基を表す。Mはそれぞれ独立に水素原子又は一価のカウンターカチオンを表す。8前記一般式1で表されるアゾ化合物が、下記一般式1-3で表されるアゾ化合物であることを特徴とする上記1に記載のインク組成物。一般式1-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。Y2、Y3及びY4はそれぞれ独立に水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。9前記一般式1又は1-3で表されるアゾ化合物が、下記一般式2-3で表されるアゾ化合物であることを特徴とする上記1又は8に記載のインク組成物。一般式2-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R11、R12、R13、及びR14は、それぞれ独立に水素原子、又は1価の置換基を表す。Mはそれぞれ独立に水素原子又は一価のカウンターカチオンを表す。10前記一般式1、1-3又は2-3で表されるアゾ化合物が、下記一般式3-3で表されるアゾ化合物であることを特徴とする上記1、8、9のいずれか一項に記載のインク組成物。一般式3-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。11前記一般式1、1-3又は2-3で表されるアゾ化合物が、下記一般式4-3で表されるアゾ化合物であることを特徴とする上記1、8、9のいずれか一項に記載のインク組成物。一般式4-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。12前記一般式1又は1-3で表されるアゾ化合物が、下記一般式2-4で表されるアゾ化合物であることを特徴とする上記1又は8に記載のインク組成物。一般式2-4中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R3は、1価の置換基を表す。Mはそれぞれ独立に水素原子又は一価のカウンターカチオンを表す。13前記一般式1、1-3又は2-4で表されるアゾ化合物が、下記一般式3-4で表されるアゾ化合物であることを特徴とする上記1、8、12のいずれか一項に記載のインク組成物。一般式3-4中、R3は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。14前記一般式1、1-3又は2-4で表されるアゾ化合物が、下記一般式4-4で表されるアゾ化合物であることを特徴とする上記1、8、12のいずれか一項に記載のインク組成物。一般式4-4中、R3は、1価の置換基を表す。X1、X2、X3、X4、X5、X6及びX7は、それぞれ独立に水素原子、又は1価の置換基を表す。Mはそれぞれ独立に水素原子又は一価のカウンターカチオンを表す。15前記一般式1、2-1、2-2、2-3、2-4、3-1、3-2、3-3、3-4、4-1、4-2、4-3、4-4で表されるアゾ化合物が、スルホ基、カルボキシル基若しくはこれらの塩から選択されるイオン性親水性基を少なくとも3つ以上有することを特徴とする上記1~14のいずれか1項に記載のインク組成物。16前記一般式1、2-1、2-2、2-3、2-4、3-1、3-2、3-3、3-4、4-1、4-2、4-3、4-4で表されるアゾ化合物において、少なくとも1つのMがリチウムイオンであることを特徴とする上記1~15のいずれか1項に記載のインク組成物。17前記一般式1で表される染料において、全てのMがリチウムイオンである、上記1~16のいずれか1項に記載のインク組成物。18前記第2の水溶性長波染料が、下記一般式DC-1、DF-1、DG-1、TA-4、TA-6、TB-1、TC-2、TD-1及びQA-1のいずれかで表される化合物又はその塩である、上記1~17のいずれか1項に記載のインク組成物。一般式DC-1中、WDC、RDC43及びRDC44は各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基、アルキルアミノ基、アリ-ルアミノ基、及びヘテロ環アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、又はスルホ基を表し、各基は更に置換されていても良い。RDC41、RDC42、RDC45及びRDC46は各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、スルファモイル基を表し、各基は更に置換基を有していても良い。但し、RDC41、RDC42が同時に水素原子であることはない。また、RDC43とRDC41、RDC41とRDC42あるいはRDC45とRDC46が結合して5又は6員環を形成しても良い。XDC1、XDC2、XDC3、XDC4、XDC5、XDC6及びXDC7は、一価の基を表す。ただし、一般式DC-1は、カルボキシル基、スルホ基若しくはこれらの塩から選択される少なくともひとつのイオン性親水性基を含む。一般式DF-1中、RDF1、RDF2はそれぞれ独立に水素原子、アルキル基、アルカノイル基、ヒドロキシアルキル基、置換されていてもよいフェニル基、ベンゾイル基又はベンジル基を、RDF3は水素原子、アルキル基、アルコキシ基、アルコキシアルコキシ基、カルボキシル基、又はスルホン酸基を、RDF4、RDF5はそれぞれ独立に置換若しくは非置換のアミノ基、置換若しくは非置換の水酸基又は塩素原子をそれぞれ表し、mDFは1又は2を表す。一般式DG-1中、XDGはN又はCCNを表す。ZDGは置換されていてもよいアルキル基、置換されていてもよいアリール基、又は置換されていてもよいヘテロ環基を表す。ArDGは少なくとも一つのニトロ基で置換されたアリール基であり、更に置換基を有していてもよい。一般式TA-4中、RTA13,RTA14及びRTA15は、それぞれ独立して水素原子、ハロゲン原子、シアノ基、カルボキシル基、スルホ基、炭素数1~4のアルキル基若しくはフェニル基で置換されても良いスルファモイル基、リン酸基、ニトロ基、アシル基、ウレイド基、ヒドロキシル基若しくは炭素数1~4のアルコキシ基で置換されても良い炭素数1~4のアルキル基、ヒドロキシル基、炭素数1~4のアルコキシ基、スルホ基若しくはカルボキシル基で置換されても良い炭素数1~4のアルコキシ基又はアシルアミノ基であり、RTA13,RTA14及びRTA15のうち少なくとも一つはスルホ基又はカルボキシル基である。nTA1は0又は1である。一般式TA-6中、RTA31~RTA39は独立して、H、OH、SO3H、PO3H2、CO2H、NO2、及びNH2からなる群から選ばれる基を表す。一般式TB-1中、RTB1は、炭素数1~4の非置換アルキル基;炭素数2~5のカルボキシ置換アルキル基;非置換フェニル基;スルホ置換フェニル基;又はカルボキシ基;を表し、RTB2はシアノ基;カルバモイル基;又はカルボキシ基を表し、RTB3及びRTB4はそれぞれ独立して水素原子;メチル基;塩素原子;又はスルホ基;を表し、RTB5、RTB6及びRTB7が置換している環は、破線で表される環が存在しない場合にはベンゼン環;又は破線で表される環が存在する場合にはナフタレン環;を表し、RTB5、RTB6及びRTB7はそれぞれ独立して水素原子;カルボキシ基;スルホ基;ヒドロキシ基;炭素数1~4の非置換アルキル基;炭素数1~4の非置換アルコキシ基;ヒドロキシ基、炭素数1~4の非置換アルコキシ基、炭素数1~4のヒドロキシアルコキシ基、スルホ基又はカルボキシ基で置換された炭素数1~4のアルコキシ基;アセチルアミノ基;を表し、基ATBは置換フェニル基又は置換ナフチル基であり、該基ATBの置換基は、カルボキシ基;スルホ基;ヒドロキシ基;非置換ベンゼンスルホニルオキシ基;ベンゼン環がメチル基、ニトロ基又は塩素原子で置換されたベンゼンスルホニルオキシ基;塩素原子;シアノ基;ニトロ基;スルファモイル基;炭素数1~4の非置換アルキル基;炭素数1~4の非置換アルコキシ基;ヒドロキシ基、炭素数1~4の非置換アルコキシ基、スルホ基又はカルボキシ基で置換された炭素数1~4のアルコキシ基;炭素数1~4の非置換アルキルスルホニル基;ヒドロキシ基、スルホ基又はカルボキシ基で置換された炭素数1~4のアルキルスルホニル基;炭素数1~8の非置換アルキルアミノスルホニル基;ヒドロキシ基、スルホ基又はカルボキシ基で置換された炭素数1~8のアルキルアミノスルホニル基;炭素数1~8の非置換アルキルカルボニルアミノ基;炭素数2~9のカルボキシ置換アルキルカルボニルアミノ基;非置換ベンゾイルアミノ基;ベンゼン環がスルホ基、カルボキシ基、塩素原子又は炭素数1~4のアルキル基で置換されたベンゾイルアミノ基;非置換ベンゼンスルホニルアミノ基;ベンゼン環がメチル基、ニトロ基又は塩素原子で置換されたベンゼンスルホニルアミノ基;トリフルオロメチル基;アセチル基;及び、ベンゾイル基;よりなる群から選択される基であり、基BTBは、置換フェニレン基、又は、2位及び5位でアゾ基と結合している2価の置換チオフェン基若しくは2価の置換チアゾール基であり、該基BTBの置換基は、シアノ基;カルバモイル基;炭素数1~4の非置換アルキル基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表す。一般式TC-2中、RTC1は、炭素数1~4のアルキル又は炭素数1~4のアルコキシを表し、nTCは0又は1である。一般式QA-1中、AQA’は下記式QA-1a-1を表し、AQA’の置換位置はアゾ基に対してm-位又はp-位であり、RQA1及びRQA2は、それぞれ独立して水素原子;ハロゲン原子;シアノ基;カルボキシル基;スルホ基;スルファモイル基;N-アルキルアミノスルホニル基;N-フェニルアミノスルホニル基;ホスホ基;ニトロ基;アシル基;ウレイド基;ヒドロキシル基若しくは炭素数1~4のアルコキシ基で置換されても良い炭素数1~4のアルキル基;ヒドロキシル基、炭素数1~4のアルコキシ基、スルホ基若しくはカルボキシル基で置換されても良い炭素数1~4のアルコキシ基;炭素数1~4のアルコキシ基、スルホ基若しくはカルボキシル基で置換されても良いアシルアミノ基を表し、RQA3及びRQA4は、それぞれ独立して水素原子;ハロゲン原子;シアノ基;カルボキシル基;スルホ基;ニトロ基;炭素数1~4のアルキル基;ヒドロキシル基;炭素数1~4のアルコキシ基若しくはスルホ基で置換されても良い炭素数1~4のアルコキシ基を表し、nQAは0又は1である。一般式QA-1a-1中、RQA5はシアノ基;カルボキシル基;炭素数1~4のアルキル基;炭素数1~4のアルコキシカルボニル基又はフェニル基を表し、RQA6、RQA7及びRQA8は、それぞれ独立して水素原子;ハロゲン原子;シアノ基;カルボキシル基;スルホ基;ニトロ基、炭素数1~4のアルキル基;ヒドロキシル基、炭素数1~4のアルコキシ基若しくはスルホ基で置換されても良い炭素数1~4のアルコキシ基;ヒドロキシル基、炭素数1~4のアルコキシ基若しくはスルホ基で置換されても良いアシルアミノ基を表す。19前記一般式1で表される第1の水溶性長波染料の含有量が、インク組成物全質量に対して、0.1~10質量である上記1~18のいずれか1項に記載のインク組成物。20前記第2の水溶性長波染料の含有量が、インク組成物全質量に対して、0.1~10質量である上記1~19のいずれか1項に記載のインク組成物。21前記インク組成物中における前記第1の水溶性長波染料の含有量質量が、前記第2の水溶性長波染料の含有量質量に対して、質量比で0.5倍以上5.0倍以下である上記1~20のいずれか1項に記載のインク組成物。22上記1~21のいずれか1項に記載のインク組成物を含有するインクジェット記録用インク。23上記22に記載のインクジェット記録用インクを用いる、インクジェット記録方法。24支持体上に白色無機顔料粒子を含有する受像層を有する受像材料にインク滴を記録信号に応じて吐出させ、受像材料上に画像を記録するインクジェット記録方法であって、インク滴が上記22に記載のインクジェット記録用インクからなる、インクジェット記録方法。本発明によれば、耐光性及び耐オゾン性に優れた画像を形成することができ、かつ、高濃度領域から低濃度領域におけるグレーバランスに優れたインク組成物、該インク組成物を用いたインクジェット記録用インク、及び該インクジェット記録用インクを用いたインクジェット記録方法を提供することができる。以下に本発明について詳細に説明する。まず、本発明において、置換基群A’、置換基群J、イオン性親水性基、ハメットの置換基定数σp値について定義する。置換基群A’炭素数1~12の直鎖又は分岐鎖アルキル基、炭素数7~18の直鎖又は分岐鎖アラルキル基、炭素数2~12の直鎖又は分岐鎖アルケニル基、炭素数2~12の直鎖又は分岐鎖アルキニル基、炭素数3~12のシクロアルキル基、炭素数3~12のシクロアルケニル基例えばメチル、エチル、n-プロピル、i-プロピル、n-ブチル、i-ブチル、sec-ブチル、t-ブチル、2-エチルヘキシル、2-メチルスルホニルエチル、3-フェノキシプロピル、トリフルオロメチル、シクロペンチル、ハロゲン原子例えば、塩素原子、臭素原子、アリール基例えば、フェニル、4-t-ブチルフェニル、2,4-ジ-t-アミルフェニル、ヘテロ環基例えば、イミダゾリル、ピラゾリル、トリアゾリル、2-フリル、2-チエニル、2-ピリミジニル、2-ベンゾチアゾリル、シアノ基、ヒドロキシル基、ニトロ基、カルボキシ基、アミノ基、アルキルオキシ基例えば、メトキシ、エトキシ、2-メトキシエトキシ、2-メチルスルホニルエトキシ、アリールオキシ基例えば、フェノキシ、2-メチルフェノキシ、4-t-ブチルフェノキシ、3-ニトロフェノキシ、3-t-ブチルオキシカルボニルフェノキシ、3-メトキシカルボニルフェニルオキシ、アシルアミノ基例えば、アセトアミド、ベンズアミド、4-3-t-ブチル-4-ヒドロキシフェノキシブタンアミド、アルキルアミノ基例えば、メチルアミノ、ブチルアミノ、ジエチルアミノ、メチルブチルアミノ、アリールアミノ基例えば、フェニルアミノ、2-クロロアニリノ、ウレイド基例えば、フェニルウレイド、メチルウレイド、N,N-ジブチルウレイド、スルファモイルアミノ基例えば、N,N-ジプロピルスルファモイルアミノ、アルキルチオ基例えば、メチルチオ、オクチルチオ、2-フェノキシエチルチオ、アリールチオ基例えば、フェニルチオ、2-ブトキシ-5-t-オクチルフェニルチオ、2-カルボキシフェニルチオ、アルキルオキシカルボニルアミノ基例えば、メトキシカルボニルアミノ、アルキルスルホニルアミノ基及びアリールスルホニルアミノ基例えば、メチルスルホニルアミノ、フェニルスルホニルアミノ、p-トルエンスルホニルアミノ、カルバモイル基例えば、N-エチルカルバモイル、N,N-ジブチルカルバモイル、スルファモイル基例えば、N-エチルスルファモイル、N,N-ジプロピルスルファモイル、N,N-ジエチルスルファモイル、N-フェニルスルファモイル、スルホニル基例えば、メチルスルホニル、オクチルスルホニル、フェニルスルホニル、p-トルエンスルホニル、スルホンアミド基例えば、メタンスルホンアミド、ベンゼンスルホンアミド、p-トルエンスルホンアミド、オクタデカン、アルキルオキシカルボニル基例えば、メトキシカルボニル、ブチルオキシカルボニル、ヘテロ環オキシ基例えば、1-フェニルテトラゾール-5-オキシ、2-テトラヒドロピラニルオキシ、アゾ基例えば、フェニルアゾ、4-メトキシフェニルアゾ、4-ピバロイルアミノフェニルアゾ、2-ヒドロキシ-4-プロパノイルフェニルアゾ、アシルオキシ基例えば、アセトキシ、カルバモイルオキシ基例えば、N-メチルカルバモイルオキシ、N-フェニルカルバモイルオキシ、シリルオキシ基例えば、トリメチルシリルオキシ、ジブチルメチルシリルオキシ、アリールオキシカルボニルアミノ基例えば、フェノキシカルボニルアミノ、イミド基例えば、N-スクシンイミド、N-フタルイミド、ヘテロ環チオ基例えば、2-ベンゾチアゾリルチオ、2,4-ジ-フェノキシ-1,3,5-トリアゾール-6-チオ、2-ピリジルチオ、スルフィニル基例えば、3-フェノキシプロピルスルフィニル、ホスホニル基例えば、フェノキシホスホニル、オクチルオキシホスホニル、フェニルホスホニル、アリールオキシカルボニル基例えば、フェノキシカルボニル、アシル基例えば、アセチル、3-フェニルプロパノイル、ベンゾイル、イオン性親水性基カルボキシル基、スルホ基、4級アンモニウム基などが挙げられる。これらの置換基は更に置換されてもよく、更なる置換基としては、以上に説明した置換基群A’から選択される基を挙げることができる。置換基群J例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Jから選択される基を挙げることができる。更に詳しくは、ハロゲン原子としては、例えば、フッ素原子、塩素原子、臭素原子、又はヨウ素原子が挙げられる。アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基例えば、アルコキシ基、アルキルチオ基のアルキル基もこのような概念のアルキル基を表す。詳細には、アルキル基としては、好ましくは、炭素数1から30のアルキル基、例えば、メチル基、エチル基、n-プロピル基、i-プロピル基、t-ブチル基、n-オクチル基、エイコシル基、2-クロロエチル基、2-シアノエチル基、2―エチルヘキシル基等が挙げられ、シクロアルキル基としては、好ましくは、炭素数3から30の置換又は無置換のシクロアルキル基、例えば、シクロヘキシル基、シクロペンチル基、4-n-ドデシルシクロヘキシル基等が挙げられ、ビシクロアルキル基としては、好ましくは、炭素数5から30の置換若しくは無置換のビシクロアルキル基、つまり、炭素数5から30のビシクロアルカンから水素原子を一個取り去った一価の基、例えば、ビシクロ[1,2,2]ヘプタン-2-イル基、ビシクロ[2,2,2]オクタン-3-イル基等が挙げられる。アラルキル基としては、置換若しくは無置換のアラルキル基が挙げられ、置換若しくは無置換のアラルキル基としては、炭素原子数が7~30のアラルキル基が好ましい。例えばベンジル基及び2-フェネチル基を挙げられる。アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数2から30の置換又は無置換のアルケニル基、例えば、ビニル基、アリル基、プレニル基、ゲラニル基、オレイル基等が挙げられ、シクロアルケニル基としては、好ましくは、炭素数3から30の置換若しくは無置換のシクロアルケニル基、つまり、炭素数3から30のシクロアルケンの水素原子を一個取り去った一価の基、例えば、2-シクロペンテン-1-イル基、2-シクロヘキセン-1-イル基等が挙げられ、ビシクロアルケニル基としては、置換若しくは無置換のビシクロアルケニル基、好ましくは、炭素数5から30の置換若しくは無置換のビシクロアルケニル基、つまり二重結合を一個持つビシクロアルケンの水素原子を一個取り去った一価の基、例えば、ビシクロ[2,2,1]ヘプト-2-エン-1-イル基、ビシクロ[2,2,2]オクト-2-エン-4-イル基等が挙げられる。アルキニル基としては、好ましくは、炭素数2から30の置換又は無置換のアルキニル基、例えば、エチニル基、プロパルギル基、トリメチルシリルエチニル基等が挙げられる。アリール基としては、好ましくは、炭素数6から30の置換若しくは無置換のアリール基、例えば、フェニル基、p-トリル基、ナフチル基、m-クロロフェニル基、o-ヘキサデカノイルアミノフェニル基等が挙げられる。ヘテロ環基としては、好ましくは、5又は6員の置換若しくは無置換の芳香族若しくは非芳香族のヘテロ環化合物から一個の水素原子を取り除いた一価の基であり、更に好ましくは、炭素数3から30の5又は6員の芳香族のヘテロ環基、例えば、2-フリル基、2-チエニル基、2-ピリミジニル基、2-ベンゾチアゾリル基等が挙げられる。アルコキシ基としては、好ましくは、炭素数1から30の置換若しくは無置換のアルコキシ基、例えば、メトキシ基、エトキシ基、イソプロポキシ基、t-ブトキシ基、n-オクチルオキシ基、2-メトキシエトキシ基等が挙げられる。アリールオキシ基としては、好ましくは、炭素数6から30の置換若しくは無置換のアリールオキシ基、例えば、フェノキシ基、2-メチルフェノキシ基、4-t-ブチルフェノキシ基、3-ニトロフェノキシ基、2-テトラデカノイルアミノフェノキシ基等が挙げられる。シリルオキシ基としては、好ましくは、炭素数0から20の置換若しくは無置換のシリルオキシ基、例えば、トリメチルシリルオキシ基、ジフェニルメチルシリルオキシ基等が挙げられる。ヘテロ環オキシ基としては、好ましくは、炭素数2から30の置換若しくは無置換のヘテロ環オキシ基、例えば、1-フェニルテトラゾール-5-オキシ基、2-テトラヒドロピラニルオキシ基等が挙げられる。アシルオキシ基としては、好ましくは、ホルミルオキシ基、炭素数2から30の置換若しくは無置換のアルキルカルボニルオキシ基、炭素数6から30の置換若しくは無置換のアリールカルボニルオキシ基、例えば、アセチルオキシ基、ピバロイルオキシ基、ステアロイルオキシ基、ベンゾイルオキシ基、p-メトキシフェニルカルボニルオキシ基等が挙げられる。カルバモイルオキシ基としては、好ましくは、炭素数1から30の置換若しくは無置換のカルバモイルオキシ基、例えば、N,N-ジメチルカルバモイルオキシ基、N,N-ジエチルカルバモイルオキシ基、モルホリノカルボニルオキシ基、N,N-ジ-n-オクチルアミノカルボニルオキシ基、N-n-オクチルカルバモイルオキシ基等が挙げられる。アルコキシカルボニルオキシ基としては、好ましくは、炭素数2から30の置換若しくは無置換アルコキシカルボニルオキシ基、例えば、メトキシカルボニルオキシ基、エトキシカルボニルオキシ基、t-ブトキシカルボニルオキシ基、n-オクチルカルボニルオキシ基等が挙げられる。アリールオキシカルボニルオキシ基としては、好ましくは、炭素数7から30の置換若しくは無置換のアリールオキシカルボニルオキシ基、例えば、フェノキシカルボニルオキシ基、p-メトキシフェノキシカルボニルオキシ基、p-n-ヘキサデシルオキシフェノキシカルボニルオキシ基等が挙げられる。アミノ基としては、アルキルアミノ基、アリールアミノ基、ヘテロ環アミノ基を含み、好ましくは、アミノ基、炭素数1から30の置換若しくは無置換のアルキルアミノ基、炭素数6から30の置換若しくは無置換のアニリノ基、例えば、メチルアミノ基、ジメチルアミノ基、アニリノ基、N-メチル-アニリノ基、ジフェニルアミノ基、トリアジニルアミノ基等が挙げられる。アシルアミノ基としては、好ましくは、ホルミルアミノ基、炭素数1から30の置換若しくは無置換のアルキルカルボニルアミノ基、炭素数6から30の置換若しくは無置換のアリールカルボニルアミノ基、例えば、アセチルアミノ基、ピバロイルアミノ基、ラウロイルアミノ基、ベンゾイルアミノ基、3,4,5-トリ-n-オクチルオキシフェニルカルボニルアミノ基等が挙げられる。アミノカルボニルアミノ基としては、好ましくは、炭素数1から30の置換若しくは無置換のアミノカルボニルアミノ基、例えば、カルバモイルアミノ基、N,N-ジメチルアミノカルボニルアミノ基、N,N-ジエチルアミノカルボニルアミノ基、モルホリノカルボニルアミノ基等が挙げられる。アルコキシカルボニルアミノ基としては、好ましくは、炭素数2から30の置換若しくは無置換アルコキシカルボニルアミノ基、例えば、メトキシカルボニルアミノ基、エトキシカルボニルアミノ基、t-ブトキシカルボニルアミノ基、n-オクタデシルオキシカルボニルアミノ基、N-メチルーメトキシカルボニルアミノ基等が挙げられる。アリールオキシカルボニルアミノ基としては、好ましくは、炭素数7から30の置換若しくは無置換のアリールオキシカルボニルアミノ基、例えば、フェノキシカルボニルアミノ基、p-クロロフェノキシカルボニルアミノ基、m-n-オクチルオキシフェノキシカルボニルアミノ基等が挙げられる。スルファモイルアミノ基としては、好ましくは、炭素数0から30の置換若しくは無置換のスルファモイルアミノ基、例えば、スルファモイルアミノ基、N,N-ジメチルアミノスルホニルアミノ基、N-n-オクチルアミノスルホニルアミノ基等が挙げられる。アルキル又はアリールスルホニルアミノ基としては、好ましくは、炭素数1から30の置換若しくは無置換のアルキルスルホニルアミノ基、炭素数6から30の置換若しくは無置換のアリールスルホニルアミノ基、例えば、メチルスルホニルアミノ基、ブチルスルホニルアミノ基、フェニルスルホニルアミノ基、2,3,5-トリクロロフェニルスルホニルアミノ基、p-メチルフェニルスルホニルアミノ基等が挙げられる。アルキルチオ基としては、好ましくは、炭素数1から30の置換若しくは無置換のアルキルチオ基、例えば、メチルチオ基、エチルチオ基、n-ヘキサデシルチオ基等が挙げられる。アリールチオ基としては、好ましくは、炭素数6から30の置換若しくは無置換のアリールチオ基、例えば、フェニルチオ基、p-クロロフェニルチオ基、m-メトキシフェニルチオ基等が挙げられる。ヘテロ環チオ基としては、好ましくは、炭素数2から30の置換又は無置換のヘテロ環チオ基、例えば、2-ベンゾチアゾリルチオ基、1-フェニルテトラゾール-5-イルチオ基等が挙げられる。スルファモイル基としては、好ましくは、炭素数0から30の置換若しくは無置換のスルファモイル基、例えば、N-エチルスルファモイル基、N-3-ドデシルオキシプロピルスルファモイル基、N,N-ジメチルスルファモイル基、N-アセチルスルファモイル基、N-ベンゾイルスルファモイル基、N-N‘-フェニルカルバモイルスルファモイル基等が挙げられる。アルキル又はアリールスルフィニル基としては、好ましくは、炭素数1から30の置換又は無置換のアルキルスルフィニル基、6から30の置換又は無置換のアリールスルフィニル基、例えば、メチルスルフィニル基、エチルスルフィニル基、フェニルスルフィニル基、p-メチルフェニルスルフィニル基等が挙げられる。アルキル又はアリールスルホニル基としては、好ましくは、炭素数1から30の置換又は無置換のアルキルスルホニル基、6から30の置換又は無置換のアリールスルホニル基、例えば、メチルスルホニル基、エチルスルホニル基、フェニルスルホニル基、p-メチルフェニルスルホニル基等が挙げられる。アシル基としては、好ましくは、ホルミル基、炭素数2から30の置換又は無置換のアルキルカルボニル基、炭素数7から30の置換若しくは無置換のアリールカルボニル基、炭素数2から30の置換若しくは無置換の炭素原子でカルボニル基と結合しているヘテロ環カルボニル基、例えば、アセチル基、ピバロイル基、2-クロロアセチル基、ステアロイル基、ベンゾイル基、p-n-オクチルオキシフェニルカルボニル基、2-ピリジルカルボニル基、2-フリルカルボニル基等が挙げられる。アリールオキシカルボニル基としては、好ましくは、炭素数7から30の置換若しくは無置換のアリールオキシカルボニル基、例えば、フェノキシカルボニル基、o-クロロフェノキシカルボニル基、m-ニトロフェノキシカルボニル基、p-t-ブチルフェノキシカルボニル基等が挙げられる。アルコキシカルボニル基としては、好ましくは、炭素数2から30の置換若しくは無置換アルコキシカルボニル基、例えば、メトキシカルボニル基、エトキシカルボニル基、t-ブトキシカルボニル基、n-オクタデシルオキシカルボニル基等が挙げられる。カルバモイル基としては、好ましくは、炭素数1から30の置換若しくは無置換のカルバモイル基、例えば、カルバモイル基、N-メチルカルバモイル基、N,N-ジメチルカルバモイル基、N,N-ジ-n-オクチルカルバモイル基、N-メチルスルホニルカルバモイル基等が挙げられる。アリール又はヘテロ環アゾ基としては、好ましくは炭素数6から30の置換若しくは無置換のアリールアゾ基、炭素数3から30の置換若しくは無置換のヘテロ環アゾ基、例えば、フェニルアゾ、p-クロロフェニルアゾ、5-エチルチオ-1,3,4-チアジアゾール-2-イルアゾ等が挙げられる。イミド基としては、好ましくは、N-スクシンイミド基、N-フタルイミド基等が挙げられる。ホスフィノ基としては、好ましくは、炭素数0から30の置換若しくは無置換のホスフィノ基、例えば、ジメチルホスフィノ基、ジフェニルホスフィノ基、メチルフェノキシホスフィノ基等が挙げられる。ホスフィニル基としては、好ましくは、炭素数0から30の置換若しくは無置換のホスフィニル基、例えば、ホスフィニル基、ジオクチルオキシホスフィニル基、ジエトキシホスフィニル基等が挙げられる。ホスフィニルオキシ基としては、好ましくは、炭素数0から30の置換若しくは無置換のホスフィニルオキシ基、例えば、ジフェノキシホスフィニルオキシ基、ジオクチルオキシホスフィニルオキシ基等が挙げられる。ホスフィニルアミノ基としては、好ましくは、炭素数0から30の置換若しくは無置換のホスフィニルアミノ基、例えば、ジメトキシホスフィニルアミノ基、ジメチルアミノホスフィニルアミノ基が挙げられる。シリル基としては、好ましくは、炭素数0から30の置換若しくは無置換のシリル基、例えば、トリメチルシリル基、t-ブチルジメチルシリル基、フェニルジメチルシリル基等が挙げられる。イオン性親水性基スルホ基、カルボキシル基、チオカルボキシル基、スルフィノ基、ホスホノ基、ジヒドロキシホスフィノ基、4級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが含まれ、リチウム塩、ナトリウム塩、カリウム塩、アンモニウム塩が好ましく、リチウム塩又はリチウム塩を主成分とする混合塩が更に好ましく、リチウム塩が最も好ましい。本発明の一般式1で表される化合物が含有するイオン性親水性基の対カチオン一価のカウンターカチオンは主成分としてリチウムイオンを含むことが好ましい。対カチオンはすべてリチウムイオンでなくてもよいが、上記各インク組成物中のリチウムイオン濃度は、各インク組成物中の対カチオン全体に対して、50質量以上とすることが好ましく、より好ましくは75質量以上、更に好ましくは80質量であり、特に好ましくは95質量以上である。このような存在比率の条件下において、インク組成物中には、水素イオン、アルカリ金属イオン例えば、ナトリウムイオン、カリウムイオン、アルカリ土類金属イオン例えば、マグネシウムイオン、カルシウムイオンなど、4級アンモニウムイオン、4級ホスホニウムイオン、スルホニウムイオンなどを対カチオンとして含むことができる。上記着色剤の対カチオンの種類及び比率については、日本化学会編新実験化学講座9分析化学1977年丸善及び日本化学会編第4版実験化学講座15分析1991年丸善に、分析方法や元素についての各論が記載されているので、これを参考にして分析方法を選び、分析及び定量することができる。中でもイオンクロマトグラフィー、原子吸光法、誘導結合プラズマ発光分析法ICPなどの分析法によって決定することが容易である。対カチオンがリチウムイオンを含む本発明の着色剤を得る方法としては、いずれの方法を使用してもよい。例えば、1イオン交換樹脂を用いて対カチオンを別のカチオンからリチウムイオンに変換する方法、2リチウムイオンを含む系から酸析又は塩析する方法、3対カチオンがリチウムイオンである原料及び合成中間体を用いて着色剤を形成させる方法、4対カチオンがリチウムイオンである反応剤を用いて、各色着色剤の官能基変換によってイオン性親水性基を導入する方法、5着色剤中のイオン性親水性基の対カチオンが銀イオンである化合物を合成し、これをリチウムハロゲン化物溶液と反応させ析出したハロゲン化銀を除去することで対カチオンをリチウムイオンにする方法、などが挙げられる。各色着色剤中のイオン性親水性基としては、イオン性解離基である限りいかなるものであってもよい。好ましいイオン性親水性基としては、スルホ基塩でもよい、カルボキシル基塩でもよい、水酸基塩でもよい、ホスホノ基塩でもよい及び4級アンモニウム基、アシルスルファモイル基塩でもよい、スルホニルカルバモイル基塩でもよい、スルホニルスルファモイル基塩でもよい等が含まれる。好ましくはスルホ基、カルボキシル基、又は水酸基それらの塩を含むである。イオン性親水性基が塩の場合、好ましいカウンターカチオンはリチウム又はリチウムを主成分とするアルカリ金属例えば、ナトリウム、カリウム、アンモニウム、及び有機のカチオン例えばピリジニウム、テトラメチルアンモニウム、グアニジニウム混合塩を挙げることができ、その中でもリチウム又はリチウムを主成分とするアルカリ金属混合塩が好ましく、特にスルホ基のリチウム塩、カルボキシ基のリチウム塩が、水酸基のリチウム塩が好ましい。ハメットの置換基定数σp値本明細書中で用いられるハメットの置換基定数σp値について説明する。ハメット則はベンゼン誘導体の反応又は平衡に及ぼす置換基の影響を定量的に論ずるために1935年L.P.Hammettにより提唱された経験則であるが、これは今日広く妥当性が認められている。ハメット則に求められた置換基定数にはσp値とσm値があり、これらの値は多くの一般的な成書に見出すことができるが、例えば、J.A.Dean編、Lange’sHandbookofChemistry第12版、1979年McGraw-Hillや化学の領域増刊、122号、96~103頁、1979年南光堂に詳しい。なお、本発明において各置換基をハメットの置換基定数σpにより限定したり説明したりするが、これは上記の成書で見出せる、文献既知の値がある置換基にのみ限定されるという意味ではなく、その値が文献未知であってもハメット則に基づいて測定した場合にその範囲内に含まれるであろう置換基をも含むことはいうまでもない。本発明にかかる化合物はベンゼン誘導体ではないが、置換基の電子効果を示す尺度として、置換位置に関係なくσp値を使用する。本発明においては今後、σp値をこのような意味で使用する。なお、本発明においては、化合物が塩である場合は、インク中では塩はイオンに解離して存在しているが、便宜上、塩を含有すると表現する。次に、本願における基や置換基について説明する。ハロゲン原子としては、フッ素原子、塩素原子及び臭素原子が挙げられる。本明細書において、脂肪族基は、アルキル基、置換アルキル基、アルケニル基、置換アルケニル基、アルキニル基、置換アルキニル基、アラルキル基及び置換アラルキル基を意味する。脂肪族基は分岐を有していてもよく、また環を形成していてもよい。脂肪族基の炭素原子数は1~20であることが好ましく、1~16であることが更に好ましい。アラルキル基及び置換アラルキル基のアリール部分はフェニル又はナフチルであることが好ましく、フェニルが特に好ましい。脂肪族基の例には、メチル、エチル、ブチル、イソプロピル、t-ブチル、ヒドロキシエチル、メトキシエチル、シアノエチル、トリフルオロメチル、3-スルホプロピル、4-スルホブチル、シクロヘキシル基、ベンジル基、2-フェネチル基、ビニル基、及びアリル基を挙げることができる。本明細書において、1価の芳香族基はアリール基及び置換アリール基を意味する。アリール基は、フェニル又はナフチルであることが好ましく、フェニルが特に好ましい。1価の芳香族基の炭素原子数は6~20であることが好ましく、6から16が更に好ましい。1価の芳香族基の例には、フェニル、p-トリル、p-メトキシフェニル、o-クロロフェニル及びm-3-スルホプロピルアミノフェニルが含まれる。2価の芳香族基は、これらの1価の芳香族基を2価にしたものであり、その例にはとしてフェニレン、p-トリレン、p-メトキシフェニレン、o-クロロフェニレン及びm-3-スルホプロピルアミノフェニレン、ナフチレンなどが含まれる。複素環基には、置換基を有する複素環基及び無置換の複素環基が含まれる。複素環に脂肪族環、芳香族環又は他の複素環が縮合していてもよい。複素環基としては、5員又は6員環の複素環基が好ましく、複素環のヘテロ原子としてはN、O、及びSをあげることができる。上記置換基の例には、脂肪族基、ハロゲン原子、アルキル及びアリールスルホニル基、アシル基、アシルアミノ基、スルファモイル基、カルバモイル基、イオン性親水性基などが含まれる。複素環基の例には、2-ピリジル基、2-チエニル基、2-チアゾリル基、2-ベンゾチアゾリル基、2-ベンゾオキサゾリル基及び2-フリル基が含まれる。2価の複素環基は前記の1価の複素環中の水素原子を取り除いて、結合手になった基である。カルバモイル基には、置換基を有するカルバモイル基及び無置換のカルバモイル基が含まれる。前記置換基の例には、アルキル基が含まれる。前記カルバモイル基の例には、メチルカルバモイル基及びジメチルカルバモイル基が含まれる。アルコキシカルボニル基には、置換基を有するアルコキシカルボニル基及び無置換のアルコキシカルボニル基が含まれる。アルコキシカルボニル基としては、炭素原子数が2~20のアルコキシカルボニル基が好ましい。置換基の例には、イオン性親水性基が含まれる。前記アルコキシカルボニル基の例には、メトキシカルボニル基及びエトキシカルボニル基が含まれる。アリールオキシカルボニル基には、置換基を有するアリールオキシカルボニル基及び無置換のアリールオキシカルボニル基が含まれる。アリールオキシカルボニル基としては、炭素原子数が7~20のアリールオキシカルボニル基が好ましい。前記置換基の例には、イオン性親水性基が含まれる。前記アリールオキシカルボニル基の例には、フェノキシカルボニル基が含まれる。複素環オキシカルボニル基には、置換基を有する複素環オキシカボニル基及び無置換の複素環オキシカルボニル基が含まれる。複素環オキシカルボニル基としては、炭素原子数が2~20の複素環オキシカルボニル基が好ましい。前記置換基の例には、イオン性親水性基が含まれる。前記複素環オキシカルボニル基の例には、2-ピリジルオキシカルボニル基が含まれる。アシル基には、置換基を有するアシル基及び無置換のアシル基が含まれる。前記アシル基としては、炭素原子数が1~20のアシル基が好ましい。上記置換基の例には、イオン性親水性基が含まれる。上記アシル基の例には、アセチル基及びベンゾイル基が含まれる。アルコキシ基には、置換基を有するアルコキシ基及び無置換のアルコキシ基が含まれる。アルコキシ基としては、炭素原子数が1~20のアルコキシ基が好ましい。置換基の例には、アルコキシ基、ヒドロキシ基、及びイオン性親水性基が含まれる。上記アルコキシ基の例には、メトキシ基、エトキシ基、イソプロポキシ基、メトキシエトキシ基、ヒドロキシエトキシ基及び3-カルボキシプロポキシ基が含まれる。アリールオキシ基には、置換基を有するアリールオキシ基及び無置換のアリールオキシ基が含まれる。アリールオキシ基としては、炭素原子数が6~20のアリールオキシ基が好ましい。上記置換基の例には、アルコキシ基及びイオン性親水性基が含まれる。上記アリールオキシ基の例には、フェノキシ基、p-メトキシフェノキシ基及びo-メトキシフェノキシ基が含まれる。複素環オキシ基には、置換基を有する複素環オキシ基及び無置換の複素環オキシ基が含まれる。上記複素環オキシ基としては、炭素原子数が2~20の複素環オキシ基が好ましい。上記置換基の例には、アルキル基、アルコキシ基、及びイオン性親水性基が含まれる。上記複素環オキシ基の例には、3-ピリジルオキシ基、3-チエニルオキシ基が含まれる。シリルオキシ基としては、炭素原子数が1~20の脂肪族基、芳香族基が置換したシリルオキシ基が好ましい。シリルオキシ基の例には、トリメチルシリルオキシ、ジフェニルメチルシリルオキシが含まれる。アシルオキシ基には、置換基を有するアシルオキシ基及び無置換のアシルオキシ基が含まれる。アシルオキシ基としては、炭素原子数1~20のアシルオキシ基が好ましい。前記置換基の例には、イオン性親水性基が含まれる。アシルオキシ基の例には、アセトキシ基及びベンゾイルオキシ基が含まれる。カルバモイルオキシ基には、置換基を有するカルバモイルオキシ基及び無置換のカルバモイルオキシ基が含まれる。置換基の例には、アルキル基が含まれる。カルバモイルオキシ基の例には、N-メチルカルバモイルオキシ基が含まれる。アルコキシカルボニルオキシ基には、置換基を有するアルコキシカルボニルオキシ基及び無置換のアルコキシカルボニルオキシ基が含まれる。アルコキシカルボニルオキシ基としては、炭素原子数が2~20のアルコキシカルボニルオキシ基が好ましい。アルコキシカルボニルオキシ基の例には、メトキシカルボニルオキシ基、イソプロポキシカルボニルオキシ基が含まれる。アリールオキシカルボニルオキシ基には、置換基を有するアリールオキシカルボニルオキシ基及び無置換のアリールオキシカルボニルオキシ基が含まれる。アリールオキシカルボニルオキシ基としては、炭素原子数が7~20のアリールオキシカルボニルオキシ基が好ましい。アリールオキシカルボニルオキシ基の例には、フェノキシカルボニルオキシ基が含まれる。アミノ基には、アルキル基、アリール基又は複素環基で置換されたアミノ基が含まれ、アルキル基、アリール基及び複素環基は更に置換基を有していてもよい。アルキルアミノ基としては、炭素原子数1~20のアルキルアミノ基が好ましい。置換基の例には、イオン性親水性基が含まれる。アルキルアミノ基の例には、メチルアミノ基及びジエチルアミノ基が含まれる。アリールアミノ基には、置換基を有するアリールアミノ基及び無置換のアリールアミノ基、更にはアニリノ基が含まれる。アリールアミノ基としては、炭素原子数が6~20のアリールアミノ基が好ましい。置換基の例としては、ハロゲン原子、及びイオン性親水性基が含まれる。アリールアミノ基の例としては、フェニルアミノ基及び2-クロロフェニルアミノ基が含まれる。複素環アミノ基には、置換基を有する複素環アミノ基及び無置換の複素環アミノ基が含まれる。複素環アミノ基としては、炭素数2~20個の複素環アミノ基が好ましい。置換基の例としては、アルキル基、ハロゲン原子、及びイオン性親水性基が含まれる。アシルアミノ基には、置換基を有するアシルアミノ基及び無置換基のアシルアミノ基が含まれる。前記アシルアミノ基としては、炭素原子数が2~20のアシルアミノ基が好ましい。置換基の例には、イオン性親水性基が含まれる。アシルアミノ基の例には、アセチルアミノ基、プロピオニルアミノ基、ベンゾイルアミノ基、N-フェニルアセチルアミノ及び3,5-ジスルホベンゾイルアミノ基が含まれる。ウレイド基には、置換基を有するウレイド基及び無置換のウレイド基が含まれる。ウレイド基としては、炭素原子数が1~20のウレイド基が好ましい。置換基の例には、アルキル基及びアリール基が含まれる。ウレイド基の例には、3-メチルウレイド基、3,3-ジメチルウレイド基及び3-フェニルウレイド基が含まれる。スルファモイルアミノ基には、置換基を有するスルファモイルアミノ基及び無置換のスルファモイルアミノ基が含まれる。置換基の例には、アルキル基が含まれる。スルファモイルアミノ基の例には、N,N-ジプロピルスルファモイルアミノ基が含まれる。アルコキシカルボニルアミノ基には、置換基を有するアルコキシカルボニルアミノ基及び無置換のアルコキシカルボニルアミノ基が含まれる。アルコキシカルボニルアミノ基としては、炭素原子数が2~20のアルコキシカルボニルアミノ基が好ましい。置換基の例には、イオン性親水性基が含まれる。アルコキシカルボニルアミノ基の例には、エトキシカルボニルアミノ基が含まれる。アリールオキシカルボニルアミノ基には、置換基を有するアリールオキシカボニルアミノ基及び無置換のアリールオキシカルボニルアミノ基が含まれる。アリールオキシカルボニルアミノ基としては、炭素原子数が7~20のアリールオキシカルボニルアミノ基が好ましい。置換基の例には、イオン性親水性基が含まれる。アリールオキシカルボニルアミノ基の例には、フェノキシカルボニルアミノ基が含まれる。アルキル及びアリールスルホニルアミノ基には、置換基を有するアルキル及びアリールスルホニルアミノ基、及び無置換のアルキル及びアリールスルホニルアミノ基が含まれる。スルホニルアミノ基としては、炭素原子数が1~20のスルホニルアミノ基が好ましい。置換基の例には、イオン性親水性基が含まれる。これらスルホニルアミノ基の例には、メチルスルホニルアミノ基、N-フェニル-メチルスルホニルアミノ基、フェニルスルホニルアミノ基、及び3-カルボキシフェニルスルホニルアミノ基が含まれる。複素環スルホニルアミノ基には、置換基を有する複素環スルホニルアミノ基及び無置換の複素環スルホニルアミノ基が含まれる。複素環スルホニルアミノ基としては、炭素原子数が1~12の複素環スルホニルアミノ基が好ましい。置換基の例には、イオン性親水性基が含まれる。複素環スルホニルアミノ基の例には、2-チオフェンスルホニルアミノ基、3-ピリジンスルホニルアミノ基が含まれる。複素環スルホニル基には、置換基を有する複素環スルホニル基及び無置換の複素環スルホニル基が含まれる。複素環スルホニル基としては、炭素原子数が1~20の複素環スルホニル基が好ましい。置換基の例には、イオン性親水性基が含まれる。複素環スルホニル基の例には、2-チオフェンスルホニル基、3-ピリジンスルホニル基が含まれる。複素環スルフィニル基には、置換基を有する複素環スルフィニル基及び無置換の複素環スルフィニル基が含まれる。複素環スルフィニル基としては、炭素原子数が1~20の複素環スルフィニル基が好ましい。置換基の例には、イオン性親水性基が含まれる。複素環スルフィニル基の例には、4-ピリジンスルフィニル基が含まれる。アルキル、アリール及び複素環チオ基には、置換基を有するアルキル、アリール及び複素環チオ基と無置換のアルキル、アリール及び複素環チオ基が含まれる。アルキル、アリール及び複素環チオ基としては、炭素原子数が1から20のものが好ましい。置換基の例には、イオン性親水性基が含まれる。アルキル、アリール及び複素環チオ基の例には、メチルチオ基、フェニルチオ基、2-ピリジルチオ基が含まれる。アルキル及びアリールスルホニル基には、置換基を有するアルキル及びアリールスルホニル基、無置換のアルキル及びアリールスルホニル基が含まれる。アルキル及びアリールスルホニル基の例としては、それぞれメチルスルホニル基及びフェニルスルホニル基を挙げることができる。アルキル及びアリールスルフィニル基には、置換基を有するアルキル及びアリールスルフィニル基、無置換のアルキル及びアリールスルフィニル基が含まれる。アルキル及びアリールスルフィニル基の例としては、それぞれメチルスルフィニル基及びフェニルスルフィニル基を挙げることができる。スルファモイル基には、置換基を有するスルファモイル基及び無置換のスルファモイル基が含まれる。置換基の例には、アルキル基が含まれる。スルファモイル基の例には、ジメチルスルファモイル基及びジ-2-ヒドロキシエチルスルファモイル基が含まれる。また、本発明における置換基とは、置換可能な基であればよく、例えば脂肪族基、アリール基、ヘテロ環基、アシル基、アシルオキシ基、アシルアミノ基、脂肪族オキシ基、アリールオキシ基、ヘテロ環オキシ基、脂肪族オキシカルボニル基、アリールオキシカルボニル基、ヘテロ環オキシカルボニル基、カルバモイル基、脂肪族スルホニル基、アリールスルホニル基、ヘテロ環スルホニル基、脂肪族スルホニルオキシ基、アリールスルホニルオキシ基、ヘテロ環スルホニルオキシ基、スルファモイル基、脂肪族スルホンアミド基、アリールスルホンアミド基、ヘテロ環スルホンアミド基、アミノ基、脂肪族アミノ基、アリールアミノ基、ヘテロ環アミノ基、脂肪族オキシカルボニルアミノ基、アリールオキシカルボニルアミノ基、ヘテロ環オキシカルボニルアミノ基、脂肪族スルフィニル基、アリールスルフィニル基、脂肪族チオ基、アリールチオ基、ヒドロキシ基、シアノ基、スルホ基、カルボキシ基、脂肪族オキシアミノ基、アリールオキシアミノ基、カルバモイルアミノ基、スルファモイルアミノ基、ハロゲン原子、スルファモイルカルバモイル基、カルバモイルスルファモイル基、ジ脂肪族オキシホスフィニル基、ジアリールオキシホスフィニル基、イオン性親水性基例えば、カルボキシル基、スルホ基、ホスホノ基及び4級アンモニウム基等を挙げることができる。これらの置換基は更に置換されてもよく、更なる置換基としては、以上に説明した置換基から選択される基を挙げることができる。以下に、本発明のインク組成物について説明する。本発明のインク組成物は、水溶媒における吸収スペクトルの極大波長が550~700nmである水溶性長波染料を少なくとも2種含有するインク組成物であって、該水溶性長波染料の少なくとも1種が下記一般式1で表される第1の水溶性長波染料以下一般式1で表される染料をアゾ染料と表記する場合があるであり、かつ、該水溶性長波染料の少なくとも1種が前記第1の水溶性長波染料とは異なる第2の水溶性長波染料であり、該第2の水溶性長波染料が1分子中に2~4個の互いに共役するアゾ基を有する化合物である本発明に係る第1の水溶性長波染料及び第2の水溶性長波染料は、水溶性で、水溶媒における吸収スペクトルの極大波長吸収極大を550~700nmに有するものである。本発明に係る第1の水溶性長波染料及び第2の水溶性長波染料は、水溶媒における吸収スペクトルの半値幅が100nm以上であることが好ましく、より好ましくは120~500nm、更に好ましくは120~350nmである。上記第1及び第2の水溶性長波染料の吸収スペクトルは、単一化合物を用いて測定されたものである。即ち、上記第1及び第2の水溶性長波染料は、水溶媒における吸収スペクトルを測定する場合、複数の化合物を組み合わせることにより所望の吸収極大及び半値幅といった物性を示すものではなく、1つの化合物によりかかる物性を示すことを意味する。ここで、水溶媒とは水のみからなる溶媒であって、染料を溶解又は分散させる媒体を意味する。また、吸収スペクトルは、通常使用する1cmのセルを用いた分光光度計で測定されるものを意味する。これらは、以下の水溶性短波染料Sについても同様である。なお、本願の実施例で使用される水溶性短波染料Sは、水溶媒における吸収スペクトルの極大波長吸収極大:λmaxを440~540nm、かつ、半値幅を90nm~200nmに有する染料である。上記水溶性短波染料Sの吸収スペクトルは、単一化合物を用いて測定されたものである。即ち、水溶性短波染料Sは、水溶媒における吸収スペクトルを測定する場合、複数の化合物を組み合わせることにより所望の吸収極大及び半値幅といった物性を示すものではなく、1つの化合物によりかかる物性を示すことを意味する。インク組成物が、一般式1で表される第1の水溶性長波染料を含有し、更に少なくとも1種の第2の水溶性長波染料を含有することにより、高濃度領域から低濃度領域におけるグレーバランスに優れたインク組成物が提供される。この理由は定かではないが、一般式1で表される第1の水溶性長波染料と少なくとも1種の第2の水溶性長波染料がインク組成物に含有されることにより、これら第1及び第2の水溶性長波染料が相互に作用しあって、低濃度領域においても受像層への浸透性に極端な差異が生じにくくなるためと推定される。一般式1中、Aは置換若しくは無置換のアリール基、又は置換若しくは無置換の含窒素5員ヘテロ環基を表す。Gは窒素原子又は-CR2=を表す。R2は、水素原子、スルホ基、カルボキシ基、置換若しくは無置換のカルバモイル基、又はシアノ基を表す。Y2、Y3及びY4はそれぞれ独立に、水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。一般式1で表される染料本発明のインク組成物において使用するアゾ染料は、一般式1で表される。以下に、一般式1で表されるアゾ染料ブラック染料以下一般式1で表されるアゾ化合物と称する場合があるについて説明する。一般式1:一般式1中、Aは置換若しくは無置換のアリール基、又は置換若しくは無置換の含窒素5員ヘテロ環基を表す。Gは窒素原子又は-CR2=を表す。R2は、水素原子、スルホ基、カルボキシ基、置換若しくは無置換のカルバモイル基、又はシアノ基を表す。Y2、Y3及びY4はそれぞれ独立に、水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。一般式1におけるGは窒素原子又は-CR2=を表す。R2は、水素原子、スルホ基、カルボキシ基、置換若しくは無置換のカルバモイル基、又はシアノ基を表し、カルバモイル基が置換基を有する場合の置換基としてはアルキル基メチル基、エチル基、アリール基フェニル基を挙げることができる。Y2、Y3、及びY4はそれぞれ独立に水素原子、又は1価の置換基を表す。Y2、Y3、及びY4はいずれか少なくとも1つが置換基を表す。Y2、Y3、及びY4が置換基を表す場合の置換基としては、それぞれ独立に前記置換基群Jを挙げることができる。一般式1において、Y2、Y3、及びY4はそれぞれ独立に、水素原子、イオン性親水性基、置換若しくは無置換のアミノ基、置換若しくは無置換のカルバモイル基、置換若しくは無置換のスルファモイル基、置換若しくは無置換のアルキルスルホニルアミノ基、置換若しくは無置換のアリールスルホニルアミノ基、置換若しくは無置換のアシルアミノ基のいずれかであることが好ましい。置換若しくは無置換のアミノ基である場合、ヘテロ環アミノ基であることが好ましい。Y2、Y3、及びY4はそれぞれ独立に、水素原子、イオン性親水性基、置換若しくは無置換のヘテロ環アミノ基、置換若しくは無置換のアルキルスルホニルアミノ基、置換若しくは無置換のアリールスルホニルアミノ基、置換若しくは無置換のアシルアミノ基のいずれかであることがより好ましく、水素原子、置換若しくは無置換のヘテロ環アミノ基、置換若しくは無置換のアリールスルホニルアミノ基、置換若しくは無置換のアシルアミノ基のいずれかであることが特に好ましい。Y2、Y3、及びY4が表すヘテロ環アミノ基、スルファモイル基、アルキルスルホニルアミノ基、アリールスルホニルアミノ基、アシルアミノ基が置換基を有する場合の置換基としては、それぞれ独立に、イオン性親水性基例えば、-CO2M、-SO3M:Mは一価のカウンターカチオンであることより好ましい。Y2、Y3、及びY4は更に置換基を有していてもよく、更なる置換基としては、水酸基、置換若しくは無置換のアミノ基又はイオン性親水性基を有していてもよいアリール基、イオン性親水性基を有していてもよいヘテロ環基を挙げることができ、置換若しくは無置換のアミノ基であることが好ましい。該置換アミノ基の置換基としては、例えば、置換若しくは無置換のアルキル基、置換若しくは無置換のアリール基、置換若しくは無置換のヘテロ環基であることが好ましく、イオン性親水性基で置換されたアルキル基、又はイオン性親水性基で置換されたアリール基であることがより好ましい。ヘテロ環アミノ基としては、置換若しくは無置換のトリアジニルアミノ基が好ましく、置換基を有するトリアジニルアミノ基がより好ましい。トリアジニルアミノ基が有する置換基としては、置換若しくは無置換のアミノ基が好ましく、置換若しくは無置換のアミノ基であることが特に好ましい。該置換アミノ基の置換基としては、上述の例が好適に用いられる。ここで、イオン性親水性基で置換されたアルキル基におけるアルキル基としては、メチル基、エチル基、又はn-プロピル基が好ましく、エチル基がより好ましい。イオン性親水性基で置換されたアリール基におけるアリール基としてはフェニル基が好ましい。アシルアミノ基としては、アルキルカルボニルアミノ基、イオン性親水性基を置換基として有するアルキルカルボニルアミノ基、イオン性親水性基を置換基として有するアリールカルボニルアミノ基が好ましい。該アルキルカルボニルアミノ基におけるアルキル基としては、メチル基、エチル基、又はn-プロピル基が好ましく、エチル基がより好ましい。該アリールカルボニルアシル基におけるアリール基としてはフェニル基が好ましい。Y2、Y3及びY4の全てが同時に水素原子を表すことはない。Y2、Y3、及びY4は、互いに結合して環を形成しても良く、Y2、Y3、及びY4が互いに結合して形成する環としては、例えばベンゼン環、ナフタレン環が挙げられ、ベンゼン環であることが好ましい。Y2、Y3及びY4のなかでも、Y3が置換基を表すことが好ましく、Y2、及びY4が水素原子を表し、Y3が置換基を表すことがより好ましい。特に、Y2、及びY4は水素原子を表し、Y3は置換若しくは無置換のアミノ基を置換として有するヘテロ環アミノ基、イオン性親水性基を置換基として有するアリールスルホニルアミノ基、又はイオン性親水性基を置換基として有するアシルアミノ基であることが最も好ましい。Y2、Y3及びY4が表す置換基としてより具体的には、下記の置換基A1を挙げることができる。置換基A1中、はY2~Y4としての結合手を表す。L1は単結合、カルボニル基、スルホニル基を表す。R1は置換若しくは無置換のアルキル基、置換若しくは無置換のアリール基、置換若しくは無置換のヘテロ環基を表す。R1は置換若しくは無置換のアルキル基、置換若しくは無置換のアリール基、置換若しくは無置換のヘテロ環基であることが好ましく、置換基を有する場合の置換基は、イオン性親水性基、アリールアミノ基、アルキルアミノ基が挙げられる。前記置換基A1は、下記置換基A2又はA3であることが好ましい。置換基A2及びA3中、はY2~Y4としての結合手を表す。L2はカルボニル基、又はスルホニル基を表す。RA2は置換若しくは無置換のアルキル基、又は置換若しくは無置換のアリール基を表す。RA3は置換若しくは無置換のヘテロ環基を表す。RA2は置換若しくは無置換のアルキル基、又は置換若しくは無置換のアリール基を表し、アルキル基であることが好ましい。置換基を有する場合の置換基は、イオン性親水性基であることが好ましい。L2はカルボニル基であることが好ましい。RA3は置換若しくは無置換のヘテロ環基を表し、置換基を有する場合の置換基は、アルキルアミノ基、アリールアミノ基であることが好ましく、アルキルアミノ基又はアリールアミノ基であることがより好ましく、これらは更に置換基を有していてもよくイオン性親水性基により置換されていることが好ましい。前記置換基A3は、下記置換基A4であることが好ましい。置換基A4中、はY2~Y4としての結合手を表す。RA4はそれぞれ独立に置換若しくは無置換のアルキルアミノ基、又は置換若しくは無置換のアリールアミノ基を表す。RA4はそれぞれ独立に置換若しくは無置換のアルキルアミノ基、または置換若しくは無置換のアリールアミノ基を表し、置換基を有する場合の置換基は、イオン性親水性基であることが好ましい。前記置換基A1~A4におけるアルキル基、アリール基、ヘテロ環基アルキルアミノ基、アリールアミノ基、及びイオン性親水性基の具体例はY2、Y3及びY4におけるものと同様である。前記置換基A1~A4の具体例を以下に示すが、下記の例に限定されるものではない。はY2~Y4としての結合手を表す。Aは置換若しくは無置換のアリール基、又は置換若しくは無置換の含窒素5員ヘテロ環基を表す。アリール基としては、置換若しくは無置換のアリール基が含まれる。更に詳しくは、置換基群Jを有するアリール基が挙げられる。Aが表すアリール基は、炭素数6~30の置換若しくは無置換のアリール基が好ましく、置換若しくは無置換のフェニル基又は置換若しくは無置換のフェニル基がより好ましい。置換基の例としては、前述の置換基群Jの項で述べた基が挙げられ、前記イオン性親水性基又は前記ハメットのσp値が0.3以上の電子求引性基が好ましい。Aが表す含窒素ヘテロ環基は、置換若しくは無置換の含窒素へテロ環基が含まれる。Aが表すヘテロ環基としては、5員の、置換若しくは無置換の芳香族若しくは非芳香族のへテロ環化合物から1個の水素原子を取り除いた1価の基が好ましく、炭素数2~4の5員の芳香族へテロ環基がより好ましい。置換基の例としては、前述の置換基群Jの項で述べた基が挙げられる。前記含窒素5員ヘテロ環基としては、置換位置を限定しないで表すと、ピロール環、ピラゾール環、イミダゾール環、トリアゾール環、チアゾール環、イソチアゾール環、チアジアゾール環が挙げられる。Aは置換基を有するアリール基であることが好ましく、イオン性親水性基又はハメットのσp値が0.3以上の電子求引性基を有するアリール基であることがより好ましく、イオン性親水性基又はハメットのσp値が0.3以上の電子求引性基を有するフェニル基であることが更に好ましい。一般式1におけるイオン性親水性基としては、-SO3M1又は-CO2M1が好ましく、-SO3M1がより好ましく、-SO3Liが特に好ましい。前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられる。リチウムイオン以外の対カチオンとしては、カリウムイオン、ナトリウムイオンが好ましく、ナトリウムイオンがより好ましい。形成される塩としては、リチウム塩、ナトリウム塩、カリウム塩、アンモニウム塩が好ましく、リチウム塩又はリチウム塩を主成分とする混合塩が更に好ましく、リチウム塩が最も好ましい。一般式1で表されるアゾ化合物が混合塩である場合、水に対する溶解性、水溶液の粘度、表面張力、高濃度水溶液の貯蔵安定性の観点から、リチウム塩とナトリウム塩の混合塩であることが好ましく、複数のMの一部がリチウムイオンを表し残りのMがナトリウムイオンを表す態様であっても、一般式1中の全てのMがリチウムイオンを表す染料と、一般式1中の全てのMがナトリウムイオンを表す染料とを混合した態様であってもよい。Mがリチウム塩とナトリウム塩の混合塩である場合、リチウム塩とナトリウム塩のモル比Li:Naは99:1~25:75であることが好ましく、特に99:1~50:50が好ましく、更に99:1~55:45が好ましくその中でも特に99:1~65:35であることが最も好ましい。この範囲であれば、水に対する溶解度溶解速度が良好で、高濃度水溶液の粘度、表面張力の調整が容易となり、更に高濃度水溶液の貯蔵安定性に優れる傾向となるため、例えば水溶性インク組成物特にインクジェット用水溶性インクのインク組成物の構成要件の処方設計が容易となり、インクジェット用水溶性インクの要求性能を高いレベルで満たす優れた原料高濃度水溶液、インク組成物を提供できるという効果を奏する。該混合塩のカチオンの比は、イオンクロマト分析により測定することができる。一般式1で表される化合物として特に好ましい組み合わせは、以下のイ~ホを含むものである。イGは窒素原子又は-CR2=を表し、-CR2=であることが好ましい。R2は、水素原子、スルホ基、カルボキシ基、置換又は無置換のカルバモイル基、又はシアノ基を表し、カルバモイル基-CONH2基又はシアノ基であることが好ましく、シアノ基であることがより好ましい。ロAは置換基を有するアリール基であることが好ましく、イオン性親水性基又はハメットのσp値が0.3以上の電子求引性基を有するアリール基であることがより好ましく、イオン性親水性基を2個有するフェニル基であることが更に好ましい。ハY2、Y3、及びY4はそれぞれ独立に、水素原子、置換又は無置換のヘテロ環アミノ基、イオン性親水性基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基のいずれかであることが好ましく、水素原子、置換又は無置換のアミノ基を置換として有するヘテロ環アミノ基、イオン性親水性基、置換又は無置換のアルキルスルホニルアミノ基、置換又は無置換のアリールスルホニルアミノ基、置換若しくは無置換のアシルアミノ基のいずれかであることがより好ましく、水素原子、置換又は無置換のアミノ基を置換として有するヘテロ環アミノ基、イオン性親水性基を置換基として有するアリールスルホニルアミノ基、イオン性親水性基を置換基として有するアシルアミノ基のいずれかであることが特に好ましい。アシルアミノ基としては、アルキルカルボニルアシル基、イオン性親水性基を置換基として有するアルキルカルボニルアシル基、イオン性親水性基を置換基として有するアリールカルボニルアシル基が好ましい。該アルキルカルボニルアシル基におけるアルキル基としては、メチル基、エチル基、又はn-プロピル基が好ましく、エチル基がより好ましい。該アリールカルボニルアシル基におけるアリール基としてはフェニル基が好ましい。Y2、及びY4は水素原子を表し、Y3は置換又は無置換のアミノ基を置換として有するヘテロ環アミノ基、イオン性親水性基を置換基として有するアリールスルホニルアミノ基、又はイオン性親水性基を置換基として有するアシルアミノ基であることが最も好ましい。ニイオン性親水性基としては、-SO3M1又は-CO2M1が好ましく、-SO3M1がより好ましく、-SO3Liが特に好ましい。ホ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられ、リチウム塩、ナトリウム塩、カリウム塩、アンモニウム塩が好ましく、リチウム塩又はリチウム塩を主成分とする混合塩が更に好ましく、リチウム塩が最も好ましい。この構造が好ましい要因としては、一般式1のアゾ化合物の水溶性が向上し、良好な色相と着色力及び高い保存安定性を両立することができるアゾ色素構造を電子的立体的に付与することができることが挙げられる。その結果、インク組成物としての貯蔵安定性が向上し、インクの要求性能である、光堅牢性、熱安定性、湿熱安定性、耐水性、耐ガス性及び又は耐溶剤性が大幅に向上するため、好ましい例となる。上記一般式1で表される化合物は、下記一般式2-1で表される化合物であることも好ましい。以下、一般式2-1により表される化合物、又はその塩について詳細に説明する。一般式2-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。Aは置換若しくは無置換のアリール基、又は置換若しくは無置換の含窒素5員ヘテロ環基を表す。Mはそれぞれ独立に水素原子又は一価のカウンターカチオンを表す。一般式2-1中のG、A、R2及びMの例は、それぞれ独立に上記一般式1中のG、A、R2及びMの例と同義であり、好ましい例も同じである。一般式2-1中のR11、R12、R13、及びR14が表す1価の置換基としては、それぞれ独立に、置換基群A’を挙げることができ、置換又は無置換のアルキル基、置換又は無置換のアリール基、置換又は無置換のヘテロ環基であることが好ましく、イオン性親水性基で置換されたアルキル基炭素数1~10のアルキル基が挙げられ、メチル基、エチル基、n-プロピル基、i-プロピル基、n-ブチル基、i-ブチル基、sec-ブチル基、又はt-ブチル基が好ましく、メチル基、エチル基、又はn-プロピル基がより好ましく、n-プロピル基が更に好ましい。、又はイオン性親水性基で置換されたアリール基炭素数6~20のアリール基が挙げられ、フェニル基、ナフチル基が好ましく、フェニル基がより好ましい。であることがより好ましい。上記一般式1、2-1で表される化合物は、下記一般式3-1で表される化合物であることも好ましい。以下、一般式3-1により表される化合物、又はその塩について詳細に説明する。一般式3-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。一般式3-1中のG、R2、R11、R12、R13、R14、及びMの例は、それぞれ独立に上記一般式2-1中のG、R2、R11、R12、R13、R14、及びMの例と同義であり、好ましい例も同じである。一般式3-1において、X1、X2、X3、X4、及びX5はそれぞれ独立に、水素原子、又は1価の置換基を表す。X1、X2、X3、X4、及びX5が置換基を表す場合の置換基としては、前記の置換基群Jを挙げることができる。X1、X2、X3、X4、及びX5はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基であることが好ましく、水素原子、イオン性親水性基、シアノ基、メタンスルホニル基、フェニルスルホニル基、ニトロ基、メトキシカルボニル基、カルバモイル基であることがより好ましく、水素原子、イオン性親水性基、又はシアノ基であることが特に好ましい。一般式3-1において、X2及びX4はそれぞれ独立に、水素原子又はイオン性親水性基であることが好ましい。X1、X3、及びX5はそれぞれ独立に、水素原子又は置換基群Jのいずれかであることが好ましく、更に、X1、X3及びX5の少なくとも一つはハメットのσp値が0.3以上の電子求引性基を表すことが好ましい。ハメットの置換基定数σp値の上限としては1.0以下の電子求引性基である。X1、X3、及びX5の少なくとも一つが、σp値がこの範囲の電子求引性基であれば、アゾ化合物の色相調整と光堅牢性及びオゾンガス堅牢性向上が可能であり、インクジェット記録黒インク用水溶性染料として使用する点で効果を得ることができる。σp値が0.3以上の電子求引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σp値が0.3以上の他の電子求引性基で置換されたアリール基、ニトロ基、ヘテロ環基、ハロゲン原子、アゾ基、又はセレノシアネート基が挙げられる。好ましくはシアノ基、メチルスルホニル基、フェニルスルホニル基、メトキシカルボニル基、カルバモイル基、ニトロ基であり、より好ましくはシアノ基、メチルスルホニル基、ニトロ基である。色相、着色力、水溶性の貯蔵安定性の観点から、上記の中でも、X2、及びX4の少なくとも一つはイオン性親水性基であることが好ましく、X1、X3及びX5が水素原子又はハメットのσp値が0.3以上の電子求引性基であることが好ましく、X1、X3、及びX5が水素原子であって、X2、及びX4がイオン性親水性基であることがより好ましい。イオン性親水性基としては、-SO3M1又は-CO2M1M1は水素原子又は一価のカウンターカチオンを表す。が好ましく、-CO2M1がより好ましく、-CO2Liが特に好ましい。一般式3-1で表される化合物として特に好ましい組み合わせは、以下のイ~ホを含むものである。イX2及びX4はそれぞれ独立に、水素原子又はイオン性親水性基であることが好ましく、X1、X3及びX5の少なくとも一つはハメットのσp値が0.3以上の電子求引性基を表すことが好ましく、シアノ基、メチルスルホニル基、フェニルスルホニル基、メトキシカルボニル基、カルバモイル基、ニトロ基であり、より好ましくはシアノ基、メチルスルホニル基、ニトロ基であり、更に好ましくはシアノ基であり、X1、X2、X3及びX4が、水素原子であってX5がシアノ基であることが特に好ましい。ロGは窒素原子又は-CR2=を表し、-CR2=であることが好ましい。R2は、水素原子、スルホ基、カルボキシ基、置換又は無置換のカルバモイル基、又はシアノ基を表し、カルバモイル基-CONH2基又はシアノ基であることが好ましく、シアノ基であることがより好ましい。ハR11、R12、R13、及びR14が表す1価の置換基としては、置換基群A’を挙げることができ、置換又は無置換のアルキル基、置換又は無置換のアリール基、置換又は無置換のヘテロ環基であることが好ましく、イオン性親水性基で置換されたアルキル基、又はイオン性親水性基で置換されたアリール基であることがより好ましい。ニイオン性親水性基としては、-SO3M1又は-CO2M1が好ましく、-SO3M1がより好ましく、-SO3Liが特に好ましい。ホ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられ、リチウム塩、ナトリウム塩、カリウム塩、アンモニウム塩が好ましく、リチウム塩又はリチウム塩を主成分とする混合塩が更に好ましく、リチウム塩が最も好ましい。この構造が好ましい要因としては、一般式3-1のアゾ化合物の水溶性とインク組成物中のアゾ色素の会合性が著しく向上し、特にインク組成物中の高い貯蔵安定性向上することが挙げられる。その結果、長期保存安定性が可能となり、インクの要求性能である、光堅牢性、熱安定性、湿熱安定性、耐水性、耐ガス性及び又は耐溶剤性が大幅に向上するため、好ましい例となる。上記一般式1、2-1又は3-1で表される化合物は、下記一般式4-1で表される化合物であることが好ましい。以下、一般式4-1により表される化合物、又はその塩について詳細に説明する。一般式4-1中、R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。一般式4-1中のR11、R12、R13、R14、及びMの例は、それぞれ独立に上記一般式2-1中のR11、R12、R13、R14、及びMの例と同義であり、好ましい例も同じである。一般式4-1中のX1、X2、X3、X4、及びX5の例は、それぞれ独立に上記一般式3-1中のX1、X2、X3、X4、及びX5の例と同義であり、好ましい例も同じである。この構造が好ましい要因としては、一般式1におけるGを含む環が含窒素5員へテロ環ではなくチオフェン環となることで本発明のインク組成物を用いた印画物の画像堅牢性の保存性例えば、オゾンガス堅牢性、光堅牢性、変色色変化、褪色消色をより高いレベルで改良でき、変褪色の変化が小さいことを要求される、グレイ~ブラックインクとしての適性が向上する。上記一般式1、2-1、3-1又は4-1で表される化合物は、下記一般式5で表される化合物であることが好ましい。以下、一般式5により表される化合物、又はその塩について詳細に説明する。一般式5中、M1、M2、M3、M4、及びM5はそれぞれ独立に水素原子又は一価のカウンターカチオンを表し、M1、M2、M3、M4、及びM5が一価のカウンターカチオンを表す場合は、リチウムイオン、ナトリウムイオン、カリウムイオン、又はアンモニウムイオンを表す。上記一般式1で表される化合物は、下記一般式2-2で表される化合物であることも好ましい。以下、一般式2-2により表される化合物、又はその塩について詳細に説明する。一般式2-2中、Gは窒素原子又は-CR2=を表す。R2は、水素原子、スルホ基、カルボキシ基、置換若しくは無置換のカルバモイル基、又はシアノ基を表す。R3は、1価の置換基を表す。Aは置換若しくは無置換のアリール基、又は置換若しくは無置換の含窒素5員ヘテロ環基を表す。Mはそれぞれ独立に水素原子又は一価のカウンターカチオンを表す。一般式2-2中のA、G、R2及びMの例は、それぞれ独立に上記一般式1中のA、G、R2及びMの例と同義であり、好ましい例も同じである。一般式2-2中のR3が表す1価の置換基としては、置換基群A’を挙げることができ、置換又は無置換のアルキル基、置換又は無置換のアリール基、置換又は無置換のヘテロ環基であることが好ましく、イオン性親水性基で置換されたアルキル基、又はアリール基であることがより好ましく、特に好ましくは、イオン性親水性基で置換されたアルキル基である。上記イオン性親水性基で置換されたアルキル基において、アルキル基としては、メチル基、エチル基、又はn-プロピル基、が好ましく、エチル基が特に好ましい。イオン性親水性基としては、-SO3M1又は-CO2M1M1は水素原子又は一価のカウンターカチオンを表す。が好ましく、-CO2M1がより好ましく、-CO2Liが特に好ましい。上記一般式1、2-2で表される化合物は、下記一般式3-2で表される化合物であることが好ましい。以下、一般式3-2により表される化合物、又はその塩について詳細に説明する。一般式3-2中、Gは窒素原子又は-CR2=を表す。R2は、水素原子、スルホ基、カルボキシ基、置換若しくは無置換のカルバモイル基、又はシアノ基を表す。R3は1価の置換基を表す。X1、X2、X3、X4、及びX5はそれぞれ独立に水素原子、又は1価の置換基を表す。Mはそれぞれ独立に水素原子又は一価のカウンターカチオンを表す。一般式3-2中のG、R2、R3及びMの例は、それぞれ独立に上記一般式2-2中のG、R2、R3及びMの例と同義であり、好ましい例も同じである。一般式3-2において、X1、X2、X3、X4、及びX5はそれぞれ独立に、水素原子、又は1価の置換基を表す。X1、X2、X3、X4、及びX5が置換基を表す場合の置換基としては、前記の置換基群Jを挙げることができる。X1、X2、X3、X4、及びX5はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基であることが好ましく、水素原子、イオン性親水性基、シアノ基、メタンスルホニル基、フェニルスルホニル基、ニトロ基、メトキシカルボニル基、カルバモイル基であることがより好ましく、水素原子、イオン性親水性基-SO3M1又は-CO2M1が好ましく、-CO2M1がより好ましく、-CO2Liが特に好ましい。、又はシアノ基であることが特に好ましい。一般式3-2において、X2及びX4はそれぞれ独立に、水素原子又はイオン性親水性基であることが好ましい。X1、X3、及びX5はそれぞれ独立に、水素原子又は置換基群Jのいずれかであることが好ましく、更に、X1、X3及びX5の少なくとも一つはハメットのσp値が0.3以上の電子求引性基を表すことが好ましい。ハメットの置換基定数σp値の上限としては1.0以下の電子求引性基である。X1、X3、及びX5の少なくとも一つが、σp値がこの範囲の電子求引性基であれば、アゾ化合物の色相調整と光堅牢性及びオゾンガス堅牢性向上が可能であり、インクジェット記録黒インク用水溶性染料として使用する点で効果を得ることができる。σp値が0.3以上の電子求引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σp値が0.3以上の他の電子求引性基で置換されたアリール基、ニトロ基、ヘテロ環基、ハロゲン原子、アゾ基、又はセレノシアネート基が挙げられる。好ましくはシアノ基、メチルスルホニル基、フェニルスルホニル基、メトキシカルボニル基、カルバモイル基、ニトロ基であり、より好ましくはシアノ基、メチルスルホニル基、ニトロ基である。色相、着色力、水溶性の貯蔵安定性の観点から、上記の中でも、X2、及びX4の少なくとも一つはイオン性親水性基であることが好ましく、X1、X3、及びX5が水素原子又はハメットのσp値が0.3以上の電子求引性基であることが好ましく、X1、X3、及びX5が水素原子であって、X2、及びX4がイオン性親水性基であることがより好ましい。イオン性親水性基としては、-SO3M1又は-CO2M1M1は水素原子又は一価のカウンターカチオンを表す。が好ましく、-CO2M1がより好ましく、-CO2Liが特に好ましい。一般式3-2で表される化合物として特に好ましい組み合わせは、以下のイ~ニを含むものである。イX2、及びX4の少なくとも一つはイオン性親水性基であることが好ましく、X1、X3及びX5が水素原子又はハメットのσp値が0.3以上の電子求引性基であることが好ましく、X1、X3、及びX5が水素原子であって、X2、及びX4がイオン性親水性基であることがより好ましい。ロR3が表す1価の置換基としては、置換基群A’を挙げることができ、置換又は無置換のアルキル基、置換又は無置換のアリール基、ヘテロ環基であることが好ましく、イオン性親水性基で置換されたアルキル基、アリール基であることがより好ましい。ハイオン性親水性基としては、-SO3M1又は-CO2M1が好ましく、-CO2M1がより好ましく、-CO2Liが特に好ましい。ニ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられ、リチウム塩、ナトリウム塩、カリウム塩、アンモニウム塩が好ましく、リチウム塩又はリチウム塩を主成分とする混合塩が更に好ましく、リチウム塩が最も好ましい。この構造が好ましい要因としては、一般式3-2のアゾ化合物の水溶性とインク組成物中のアゾ色素の会合性が著しく向上し、特にインク組成物中の高い貯蔵安定性向上することが挙げられる。その結果、長期保存安定性が可能となり、インクの要求性能である、光堅牢性、熱安定性、湿熱安定性、耐水性、耐ガス性及び又は耐溶剤性が大幅に向上するため、好ましい例となる。上記一般式1、2-2又は3-2で表される化合物は、下記一般式4-2で表される化合物であることが好ましい。以下、一般式4-2により表される化合物、又はその塩について詳細に説明する。一般式4-2中、R3は1価の置換基を表す。X1、X2、X3、X4、及びX5はそれぞれ独立に水素原子、又は1価の置換基を表す。Mはそれぞれ独立に水素原子又は一価のカウンターカチオンを表す。一般式4-2中のR3、及びMの例は、それぞれ独立に上記一般式2-2中のR3、及びMの例と同義であり、好ましい例も同じである。一般式4-2において、X1、X2、X3、X4、及びX5は上記一般式3-2中のX1、X2、X3、X4、及びX5の例と同義であり、好ましい例も同じである。一般式4で表される化合物として特に好ましい組み合わせは、以下のイ~ニを含むものである。イ一般式1におけるAが置換基を有するアリール基であり、イオン性親水性基又はハメットのσp値が0.3以上の電子求引性基を有するアリール基であることがより好ましく、イオン性親水性基を2個有するフェニル基であることが更に好ましい。ロR3が表す1価の置換基としては、置換基群A’を挙げることができ、置換又は無置換のアルキル基、置換又は無置換のアリール基、ヘテロ環基であることが好ましく、イオン性親水性基で置換されたアルキル基、アリール基であることがより好ましく、特に好ましくは、イオン性親水性基で置換されたアルキル基メチル基、エチル基、又はn-プロピル基、が好ましく、n-プロピル基が特に好ましいである。ハイオン性親水性基としては、-SO3M1又は-CO2M1が好ましく、-CO2M1がより好ましく、-CO2Liが特に好ましい。ニ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられる。形成される塩としては、リチウム塩、ナトリウム塩、カリウム塩、アンモニウム塩が好ましく、リチウム塩又はリチウム塩を主成分とする混合塩が更に好ましく、リチウム塩が最も好ましい。この構造が好ましい要因としては、一般式1におけるGを含む環が含窒素5員へテロ環ではなくチオフェン環となることで本発明のインク組成物を用いた印画物の画像堅牢性の保存性例えば、オゾンガス堅牢性、光堅牢性、変色色変化褪色消色をより高いレベルで改良でき、変褪色の変化が小さいことを要求される、グレイ~ブラックインクとしての適性が向上する。上記一般式1、2-2、3-2又は4-2で表される化合物は、下記一般式5-2で表される化合物であることが好ましい。M2はそれぞれ独立に水素原子又は一価のカウンターカチオンを表し、M2が一価のカウンターカチオンを表す場合は、リチウムイオン、ナトリウムイオン、カリウムイオン、又はアンモニウムイオンを表す。一般式5-2中のM2の例は、それぞれ独立に上記一般式2-2中のMの例と同義であり、好ましい例も同じである。また、本発明は一般式1で表されるアゾ化合物にも関し、本発明のアゾ化合物を色素着色剤として用いた水溶液及び水溶性インク組成物は、染料や顔料などの色材とそれの分散剤溶媒などを含有する組成物を意味し、特に画像形成に好適に使用できる。上記一般式1で表される化合物は、下記一般式1-3で表される化合物であることも好ましい。以下、一般式1-3により表される化合物、又はその塩について詳細に説明する。一般式1-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。Y2、Y3、及びY4はそれぞれ独立に水素原子、又は1価の置換基を表す。Y2、Y3、及びY4は、互いに結合して環を形成しても良い。Y2、Y3及びY4の全てが同時に水素原子を表すことはない。Mはそれぞれ独立に、水素原子又は一価のカウンターカチオンを表す。一般式1-3中のG、R2、Y2、Y3、Y4及びMの例は、それぞれ独立に上記一般式1中のG、R2、Y2、Y3、Y4及びMの例と同義であり、好ましい例も同じである。一般式1-3において、X1、X2、X3、X4、X5、X6、及びX7はそれぞれ独立に、水素原子、又は1価の置換基を表す。X1、X2、X3、X4、X5、X6、及びX7が置換基を表す場合の置換基としては、前記の置換基Jを挙げることができる。X1、X2、X3、X4、X5、X6、及びX7はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基であることが好ましく、水素原子、イオン性親水性基、シアノ基、メタンスルホニル基、フェニルスルホニル基、ニトロ基、メトキシカルボニル基、カルバモイル基であることがより好ましく、水素原子、イオン性親水性基、又はシアノ基であることが特に好ましい。一般式1-3において、X1、X3、X5及びX7はそれぞれ独立に、水素原子又は置換基群Jのいずれかであることが好ましく、更に、X2、X4、及びX6の少なくとも一つはハメットのσp値が0.3以上の電子求引性基を表すことが好ましい。X2、X4、及びX6の少なくとも一つが、σp値がこの範囲の電子求引性基であれば、アゾ化合物の色相調整と光堅牢性及びオゾンガス堅牢性向上が可能であり、インクジェット記録黒インク用水溶性染料として使用する点で効果を得ることができる。X2、X4、及びX6はそれぞれ独立に水素原子、イオン性親水性基、シアノ基、置換又は無置換のアルキルスルホニル基、置換又は無置換のアリールスルホニル基、ニトロ基、置換又は無置換のアルコキシカルボニル基、置換又は無置換のカルバモイル基、置換又は無置換のスルファモイル基であることが好ましく、水素原子、イオン性親水性基、シアノ基、メタンスルホニル基、フェニルスルホニル基、ニトロ基、メトキシカルボニル基、カルバモイル基であることがより好ましく、水素原子、イオン性親水性基、又はシアノ基であることが特に好ましい。更に、X2、X4、及びX6の少なくとも一つはハメットのσp値が0.3以上の電子求引性基を表すことが好ましく、ハメットの置換基定数σp値の上限としては1.0以下の電子求引性基であり、X2、及びX6がイオン性水酸基であって、X4がハメットのσp値が0.3以上の電子求引性基を表すことがより好ましい。σp値が0.3以上の電子求引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σp値が0.3以上の他の電子求引性基で置換されたアリール基、ニトロ基、ヘテロ環基、ハロゲン原子、アゾ基、又はセレノシアネート基が挙げられる。好ましくはシアノ基、メチルスルホニル基、フェニルスルホニル基、メトキシカルボニル基、カルバモイル基、ニトロ基であり、より好ましくはシアノ基、メチルスルホニル基、ニトロ基である。色相、着色力、水溶性の貯蔵安定性の観点から、上記の中でも、X2、X4、及びX6の少なくとも一つはイオン性親水性基であることが好ましく、X2、X4、及びX6の少なくとも一つはハメットのσp値が0.3以上の電子求引性基であることが好ましく、X3がハメットのσp値が0.3以上の電子求引性基であって、X2、及びX6がイオン性親水性基であることがより好ましい。イオン性親水性基としては、-SO3M1又は-CO2M1M1は水素原子又は一価のカウンターカチオンを表す。が好ましく、-SO3M1がより好ましく、-SO3Liが特に好ましい。一般式1-3で表される化合物として特に好ましい組み合わせは、以下のイ~ホを含むものである。イGは窒素原子又は-CR2=を表し、-CR2=であることが好ましい。R2は、水素原子、スルホ基、カルボキシ基、置換若しくは無置換のカルバモイル基、又はシアノ基を表し、カルバモイル基-CONH2基又はシアノ基であることが好ましく、シアノ基であることがより好ましい。ロY2、Y3、及びY4はそれぞれ独立に、水素原子、置換又は無置換のヘテロ環アミノ基、イオン性親水性基、置換又は無置換のカルバモイル基、置換又は無置換のスルファモイル基、置換又は無置換のアルキルスルホニルアミノ基、置換又は無置換のアリールスルホニルアミノ基、置換若しくは無置換のアシルアミノ基のいずれかであることが好ましく、水素原子、置換又は無置換のアミノ基を置換基として有するヘテロ環アミノ基、イオン性親水性基、置換又は無置換のアルキルスルホニルアミノ基、置換又は無置換のアリールスルホニルアミノ基、置換若しくは無置換のアシルアミノ基のいずれかであることがより好ましく、水素原子、置換又は無置換のアミノ基を置換基として有するヘテロ環アミノ基、イオン性親水性基を置換基として有するアリールスルホニルアミノ基、イオン性親水性基を置換基として有するアシルアミノ基のいずれかであることが特に好ましい。アシルアミノ基としては、アルキルカルボニルアミノ基、イオン性親水性基を置換基として有するアルキルカルボニルアミノ基、イオン性親水性基を置換基として有するアリールカルボニルアミノ基が好ましい。該アルキルカルボニルアミノ基におけるアルキル基としては、メチル基、エチル基、又はn-プロピル基が好ましく、エチル基がより好ましい。該アリールカルボニルアミノ基におけるアリール基としてはフェニル基が好ましい。Y2、及びY4は水素原子を表し、Y3は置換又は無置換のアミノ基を置換として有するヘテロ環アミノ基、イオン性親水性基を置換基として有するアリールスルホニルアミノ基、又はイオン性親水性基を置換基として有するアシルアミノ基であることが最も好ましい。ハイオン性親水性基としては、-SO3M1又は-CO2M1M1は水素原子又は一価のカウンターカチオンを表す。が好ましく、-SO3M1がより好ましく、-SO3Liが特に好ましい。ニ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられ、リチウム塩、ナトリウム塩、カリウム塩、アンモニウム塩が好ましく、リチウム塩又はリチウム塩を主成分とする混合塩が更に好ましく、リチウム塩が最も好ましい。ホX1、X2、X3、X4、X5、X6、及びX7はそれぞれ独立に、水素原子又は置換基群Jのいずれかであることが好ましく、水素原子、イオン性親水性基、シアノ基、メタンスルホニル基、フェニルスルホニル基、ニトロ基、メトキシカルボニル基、カルバモイル基であることがより好ましく、水素原子、イオン性親水性基、又はシアノ基であることが特に好ましい。X1、X3、X5及びX7はそれぞれ独立に、水素原子又は置換基群Jのいずれかであることが好ましく、更に、X2、X4、及びX6の少なくとも一つはハメットのσp値が0.3以上の電子求引性基を表すことが好ましく、X4がハメットのσp値が0.3以上の電子求引性基であって、X2、及びX6がイオン性親水性基であることがより好ましい。イオン性親水性基としては、-SO3M1又は-CO2M1M1は水素原子又は一価のカウンターカチオンを表す。が好ましく、-SO3M1がより好ましく、-SO3Liが特に好ましい。この構造が好ましい要因としては、一般式1-3のアゾ化合物の水溶性が向上し、良好な色相と着色力及び高い保存安定性を両立することができるアゾ色素構造を電子的立体的に付与することができることが挙げられる。その結果、インク組成物としての貯蔵安定性が向上し、インクの要求性能である、光堅牢性、熱安定性、湿熱安定性、耐水性、耐ガス性及び又は耐溶剤性が大幅に向上するため、好ましい例となる。上記一般式1-3で表される化合物は、下記一般式2-3で表される化合物であることも好ましい。以下、一般式2-3により表される化合物、又はその塩について詳細に説明する。一般式2-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R11、R12、R13、及びR14は、それぞれ独立に水素原子、又は1価の置換基を表す。Mはそれぞれ独立に水素原子又は一価のカウンターカチオンを表す。一般式2-3中のG、R2、X1~X7、及びMの例は、それぞれ独立に上記一般式1-3中のG、R2、X1~X7、及びMの例と同義であり、好ましい例も同じである。一般式2-3中のR11、R12、R13、及びR14が表す1価の置換基としては、置換基群A’を挙げることができ、置換又は無置換のアルキル基、置換又は無置換のアリール基、置換又は無置換のヘテロ環基であることが好ましく、イオン性親水性基で置換されたアルキル基、又はイオン性親水性基で置換されたアリール基であることがより好ましい。R11、R12において、一方が水素原子、他方が水素原子又はイオン性親水性基を有するアルキル基、アリール基が好ましい。R13、R14においても、一方が水素原子、他方が水素原子又はイオン性親水性基を有するアルキル基、アリール基が好ましい。特に、sトリアジン環上のアミノ基の置換基R11とR12の一方が水素原子、他方がイオン性親水性基を有するアルキル基、又はアリール基で、R13とR14の一方が水素原子、他方がイオン性親水性基を有するアルキル基、又はアリール基の組み合わせとなることで、染料の水溶性と水溶性中での染料の会合性向上染料分子の相互作用が向上することで、着色組成物及びインクジェット用水溶性インクに要求される、水溶性インクの貯蔵安定性色素の析出防止色素の分解抑制を大幅に向上させることができる点から好ましい。上記一般式1、2-3で表される化合物は、下記一般式3-3で表される化合物であることが好ましい。以下、一般式3-3により表される化合物、又はその塩について詳細に説明する。一般式3-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。一般式3-3中のX1~X7、R11~R14、及びMの例は、それぞれ独立に上記一般式2-3中のX1~X7、R11~R14、及びMの例と同義であり、好ましい例も同じである。上記一般式1、2-3で表される化合物は、下記一般式4-3で表される化合物であることが好ましい。以下、一般式4-3により表される化合物、又はその塩について詳細に説明する。一般式4-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。一般式4-3中のX1~X7、R11~R14、及びMの例は、それぞれ独立に上記一般式2-3中のX1~X7、R11~R14、及びMの例と同義であり、好ましい例も同じである。一般式2-3、3-3及び4-3で表される化合物として特に好ましい組み合わせは、以下のイ~ニを含むものである。イR11~R14が表す1価の置換基としては、置換基群A’を挙げることができ、置換又は無置換のアルキル基、置換又は無置換のアリール基、置換又は無置換のヘテロ環基であることが好ましく、イオン性親水性基で置換されたアルキル基、又はイオン性親水性基で置換されたアリール基であることがより好ましい。ロイオン性親水性基としては、-SO3M1又は-CO2M1が好ましく、-SO3M1がより好ましく、-SO3Liが特に好ましい。ハ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられ、リチウム塩、ナトリウム塩、カリウム塩、アンモニウム塩が好ましく、リチウム塩又はリチウム塩を主成分とする混合塩が更に好ましく、リチウム塩が最も好ましい。ニX2、X4、及びX6の少なくとも一つはイオン性親水性基であることが好ましく、X2、X4、及びX6の少なくとも一つはハメットのσp値が0.3以上の電子求引性基であることが好ましく、X4がハメットのσp値が0.3以上の電子求引性基であって、X2、及びX6がイオン性親水性基であることがより好ましい。この構造が好ましい要因としては、一般式2-3、3-3、4-3のアゾ化合物の水溶性とインク組成物中のアゾ色素の会合性が著しく向上し、特にインク組成物中の高い貯蔵安定性向上することが挙げられる。その結果、長期保存安定性が可能となり、インクの要求性能である、光堅牢性、熱安定性、湿熱安定性、耐水性、耐ガス性及び又は耐溶剤性が大幅に向上するため、好ましい例となる。上記一般式1-3で表される化合物は、下記一般式2-4で表される化合物であることも好ましい。以下、一般式2-4により表される化合物、又はその塩について詳細に説明する。一般式2-4中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R3は、1価の置換基を表す。Mはそれぞれ独立に水素原子又は一価のカウンターカチオンを表す。一般式2-4中のG、X1~X7、R2及びMの例は、それぞれ独立に上記一般式1-3中のG、X1~X7、R2及びMの例と同義であり、好ましい例も同じである。一般式2-4中のR3が表す1価の置換基としては、置換基群A’を挙げることができ、置換又は無置換のアルキル基、置換又は無置換のアリール基、ヘテロ環基であることが好ましく、イオン性親水性基で置換されたアルキル基、アリール基であることがより好ましい。上記一般式1-3、2-4で表される化合物は、下記一般式3-4で表される化合物であることが好ましい。以下、一般式3-4により表される化合物、又はその塩について詳細に説明する。一般式3-4中、R3は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。一般式3-4中のM、R3、及びX1~X7の例は、それぞれ独立に上記一般式2-4中のM、R3、及びX1~X7の例と同義であり、好ましい例も同じである。一般式2-4及び3-4で表される化合物として特に好ましい組み合わせは、以下のイ~ニを含むものである。イR3が表す1価の置換基としては、置換基群A’を挙げることができ、置換又は無置換のアルキル基、置換又は無置換のアリール基、ヘテロ環基であることが好ましく、イオン性親水性基で置換されたアルキル基、アリール基であることがより好ましい。ロイオン性親水性基としては、-SO3M1又は-CO2M1が好ましく、-SO3M1がより好ましく、-SO3Liが特に好ましい。ハ前記M1及びMはそれぞれ独立に、水素原子又は一価のカウンターカチオンを表し、一価のカウンターカチオンとしては、例えばアンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが挙げられ、リチウム塩、ナトリウム塩、カリウム塩、アンモニウム塩が好ましく、リチウム塩又はリチウム塩を主成分とする混合塩が更に好ましく、リチウム塩が最も好ましい。ニX2、X4、及びX6の少なくとも一つはイオン性親水性基であることが好ましく、X2、X4、及びX6の少なくとも一つはハメットのσp値が0.3以上の電子求引性基であることが好ましく、X4がハメットのσp値が0.3以上の電子求引性基であって、X2、及びX6がイオン性親水性基であることがより好ましい。この構造が好ましい要因としては、一般式2-4及び3-4のアゾ化合物の水溶性とインク組成物中のアゾ色素の会合性が著しく向上し、特にインク組成物中の高い貯蔵安定性向上することが挙げられる。その結果、長期保存安定性が可能となり、インクの要求性能である、光堅牢性、熱安定性、湿熱安定性、耐水性、耐ガス性及び又は耐溶剤性が大幅に向上するため、好ましい例となる。上記一般式1-3又は2-4で表される化合物は、下記一般式4-4で表される化合物であることが好ましい。以下、一般式4-4により表される化合物、又はその塩について詳細に説明する。一般式4-4中、R3は、1価の置換基を表す。X1、X2、X3、X4、X5、X6及びX7は、それぞれ独立に水素原子、又は1価の置換基を表す。Mはそれぞれ独立に水素原子又は一価のカウンターカチオンを表す。一般式4-4中のR3、X1~X7及びMの例は、それぞれ独立に上記一般式2-4中のR3、X1~X7及びMの例と同義であり、好ましい例も同じである。また、本発明は一般式1で表されるアゾ化合物にも関し、本発明のアゾ化合物を色素着色剤として用いたインク組成物は、染料や顔料などの色材とそれの分散剤溶媒などを含有する組成物を意味し、特に画像形成に好適に使用できる。一般式1中、Aは置換若しくは無置換のアリール基、又は置換若しくは無置換の含窒素5員ヘテロ環基を表す。Gは窒素原子又は-CR2=を表す。R2は、水素原子、スルホ基、カルボキシ基、置換若しくは無置換のカルバモイル基、又はシアノ基を表す。Y2、Y3及びY4はそれぞれ独立に、水素原子、又は1価の置換基を表す。Y2、Y3及びY4は、互いに結合して環を形成しても良い。Y2、Y3及びY4の全てが同時に水素原子を表すことはない。Mはそれぞれ独立に水素原子又は一価のカウンターカチオンを表す。一般式1中のG、A、R2、Y2、Y3、Y4及びMの例は、それぞれ独立に上述の一般式1中のG、A、R2、Y2、Y3、Y4及びMの例と同義であり、好ましい例も同じである。前記一般式1で表されるアゾ化合物が、下記一般式3-1で表されるアゾ化合物であることも好ましい。一般式3-1中、Gは窒素原子又は-CR2=を表す。R2は、水素原子、スルホ基、カルボキシ基、置換若しくは無置換のカルバモイル基、又はシアノ基を表す。R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。一般式3-1中のG、R2、R11、R12、R13、R14、X1、X2、X3、X4、X5及びMの例は、それぞれ独立に上述の一般式3-1中のG、R2、R11、R12、R13、R14、X1、X2、X3、X4、X5及びMの例と同義であり、好ましい例も同じである。前記一般式3-1で表されるアゾ化合物が、下記一般式4-1で表されるアゾ化合物であることが好ましい。一般式4-1中、R11、R12、R13、及びR14は、それぞれ独立に水素原子、又は1価の置換基を表す。X1、X2、X3、X4、及びX5はそれぞれ独立に水素原子、又は1価の置換基を表す。Mはそれぞれ独立に水素原子又は一価のカウンターカチオンを表す。一般式4-1中のR11、R12、R13、R14、X1、X2、X3、X4、X5及びMの例は、それぞれ独立に上述の一般式4-1中のR11、R12、R13、R14、X1、X2、X3、X4、X5及びMの例と同義であり、好ましい例も同じである。前記一般式4-1で表されるアゾ化合物が、下記一般式5で表されるアゾ化合物であることが好ましい。一般式5中、M1、M2、M3、M4、及びM5はそれぞれ独立に水素原子又は一価のカウンターカチオンを表し、M1、M2、M3、M4、及びM5が一価のカウンターカチオンを表す場合は、リチウムイオン、ナトリウムイオン、カリウムイオン、又はアンモニウムイオンを表す。前記一般式1で表されるアゾ化合物が、下記一般式6で表されるアゾ化合物であることも好ましい。一般式6中、X1、X2、X3、X4、及びX5はそれぞれ独立に水素原子、又は1価の置換基を表す。Y2、Y3、及びY4は、それぞれ独立に水素原子又は1価の置換基を表す。Y2、Y3及びY4の全てが同時に水素原子を表すことはない。Mはそれぞれ独立に水素原子又は一価のカウンターカチオンを表す。一般式6中のX1、X2、X3、X4、X5及びMの例は、それぞれ独立に上記一般式3-1中のX1、X2、X3、X4、X5及びMの例と同義であり、好ましい例も同じである。一般式6中のY2、Y3、及びY4の例は、それぞれ独立に上記一般式1中のY2、Y3、及びY4の例と同義であり、好ましい例も同じである。前記一般式1で表されるアゾ化合物が、下記一般式7で表されるアゾ化合物であることも好ましい。一般式7中、X1、X2、X3、X4、及びX5はそれぞれ独立に水素原子、又は1価の置換基を表す。Y2、Y3、Y4は、それぞれ独立に水素原子又は1価の置換基を表す。Y2、Y3及びY4の全てが同時に水素原子を表すことはない。Mはそれぞれ独立に水素原子又は一価のカウンターカチオンを表す。一般式7中のY2、Y3、Y4、X1~X5及びMの例は、それぞれ独立に上述の一般式6中のY2、Y3、Y4、X1~X5及びMの例と同義であり、好ましい例も同じである。前記一般式1及び7で表されるアゾ化合物は、下記式8で表されるアゾ化合物であることも好ましい。また、本発明は一般式2-3で表されるアゾ化合物にも関し、本発明のアゾ化合物を色素着色剤として用いたインク組成物は、染料や顔料などの色材とそれの分散剤溶媒などを含有する組成物を意味し、特に画像形成に好適に使用できる。一般式2-3中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R11、R12、R13、及びR14は、それぞれ独立に水素原子、又は1価の置換基を表す。Mはそれぞれ独立に水素原子又は一価のカウンターカチオンを表す。一般式2-3中のG、R2、R11、R12、R13、R14、X1~X7及びMの例は、それぞれ独立に上述の一般式2-3中のG、R2、R11、R12、R13、R14、X1~X7及びMの例と同義であり、好ましい例も同じである。前記一般式2-3で表されるアゾ化合物が、下記一般式4-3で表されるアゾ化合物であることが好ましい。一般式4-3中、R11、R12、R13、及びR14は、それぞれ独立に水素原子、又は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。一般式4-3中のR11、R12、R13、R14、X1~X7及びMの例は、それぞれ独立に上述の一般式4-3中のR11、R12、R13、R14、X1~X7及びMの例と同義であり、好ましい例も同じである。また、本発明は一般式2-4で表されるアゾ化合物にも関し、本発明のアゾ化合物を色素着色剤として用いたインク組成物は、染料や顔料などの色材とそれの分散剤溶媒などを含有する組成物を意味し、特に画像形成に好適に使用できる。一般式2-4中、Gは窒素原子又は-CR2=を表す。R2は、水素原子、スルホ基、カルボキシ基、置換若しくは無置換のカルバモイル基、又はシアノ基を表す。X1、X2、X3、X4、X5、X6及びX7はそれぞれ独立に水素原子、又は1価の置換基を表す。R3は、1価の置換基を表す。Mはそれぞれ独立に水素原子又は一価のカウンターカチオンを表す。前記一般式2-4で表されるアゾ化合物が、下記一般式3-4で表されるアゾ化合物であることが好ましい。一般式3-4中、R3は1価の置換基を表す。X1、X2、X3、X4、X5、X6及びX7はそれぞれ独立に水素原子、又は1価の置換基を表す。Mはそれぞれ独立に水素原子又は一価のカウンターカチオンを表す。前記一般式2-4で表されるアゾ化合物が、下記一般式4-4で表されるアゾ化合物であることも好ましい。一般式4-4中、R3は、1価の置換基を表す。X1、X2、X3、X4、X5、X6及びX7は、それぞれ独立に水素原子、又は1価の置換基を表す。Mはそれぞれ独立に水素原子又は一価のカウンターカチオンを表す。一般式1、2-1、2-2、2-3、2-4、3-1、3-2、3-3、3-4、4-1、4-2、4-3、4-4、5~7、式8で表される化合物は、水を溶媒として測定した吸収スペクトルの最大吸収波長λmaxが550nm以上700nm以下であることが好ましく、更に580nm~650nmであることが特に好ましい。また、本発明では、一般式1、2-1、2-2、2-3、2-4、3-1、3-2、3-3、3-4、4-1、4-2、4-3、4-4、5~7、式8で表される化合物は少なくとも3つ以上のイオン性親水性基を有することが好ましい。より好ましくはイオン性親水性基を3~6個有し、更に好ましくはイオン性親水性基を4~5個有する。これにより本発明のアゾ化合物の水溶性、水溶液貯蔵安定性が向上し、インクジェット記録黒インク用水溶性染料としての要求性能を高いレベルで満足し更にインクジェット記録用インクとして使用した際のインクジェット印画物の画質を更に向上できる点という効果を奏する。一般式1、2-1、2-2、2-3、2-4、3-1、3-2、3-3、3-4、4-1、4-2、4-3、4-4、5~7、式8で表されるアゾ化合物において、少なくとも1つのMがリチウムイオンであることが好ましい。また、本発明では、一般式1、2-1、2-2、2-3、2-4、3-1、3-2、3-3、3-4、4-1、4-2、4-3、4-4、5~7、式8で表される化合物中に同位元素例えば、2H、3H、13C、15Nを含有していても適用できる。以下に前記一般式1、2-1、2-2、2-3、2-4、3-1、3-2、3-3、3-4、4-1、4-2、4-3、4-4、5~7で表される化合物の具体例を以下に示すが、本発明に用いられる化合物は、下記の例に限定されるものではない。Mは水素原子又は一価のカウンターカチオンリチウムイオン、ナトリウムイオン、カリウムイオン、又はアンモニウムイオンを表す。一般式1で表される染料は複数種類のMが存在する混合塩の状態であってもよい。混合塩である場合、インク中に含まれる一般式1で表される染料が有するMのうち、モル分率で好ましくは50~100、より好ましくは80~100、その中でも特に90~100のMがLiイオンであることが好ましい。Liイオン以外のMとしては、Naイオン、NH4イオンが好ましく、Naイオンがより好ましい。また、混合塩ではなく、インク中に含まれる一般式1で表される染料の全てのMがLiであることも好ましい。全てのMがLiであることにより、水溶液又はインク溶液中に溶解した分子分散状態において、イオン性親水性基であるカルボキシ基又はその塩-CO2Mが解離して-CO2-とMにイオン化した状態でカチオン種が交換することにより、より水溶液又はインク溶液に対して溶解性の低い塩の状態を形成して着色剤の塩の状態で析出することを抑制し易いといった効果が得られるためである。一般式1で表される染料は、一般的な合成法で合成することが可能であり、例えば、ジアゾ成分とカプラーとのカップリング反応によって合成することができる。具体的には、特開2003-306623号公報や特開2005-139427号公報に記載の方法により合成することができる。インク組成物本発明のインク組成物本発明のインクともいうは、少なくとも前記一般式1で表される1種以上の第1の水溶性長波染料と、1種以上の第2の水溶性長波染料とを、水性媒体中に含有するものであり、好ましくは水性媒体中に溶解してなる。一般式1で表される第1の水溶性長波染料のインク組成物中での含有量は、インク組成物全質量に対し、好ましくは、0.1~10質量であり、より好ましくは、2.0~6.0質量である。当該染料を使用することで、得られる画像のにじみや色移りを抑制することができ、また良好な色相や色濃度を有する品質とすることができる。更に、一般的なアゾ染料に比して、光、熱、空気、水、薬品等に対する堅牢性に優れるため、インク及び記録画像の保存安定性に寄与する。また本発明のインク組成物は、インクジェット記録用インクとして用いられることが好ましい。すなわち、本発明は、本発明のインク組成物を含有するインクジェット記録用インクにも関する。インクジェット記録用インクにおける一般式1で表される第1の水溶性長波染料及び後述の第2の水溶性長波染料の含有量は、インク組成物中における含有量と同様である。第2の水溶性長波染料のインク組成物中での含有量は、インク組成物全質量に対し、好ましくは、0.1~10質量であり、より好ましくは、0.5~4.0質量である。当該第2の水溶性長波染料を一般式1で表される第1の水溶性長波染料と組み合わせて使用することで、高濃度領域から低濃度領域におけるグレーバランスに優れたインク組成物とすることができる。また、インク組成物中の第1の水溶性長波染料と、第2の水溶性長波染料との含有量の合計質量が、インク組成物全質量を基準として、1.0質量以上10.0質量以下であることが好ましい。更には、これらの含有量の合計質量が、1.5質量以上6.0質量以下であることが特に好ましい。この範囲とすることで、形成する画像の耐光性、対オゾン性、耐水性がより良好となり、色調にもより優れ、より良好なインクジェット特性を得ることができる傾向にある。なお、インク組成物中における一般式1で表される第1の水溶性長波染料の含有量質量は、第2の水溶性長波染料の含有量質量に対して、質量比で、第1の水溶性長波染料/第2の水溶性長波染料=0.5倍以上5.0倍以下であることが好ましく、1.0倍以上4.0倍以下であることがより好ましい。含有量比率を上記範囲とすることで、より高いレベルの耐光性、耐オゾン性を得ることができ、高濃度領域から低濃度領域におけるグレーバランスについてもより優れた効果を得ることができる。前記した第1の水溶性長波染料と第2の水溶性長波染料とを特定の質量比で用いることで、相乗効果が発揮され、予測を上回る耐光性、耐オゾン性、高濃度領域から低濃度領域におけるグレーバランスの改良が得られる理由は明確には明らかではないが、本発明者らは以下のように推測している。一般式1で表される化合物は、もともと溶解性が低いため、これらの化合物を含有するインクを記録媒体に付与すると、その直後から速やかに水溶性長波染料の会合や凝集が起こる。会合や凝集は、画像を形成している記録媒体上の水溶性長波染料の堅牢性を向上させる傾向がある。しかし、その一方で、過度の会合や凝集は、分子構造が本来有する耐光性、耐オゾン性の能力を低下させる場合がある。これに対して、1分子中に2~4個の互いに共役するアゾ基を有する化合物を共存させることで、記録媒体上で、一般式1で表される化合物が耐光性、耐オゾン性に関して最適な会合や凝集の状態を形成し、これにより耐光性、耐オゾン性が向上したものと考えられる。本発明に用いられる上記ブラック染料は、優れたオゾンガスに対する強制褪色速度定数を有する。オゾンガスに対する強制褪色速度定数の測定は、当該インクのみを反射型受像媒体に印画して得られた画像の該インクの主分光吸収領域の色であってステータスAのフィルターを通して測定した反射濃度が0.90~1.10の濃度の着色領域を初期濃度点として選択し、この初期濃度を開始濃度=100とする。この画像を5mg/Lのオゾン濃度を常時維持するオゾン褪色試験機を用いて褪色させ、その濃度が初期濃度の80となるまでの時間を測定し、この時間の逆数[hour-1]を求め、褪色濃度と時間関係が一次反応の速度式に従うとの仮定のもとに、褪色反応速度定数とする。したがって、求められる褪色速度定数は当該インクによって印画された着色領域の褪色速度定数であるが、本明細書では、この値をインクの褪色速度定数として用いる。試験用の印画パッチは、JISコード2223の黒四角記号を印字したパッチ、マクベスチャートの階段状カラーパッチ、そのほか測定面積が得られる任意の階段濃度パッチを用いることができる。測定用に印画される反射画像階段状カラーパッチの反射濃度は、国際規格ISO5-4反射濃度の幾何条件を満たした濃度計によりステータスAフィルターを透過した測定光で求められた濃度である。オゾンガスに対する強制褪色速度定数測定用の試験チャンバーには、内部のオゾンガス濃度を定常的に5mg/Lに維持可能のオゾン発生装置例えば乾燥空気に交流電圧を印可する高圧放電方式が設けられ、曝気温度は25°Cに調節される。なお、この強制褪色速度定数は、光化学スモッグ、自動車排気、家具の塗装面や絨毯などからの有機蒸気、明室の額縁内の発生ガスなどの環境中の酸化性雰囲気による酸化の受け易さの指標であって、オゾンガスによってこれらの酸化性雰囲気を代表させた指標である。第2の水溶性長波染料本発明のインクは、1分子中に2~4個の互いに共役するアゾ基を有する化合物を、第2の水溶性長波染料として含有する。これらの化合物は1種のみを使用してもよいし、2種以上を組み合わせてもよいが、着色バランスの観点からは、2種以上を組み合わせることが好ましい。さらに、これらの化合物は塩の状態であることもでき、好ましい塩は、アルカリ金属塩特に、リチウム、ナトリウム、カリウム、アンモニウム及び置換アンモニウム塩CH34Nのような4級アミンを含む、並びにこれらの混合物である。特に好ましい塩は、ナトリウム、リチウム、アンモニア及び揮発性アミンであり、更に好ましくはリチウムである。第2の水溶性長波染料としては、後述の一般式DC-1、DF-1、DG-1、TA-4、TA-6、TB-1、TC-1、TC-2、TD-1及びQA-1のいずれかで表される化合物であることが好ましく、一般式DC-1、DF-1、DG-1、TA-4、TA-6、TB-1、TC-2、TD-1及びQA-1のいずれかで表される化合物であることがより好ましく、一般式DC-1、TA-4、TA-6、TB-1、TD-1及びQA-1のいずれかで表される化合物であることがもっとも好ましい。以下に、1分子中に2個の互いに共役するアゾ基を有する化合物ジスアゾ化合物、1分子中に3個の互いに共役するアゾ基を有する化合物トリスアゾ化合物、及び1分子中に4個の互いに共役するアゾ基を有する化合物テトラキスアゾ化合物についてそれぞれ説明する。1分子中に2個の互いに共役するアゾ基を有する化合物ジスアゾ化合物本発明に係る第2の水溶性長波染料として使用される、1分子中に2個の互いに共役するアゾ基を有する化合物は、一般的に下記一般式Aで表される。一般式A中、A1、A2及びA3は、各々独立に、置換されていてもよい芳香族基又は置換されていてもよい複素環基を表すA1及びA3は一価の基であり、A2は二価の基である。一般式Aにおいて、A1、A2、A3は、それぞれ独立して、置換されていてもよい芳香族基、又は置換されていてもよい複素環基を表す。芳香族環の例としてはベンゼン環やナフタレン環をあげることができ、複素環のヘテロ原子としてはN、O、及びSをあげることができる。複素環に脂肪族環、芳香族環又は他の複素環が縮合していてもよい。A1、A2、A3で表される芳香族基及び複素環基は置換基を有していてもよく、置換してもよい基としては、前述の置換基の項で述べた基で、置換可能な基であればいずれのものでもよい。また、A1、及びA2の少なくとも一つは、好ましくは芳香族複素環基である。A3は好ましくは芳香族複素環基であり、より好ましくは芳香族含窒素複素環基であり、更に好ましくはピリジン、ピリミジン、ピリダジン、ピラジンからなる基であり、特に好ましくは下記一般式DA-1で表される芳香族含窒素6員複素環基である。A3が、下記一般式DA-1で表される芳香族含窒素6員複素環基である場合は、一般式Aは後述の一般式DA-2に相当する。一般式DA-1において、TDA1及びTDA2は、各々=CRDA12-及び-CRDA13=を表すか、あるいはいずれか一方が窒素原子、他方が=CRDA12-又は-CRDA13=を表すが、各々=CRDA12-、-CRDA13=を表すものがより好ましい。RDA10、RDA11は、各々独立に、水素原子、脂肪族基、芳香族基、複素環基、アシル基、アルコキシカルボニル基、アリールオキシカルボニル基、カルバモイル基、アルキル又はアリールスルホニル基、スルファモイル基を表し、各基は更に置換基を有していても良い。RDA10、RDA11で表される好ましい置換基は、水素原子、脂肪族基、芳香族基、複素環基、アシル基、アルキル又はアリールスルホニル基を挙げることができる。更に好ましくは水素原子、芳香族基、複素環基、アシル基、アルキル又はアリールスルホニル基である。最も好ましくは、水素原子、アリール基、複素環基である。各基は更に置換基を有していても良い。但し、RDA10、RDA11が同時に水素原子であることはない。VDA1、RDA12、RDA13は、各々独立に、水素原子、ハロゲン原子、脂肪族基、芳香族基、複素環基、シアノ基、カルボキシル基、カルバモイル基、アルコキシカルボニル基、アリールオキシカルボニル基、複素環オキシカルボニル基、アシル基、ヒドロキシ基、アルコキシ基、アリールオキシ基、複素環オキシ基、シリルオキシ基、アシルオキシ基、カルバモイルオキシ基、アルコキシカルボニルオキシ基、アリールオキシカルボニルオキシ基、アミノ基アニリノ基、複素環アミノ基を含む、アシルアミノ基、ウレイド基、スルファモイルアミノ基、アルコキシカルボニルアミノ基、アリールオキシカルボニルアミノ基、アルキル若しくはアリールスルホニルアミノ基、複素環スルホニルアミノ基、ニトロ基、アルキル及びアリールチオ基、複素環チオ基、アルキル及びアリールスルホニル基、複素環スルホニル基、アルキル及びアリールスルフィニル基、複素環スルフィニル基、スルファモイル基、又はスルホ基を表し、各基は更に置換されていても良い。VDA1で表される置換基としては、水素原子、ハロゲン原子、脂肪族基、芳香族基、ヒドロキシ基、アルコキシ基、アリールオキシ基、アシルオキシ基、複素環オキシ基、アミノ基アニリノ基、複素環アミノ基を含む、アシルアミノ基、ウレイド基、スルファモイルアミノ基、アルコキシカルボニルアミノ基、アリールオキシカルボニルアミノ基、アルキル及びアリールチオ基、又は複素環チオ基が好ましく、更に好ましくは水素原子、ハロゲン原子、アルキル基、ヒドロキシ基、アルコキシ基、アリールオキシ基、アシルオキシ基、アミノ基アニリノ基、複素環アミノ基を含む又はアシルアミノ基であり、中でも水素原子、アニリノ基、アシルアミノ基が最も好ましい。各基は更に置換基を有していても良い。RDA12、RDA13で表される好ましい置換基は、水素原子、アルキル基、ハロゲン原子、アルコキシカルボニル基、カルボキシル基、カルバモイル基、ヒドロキシ基、アルコキシ基、シアノ基を挙げることができる。各基は更に置換基を有していても良い。RDA12とRDA10、あるいはRDA10とRDA11が結合して5又は6員環を形成しても良い。A1、RDA12、RDA13、RDA10、RDA11、VDA1で表される各置換基が更に置換基を有する場合の置換基としては、上記VDA1、RDA10、RDA11で挙げた置換基を挙げることができる。また、A1、RDA8、RDA9、RDA10、RDA11、VDA1上のいずれかの位置に置換基として更にイオン性親水性基を有することが好ましい。置換基としてのイオン性親水性基には、スルホ基、カルボキシル基、ホスホノ基及び4級アンモニウム基等が含まれる。前記イオン性親水性基としては、カルボキシル基、ホスホノ基、及びスルホ基が好ましく、特にカルボキシル基、スルホ基が好ましい。カルボキシル基、ホスホノ基及びスルホ基は塩の状態であってもよく、塩を形成する対イオンの例には、アンモニウムイオン、アルカリ金属イオン例、リチウムイオン、ナトリウムイオン、カリウムイオン及び有機カチオン例、テトラメチルアンモニウムイオン、テトラメチルグアニジニウムイオン、テトラメチルホスホニウムイオンが含まれる。一般式A又は一般式DA-2において、A2が環構造であるときの好ましい複素環としてはチオフェン環、チアゾール環、イミダゾール環、ベンゾチアゾール環、チエノチアゾール環を挙げることができる。各複素環基は更に置換基を有していても良い。中でも下記一般式aからeで表されるチオフェン環、チアゾール環、イミダゾール環、ベンゾチアゾール環、チエノチアゾール環が好ましく、A2がaで表されるチオフェン環又はbで表されるチアゾール環が最も好ましい。なお、A2がaで表されるチオフェン環であり、A3が前記一般式DA-1で表される構造であるときは、一般式Aは後述の一般式DA-3に相当することになる。上記一般式aからeにおいて、RDA16からRDA24は、一般式DA-1におけるVDA1、RDA12、RDA13と同義の置換基を表す。A2は更に置換基を有していても良く、置換基としては、ハロゲン原子、アルキル基シクロアルキル基、ビシクロアルキル基を含む、アルケニル基シクロアルケニル基、ビシクロアルケニル基を含む、アルキニル基、アリール基、ヘテロ環基、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基アニリノ基を含む、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホ基、アルキルスルフィニル基、アリールスルフィニル基、アルキルスルホニル基、アリールスルホニル基、アシル基、アリールオキシカルボニル基、アルコキシカルボニル基、カルバモイル基、アリールアゾ基、ヘテロ環アゾ基、イミド基、ホスフィノ基、ホスホノ基、ホスフィニル基、ホスフィニルオキシ基、ホスフィニルアミノ基、シリル基が例として挙げられる。上記の官能基の中で、水素原子を有するものは、これを取り去り更に上記の基で置換されていても良い。そのような置換基の例としては、アルキルカルボニルアミノスルホニル基、アリールカルボニルアミノスルホニル基、アルキルスルホニルアミノカルボニル基、アリールスルホニルアミノカルボニル基などが挙げられる。上記一般式aからeにおいて、これらのヘテロ環上の置換基同士が結合することで、炭化水素環又はヘテロ環との縮合環を形成しても良く、更に縮合環上に置換基を有していてもよい。含窒素ヘテロ環の場合には、窒素原子は4級化されていてもよい。また、互変異性となり得るヘテロ環については、互変異性体の1つのみを記載している場合でも、他の互変異性体も合わせて含まれる。また、Hetは、芳香族複素環基を表すが、芳香族含窒素複素環基であることが好ましく、ピリジン、ピリミジン、ピリダジン、ピラジンからなる基であることが好ましく、更に一般式DA-1であることが更に好ましい。一般式DA-1におけるTDA1、TDA2、RDA10、RDA11、VDA1はA3の好ましい複素環基の項で記載した定義、例、及び好ましいものがそのまま適用される。本発明において、前記一般式Aで表される染料が、下記一般式DA-2で表される染料であることが好ましい。上記一般式DA-2中、A1及びA2は、前記一般式Aにおけるものと同義であり、好ましい範囲も同様である。TDA1及びTDA2は、各々=CRDA12-及び-CRDA13=を表すか、あるいはいずれか一方が窒素原子、他方が=CRDA12-又は-CRDA13=を表す。VDA1、RDA12及びRDA13は、各々独立に、水素原子、ハロゲン原子、脂肪族基、芳香族基、複素環基、シアノ基、カルボキシル基、カルバモイル基、アルコキシカルボニル基、アリールオキシカルボニル基、複素環オキシカルボニル基、アシル基、ヒドロキシ基、アルコキシ基、アリールオキシ基、複素環オキシ基、シリルオキシ基、アシルオキシ基、カルバモイルオキシ基、アルコキシカルボニルオキシ基、アリールオキシカルボニルオキシ基、アミノ基アルキルアミノ基、アリ-ルアミノ基、複素環アミノ基を含む、アシルアミノ基、ウレイド基、スルファモイルアミノ基、アルコキシカルボニルアミノ基、アリールオキシカルボニルアミノ基、アルキル若しくはアリールスルホニルアミノ基、複素環スルホニルアミノ基、ニトロ基、アルキル及びアリールチオ基、複素環チオ基、アルキル及びアリールスルホニル基、複素環スルホニル基、アルキル及びアリールスルフィニル基、複素環スルフィニル基、スルファモイル基、又はスルホ基を表し、各基は更に置換されていても良い。RDA10、RDA11は、各々独立に、水素原子、脂肪族基、芳香族基、複素環基、アシル基、アルコキシカルボニル基、アリールオキシカルボニル基、カルバモイル基、アルキル又はアリールスルホニル基、スルファモイル基を表し、各基は更に置換基を有していても良い。但し、RDA10、RDA11が同時に水素原子であることはない。また、RDA12とRDA10、あるいはRDA10とRDA11が結合して5又は6員環を形成しても良い。更に、前記一般式DA-2で表される染料が、下記一般式DA-3又はDA-3-2で表される染料であることが好ましい。上記一般式DA-3及びDA-3-2中、RDA14及びRDA15は、一般式DA-2のRDA12と同義である。A1、RDA10、RDA11、TDA1、TDA2、及びVDA1は一般式DA-2におけるものと同義である。本発明において、特に好ましい構造は、下記一般式DA-4又は一般式DA-4-2で表されるものである。式中、A1は一般式DA-2におけるものと同義である。ZDA1はハメットの置換基定数σpが0.20以上の電子求引性基を表す。ZDA1は、σpが0.30以上の電子求引性基であるのが好ましく、0.45以上の電子求引性基が更に好ましく、0.60以上の電子求引性基が特に好ましいが、1.0を超えないことが望ましい。好ましい具体的な置換基については後述する電子求引性置換基を挙げることができるが、中でも、炭素数2~20のアシル基、炭素数2~20のアルキルオキシカルボニル基、ニトロ基、シアノ基、炭素数1~20のアルキルスルホニル基、炭素数6~20のアリールスルホニル基、炭素数1~20のカルバモイル基及び炭素数1~20のハロゲン化アルキル基が好ましい。特に好ましいものは、シアノ基、炭素数1~20のアルキルスルホニル基、炭素数6~20のアリールスルホニル基であり、最も好ましいものはシアノ基である。RDA10、RDA11、RDA12、RDA13は、一般式DA-2と同義である。RDA25、RDA26は、各々独立に、水素原子、脂肪族基、芳香族基、複素環基、アシル基、アルコキシカルボニル基、アリールオキシカルボニル基、カルバモイル基、アルキル及びアリールスルホニル基、又はスルファモイル基を表す。中でも、水素原子、芳香族基、複素環基、アシル基、アルキル若しくはアリールスルホニル基が好ましく、水素原子、芳香族基、複素環基が特に好ましい。一般式DA-4、DA-4-2中、RDA14は一般式DA-3におけるRDA14一般式DA-2のRDA12と同義であり、芳香族基、複素環基、アルキル基が好ましく、芳香族基が更に好ましく、置換基を有しても良いフェニル基、置換基を有しても良いナフチル基が更に好ましい。一般式DA-4、DA-4-2で説明した各基は更に置換基を有していても良い。これらの各基が更に置換基を有する場合、該置換基としては、一般式DA-2で説明した置換基、VDA1、RDA10、RDA11で例示した基やイオン性親水性基が挙げられる。ハメット置換基定数σp値が0.60以上の電子求引性基としては、シアノ基、ニトロ基、アルキルスルホニル基例えばメチルスルホニル基、アリールスルホニル基例えばフェニルスルホニル基を例として挙げることができる。ハメットσp値が0.45以上の電子求引性基としては、上記に加えアシル基例えばアセチル基、アルコキシカルボニル基例えばドデシルオキシカルボニル基、アリールオキシカルボニル基例えば、m-クロロフェノキシカルボニル、アルキルスルフィニル基例えば、n-プロピルスルフィニル、アリールスルフィニル基例えばフェニルスルフィニル、スルファモイル基例えば、N-エチルスルファモイル、N,N-ジメチルスルファモイル、ハロゲン化アルキル基例えば、トリフロロメチルを挙げることができる。ハメット置換基定数σp値が0.30以上の電子求引性基としては、上記に加え、アシルオキシ基例えば、アセトキシ、カルバモイル基例えば、N-エチルカルバモイル、N,N-ジブチルカルバモイル、ハロゲン化アルコキシ基例えば、トリフロロメチルオキシ、ハロゲン化アリールオキシ基例えば、ペンタフロロフェニルオキシ、スルホニルオキシ基例えばメチルスルホニルオキシ基、ハロゲン化アルキルチオ基例えば、ジフロロメチルチオ、2つ以上のσp値が0.15以上の電子求引性基で置換されたアリール基例えば、2,4-ジニトロフェニル、ペンタクロロフェニル、及びヘテロ環例えば、2-ベンゾオキサゾリル、2-ベンゾチアゾリル、1-フェニルー2-ベンズイミダゾリルを挙げることができる。σp値が0.20以上の電子求引性基の具体例としては、上記に加え、ハロゲン原子などが挙げられる。本発明において、前記一般式DA-4又は一般式DA-4-2で表される染料は、下記一般式DA-4’又は一般式DA-4’-2で表されるものであることも好ましい。一般式DA-4’及びDA-4’-2中、A1、ZDA1、RDA12、RDA13、RDA14は、前記一般式DA-4及びDA-4-2におけるものと同義であり、好ましい範囲も同様である。QDA1、QDA2はイオン性親水性基を表し、特に好ましくは、スルホ基又はカルボキシル基であり、mDA及びnDAはそれぞれ独立に、1~3の整数を表す。好ましくは、A1は、1価の芳香族環を表し、特に好ましくはベンゼン環又はナフタレン環である。前記一般式DA-2で表されるアゾ色素として特に好ましい置換基の組み合わせは、RDA10及びRDA11として好ましくは、水素原子、アルキル基、アリール基、複素環基、スルホニル基、アシル基であり、更に好ましくは水素原子、アリール基、複素環基、スルホニル基であり、最も好ましくは、水素原子、アリール基、複素環基である。ただし、RDA10及びRDA11が共に水素原子であることは無い。VDA1として、好ましくは、水素原子、ハロゲン原子、アルキル基、ヒドロキシ基、アミノ基、アシルアミノ基であり、更に好ましくは水素原子、ハロゲン原子、アミノ基、アシルアミノ基であり、もっとも好ましくは水素原子、アミノ基、アシルアミノ基である。A1のうち、好ましくはベンゼン環、ナフタレン環、ピリジン環、イミダゾール環、ピラゾール環であり、最も好ましくベンゼン環、ナフタレン環である。TDA1及びTDA2が、それぞれ=CRDA12-、-CRDA13=であり、RDA12、RDA13は、各々好ましくは水素原子、アルキル基、ハロゲン原子、シアノ基、カルバモイル基、カルボキシル基、ヒドロキシ基、アルコキシ基、アルコキシカルボニル基であり、更に好ましくは水素原子、アルキル基、カルボキシル基、シアノ基、カルバモイル基である。なお、前記一般式DA-2で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。前記一般式A又はDA-2で表されるアゾ色素の具体例を以下に示すが、本発明に用いられるアゾ色素は、下記の例に限定されるものではなく、またカルボキシル基、ホスホノ基及びスルホ基は塩の状態であってもよく、塩を形成する対イオンの例には、アンモニウムイオン、アルカリ金属イオン例、リチウムイオン、ナトリウムイオン、カリウムイオン及び有機カチオン例、テトラメチルアンモニウムイオン、テトラメチルグアニジニウムイオン、テトラメチルホスホニウムイオンが含まれる。これらの中でもアンモニウムイオン、有機カチオン、リチウムイオンの場合が好ましく、リチウムイオンが最も好ましい。本発明において、前記一般式Aで表される染料が、下記一般式DC-1で表される染料であることも好ましい。下記一般式では染料を遊離の酸の構造で示すが、実際の使用にあたっては塩の形で用いても良いことは言うまでもない。上記一般式DC-1中、WDC、RDC43及びRDC44は各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基、アルキルアミノ基、アリ-ルアミノ基、及びヘテロ環アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、又はスルホ基を表し、各基は更に置換されていても良い。RDC41、RDC42、RDC45及びRDC46は各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、スルファモイル基を表し、各基は更に置換基を有していても良い。但し、RDC41、RDC42が同時に水素原子であることはない。また、RDC43とRDC41、RDC41とRDC42あるいはRDC45とRDC46が結合して5又は6員環を形成しても良い。XDC1、XDC2、XDC3、XDC4、XDC5、XDC6及びXDC7は、一価の基を表す。ただし、一般式DC-1は少なくともひとつのイオン性親水性基を含む。本発明の一般式DC-1について詳細に説明する。一般式DC-1において、好ましいXDC1、XDC2、XDC3、XDC4、XDC5、XDC6及びXDC7は、水素原子、ハロゲン原子、炭素数1~4のアルキル基、アルケニル基、アルキニル基、アラルキル基、アリール基、ヘテロ環基、ヒドロキシ基、アルコキシ基、アリールオキシ基、ヘテロ環オキシ基、シリルオキシ基、アシルオキシ基、アミノ基、アルキルアミノ基、アリ-ルアミノ基、ヘテロ環アミノ基、アシルアミノ基、ウレイド基、スルファモイルアミノ基、アルコキシカルボニルアミノ基、アリールオキシカルボニルアミノ基、アルキル及びアリールチオ基、ヘテロ環チオ基を表し、各基は更に置換されていても良い。好ましいXDC1、XDC2、XDC3、XDC4、XDC5、XDC6及びXDC7は、水素原子、ハロゲン原子、炭素数1~4のアルキル基、ヒドロキシ基、アルコキシ基、アリールオキシ基、ヘテロ環オキシ基、シリルオキシ基、アシルオキシ基、アミノ基、アルキルアミノ基、アリ-ルアミノ基、ヘテロ環アミノ基、アシルアミノ基を表し、その中でも水素原子、アミノ基、アルキルアミノ基、アリ-ルアミノ基、ヘテロ環アミノ基、アシルアミノ基が好ましく、特に置換基を有するアミノ基が好ましく、イオン性親水性基を置換基として有するアリール基で置換したアミノ基置換アニリノ基等が最も好ましい。一般式DC-1において好ましいWDCは、置換フェニル基、置換又は無置換のナフチル基、置換又は無置換のヘテロ環基例えばピロール環、チオフェン環、イミダゾール環、チアゾール環、ベンゾチアゾール環、ピリジン環又はピリダジン環であり、特に好ましくは、置換フェニル基特にパラ位置換のフェニル基、置換又は無置換のβ-ナフチル基、ピリジン環又はチアゾール環である。WDCがさらに有することができる置換基としては、アルキル基、アルコキシ基、アルキルアミド基、ハロゲン基、スルホ基それらの塩を含む又はカルボキシル基それらの塩を含むが好ましい。一般式DC-1において、RDC41、RDC42は、各々独立に、水素原子、炭素数1~4のアルキル基、アルケニル基、アルキニル基、アラルキル基、アリール基、ヘテロ環基、アシル基、アルコキシカルボニル基、アリールオキシカルボニル基、カルバモイル基、アルキル又はアリールスルホニル基、スルファモイル基を表し、各基は更に置換基を有していても良いが、その中でも水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、RDC41、RDC42が同時に水素原子であることはない。また、RDC43とRDC41、RDC41とRDC42あるいはRDC45とRDC46が結合して5又は6員環を形成しても良い。一般式DC-1において、RDC45、RDC46はRDC41、RDC42と同義であり、好ましい例も同じである。一般式DC-1におけるイオン性親水性基としては、スルホ基、カルボキシル基、ホスホノ基、及び4級アンモニウム基等が含まれる。イオン性親水性基としてはカルボキシル基、ホスホノ基、及びスルホ基が好ましく、中でもカルボキシル基、スルホ基が好ましく、水溶媒への溶解性を高める観点からスルホ基がもっとも好ましい。カルボキシル基、ホスホノ基、及びスルホ基は塩の状態であっても良く、前記水溶性基と反対の電荷を持ち、塩イオン対を形成するイオン以下、対塩若しくは対イオンと記すの例には、アンモニウム、アルカリ金属例、リチウム、ナトリウム、カリウム及び有機カチオン例、テトラメチルアンモニウム、テトラメチルグアニジニウム、テトラメチルホスホニウムなどが含まれる。対イオンとしてはアンモニウム、リチウム、ナトリウム、及びカリウムの各々のイオンが好ましく、中でもナトリウムイオン及びリチウムイオンとすることがより好ましく、リチウムイオンであることが最も好ましい。本発明の一般式DC-1で表される化合物として特に好ましい組み合わせは、以下のa~eを含むものである。aXDC1、XDC2、XDC3、XDC4、XDC5、XDC6及びXDC7は、水素原子、ハロゲン原子、炭素数1~4のアルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基それらの塩を含む、カルボキシル基それらの塩を含む、水酸基塩でもよい、ホスホノ基塩でもよい又は4級アンモニウムであり、その中でも水素原子、ハロゲン原子、アルキル基、スルホ基それらの塩を含む、カルボキシル基それらの塩を含む、水酸基塩でもよいそれらの塩を含むが好ましく、更に水素原子、スルホ基それらの塩を含む、カルボキシル基それらの塩を含むが好ましく、特にXDC1、XDC2、XDC3、XDC4、XDC5、XDC6及びXDC7のうち少なくとも1つがスルホ基それらの塩を含む又はカルボキシル基それらの塩を含むであることが好ましい。b好ましいWDCは、置換フェニル基、置換又は無置換のナフチル基、置換又は無置換のヘテロ環基例えばピロール環、チオフェン環、イミダゾール環、チアゾール環、ベンゾチアゾール環、ピリジン環又はピリダジン環であり、特に好ましくは、置換フェニル基特にパラ位置換のフェニル基、置換又は無置換のβ-ナフチル基、ピリジン環又はチアゾール環である。cRDC41、RDC42は、水素原子、炭素数1~4のアルキル基、アリール基、ヘテロ環基、アシル基、アルキル又はアリールスルホニル基が好ましく、更に水素原子、炭素数1~4のアルキル基、アリール基、ヘテロ環基が好ましく、特に水素原子、置換基を有するアリール基、置換基を有するヘテロ環基が好ましく、水素原子、置換基を有するアリール基が最も好ましい。但し、RDC41、RDC42が同時に水素原子であることはない。また、RDC43とRDC41、あるいはRDC41とRDC42が結合して5又は6員環を形成しても良い。dRDC43及びRDC44の好ましい例は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、ヘテロ環オキシカルボニル基、ヒドロキシ基、アミノ基、アルキルアミノ基、アリ-ルアミノ基、及びヘテロ環アミノ基、アシルアミノ基、ウレイド基、スルファモイルアミノ基、アルコキシカルボニルアミノ基、アリールオキシカルボニルアミノ基、アルキル若しくはアリールスルホニルアミノ基、ヘテロ環スルホニルアミノ基を表し、各基は更に置換されていても良い。更に好ましいRDC43は、水素原子、ハロゲン原子、アリール基、ヘテロ環基、シアノ基、カルボキシル基、カルバモイル基、アルコキシカルボニル基、アリールオキシカルボニル基、ヘテロ環オキシカルボニル基を表し、その中でもシアノ基、カルボキシル基、カルバモイル基、アルコキシカルボニル基が好ましく、特にシアノ基が最も好ましい。更に好ましいRDC44は、水素原子、ハロゲン原子、炭素数1~4のアルキル基、アルケニル基、アルキニル基、アラルキル基、アリール基、ヘテロ環基、ヒドロキシ基、アミノ基、アルキルアミノ基、アリ-ルアミノ基、及びヘテロ環アミノ基、アシルアミノ基、ウレイド基、スルファモイルアミノ基、アルコキシカルボニルアミノ基、アリールオキシカルボニルアミノ基、アルキル若しくはアリールスルホニルアミノ基、ヘテロ環スルホニルアミノ基を表し、その中でも水素原子、ハロゲン原子、炭素数1~4のアルキル基、アルケニル基、アルキニル基、アラルキル基、アリール基が好ましく、特に、メチル基が最も好ましい。eRDC45、RDC46は、水素原子、炭素数1~4のアルキル基、アリール基、ヘテロ環基、アシル基、アルキル又はアリールスルホニル基が好ましく、更に水素原子、炭素数1~4のアルキル基、アリール基、ヘテロ環基が好ましく、特に水素原子、置換基を有するアリール基、置換基を有するヘテロ環基が好ましく、水素原子、置換基を有するアリール基が最も好ましい。但し、RDC45、RDC46が同時に水素原子であることはない。また、RDC45とRDC46が結合して5又は6員環を形成しても良い。本発明の一般式DC-1で表される色素の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。一般式DC-1で表されるアゾ染料の具体例を以下に示すが、本発明は、下記の例に限定されるものではなく、また下記の具体例中でカルボキシル基、ホスホノ基及びスルホ基は塩の状態であってもよく、塩を形成する対イオンの例には、アンモニウムイオン、アルカリ金属イオン例、リチウムイオン、ナトリウムイオン、カリウムイオン及び有機カチオン例、テトラメチルアンモニウムイオン、テトラメチルグアニジニウムイオン、テトラメチルホスホニウムが含まれる。これらの中でもアンモニウムイオン、ナトリウムイオン、カリウムイオン、リチウムイオンの場合が好ましく、リチウムイオンが最も好ましい。本発明において、前記一般式Aで表される染料が、下記一般式DE-1で表される染料であることも好ましい。下記一般式では染料を遊離の酸の構造で示すが、実際の使用にあたっては塩の形で用いても良いことは言うまでもない。一般式DE-1中、WDE、RDE43、RDE44、XDE1、XDE2、XDE3、XDE4、XDE5、XDE6及びXDE7は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、ヘテロ環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、又はスルホ基を表し、各基は更に置換されていても良い。本願明細書において、上記アミノ基とは、水素原子が置換されていないアミノ基の他、アルキルアミノ基、アリ-ルアミノ基、ヘテロ環アミノ基を含む意味である。RDE41、RDE42、RDE45及びRDE46は、各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、スルファモイル基を表し、各基は更に置換基を有していても良い。但し、RDE41、RDE42が同時に水素原子であることはない。また、RDE43とRDE41、あるいはRDE41とRDE42が結合して5又は6員環を形成しても良い。WDE11は、ハメットの置換基定数σp値が0.20以上の電子吸引性基を表す。本発明の前記一般式DE-1について詳細に説明する。本発明の前記一般式DE-1において、XDE1、XDE2、XDE3、XDE4、XDE5、XDE6及びXDE7が表す一価の基としては、水素原子、又は一価の置換基を表す。一価の置換基を更に詳しく説明する。この一価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基アルキルアミノ基、アリルアミノ基、アシルアミノ基アミド基、アミノカルボニルアミノ基ウレイド基、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、又はイミド基を挙げることができ、各々は更に置換基を有していてもよい。好ましいXDE1、XDE2、XDE3、XDE4、XDE5、XDE6及びXDE7は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基それらの塩を含む、カルボキシル基それらの塩を含む、水酸基塩でもよい、ホスホノ基塩でもよい又は4級アンモニウムであり、その中でも水素原子、ハロゲン原子、アルキル基、スルホ基それらの塩を含む、カルボキシル基それらの塩を含む、水酸基塩でもよいそれらの塩を含むが好ましく、更に水素原子、スルホ基それらの塩を含む、カルボキシル基それらの塩を含むが好ましく、特にXDE1、XDE2、XDE3、XDE4、XDE5、XDE6及びXDE7のうち少なくとも1つがスルホ基それらの塩を含む又はカルボキシル基それらの塩を含むであることが好ましい。一般式DE-1において、好ましいWDE、RDE43、RDE44は、水素原子、ハロゲン原子、アルキル基、アルケニル基、アルキニル基、アラルキル基、アリール基、ヘテロ環基、ヒドロキシ基、アルコキシ基、アリールオキシ基、ヘテロ環オキシ基、シリルオキシ基、アシルオキシ基、アミノ基、アシルアミノ基、ウレイド基、スルファモイルアミノ基、アルコキシカルボニルアミノ基、アリールオキシカルボニルアミノ基、アルキル及びアリールチオ基、ヘテロ環チオ基を表し、各基は更に置換されていても良い。更に好ましいWDE、RDE43、RDE44は、水素原子、ハロゲン原子、アルキル基、ヒドロキシ基、アルコキシ基、アリールオキシ基、ヘテロ環オキシ基、シリルオキシ基、アシルオキシ基、アミノ基、アシルアミノ基を表し、その中でも水素原子、アミノ基、アシルアミノ基が好ましく、特に置換基を有するアミノ基が好ましく、イオン性親水性基を置換基として有するアリール基で置換したアミノ基置換アニリノ基等が最も好ましい。イオン性親水性基には、スルホ基、カルボキシル基、ホスホノ基、及び4級アンモニウム基等が含まれる。イオン性親水性基としてはカルボキシル基、ホスホノ基、及びスルホ基が好ましく、中でもカルボキシル基、スルホ基が好ましく、水溶媒への溶解性を高める観点からスルホ基がもっとも好ましい。カルボキシル基、ホスホノ基、及びスルホ基は塩の状態であっても良く、その対塩の例には、アンモニウム、アルカリ金属例、リチウム、ナトリウム、カリウム及び有機カチオン例、テトラメチルアンモニウム、テトラメチルグアニジニウム、テトラメチルホスホニウムなどが含まれる。対塩としてはアンモニウム、リチウム、ナトリウム、及びカリウムが好ましく、中でもナトリウム及びリチウムとすることがより好ましく、リチウムであることが最も好ましい。一般式DE-1においてWDE11は、ハメットの置換基定数σp値が0.20以上の電子吸引性基を表す。その中でも、σp値が0.30以上の電子求引性基であるのが好ましく、0.45以上の電子求引性基が更に好ましく、0.60以上の電子求引性基が特に好ましいが、1.0を超えないことが望ましい。更に詳しくは、炭素数2~20のアシル基、炭素数2~20のアルキルオキシカルボニル基、ニトロ基、シアノ基、炭素数1~20のアルキルスルホニル基、炭素数6~20のアリールスルホニル基、炭素数1~20のカルバモイル基及び炭素数1~20のハロゲン化アルキル基が好ましい。特に好ましいものは、シアノ基、炭素数1~20のアルキルスルホニル基、炭素数6~20のアリールスルホニル基であり、最も好ましいものはシアノ基である。一般式DE-1において、RDE41、RDE42、RDE45、RDE46は、各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキル又はアリールスルホニル基、スルファモイル基を表し、各基は更に置換基を有していても良いが、その中でも水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、RDE41、RDE42が同時に水素原子であることはない。また、RDE43とRDE41、あるいはRDE41とRDE42が結合して5又は6員環を形成しても良い。本発明の一般式DE-1で表される化合物として特に好ましい組み合わせは、以下のイ~へを含むものである。イXDE1、XDE2、XDE3、XDE4、XDE5、XDE6及びXDE7は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基それらの塩を含む、カルボキシル基それらの塩を含む、水酸基塩でもよい、ホスホノ基塩でもよい又は4級アンモニウムであり、その中でも水素原子、ハロゲン原子、アルキル基、スルホ基それらの塩を含む、カルボキシル基それらの塩を含む、水酸基塩でもよいそれらの塩を含むが好ましく、更に水素原子、スルホ基それらの塩を含む、カルボキシル基それらの塩を含むが好ましく、特にXDE1、XDE2、XDE3、XDE4、XDE5、XDE6及びXDE7のうち少なくとも1つがスルホ基それらの塩を含む又はカルボキシル基それらの塩を含むであることが好ましい。ロ好ましいWDEは、置換フェニル基、置換又は無置換のナフチル基、置換又は無置換のヘテロ環基例えばピロール環、チオフェン環、イミダゾール環、チアゾール環、ベンゾチアゾール環、ピリジン環又はピリダジン環であり、特に好ましくは、置換フェニル基特にパラ位置換のフェニル基、置換又は無置換のβ-ナフチル基、ピリジン環又はチアゾール環である。ハ好ましいWDE11は、ハメットの置換基定数σp値が0.20以上の電子求引性基を表す。その中でも、σp値が0.30以上の電子求引性基であるのが好ましく、0.45以上の電子求引性基が更に好ましく、0.60以上の電子求引性基が特に好ましいが、1.0を超えないことが望ましい。更に詳しくは、炭素数2~20のアシル基、炭素数2~20のアルキルオキシカルボニル基、ニトロ基、シアノ基、炭素数1~20のアルキルスルホニル基、炭素数6~20のアリールスルホニル基、炭素数1~20のカルバモイル基及び炭素数1~20のハロゲン化アルキル基が好ましい。特に好ましいものは、シアノ基、炭素数1~20のアルキルスルホニル基、炭素数6~20のアリールスルホニル基であり、最も好ましいものはシアノ基である。ニRDE41、RDE42は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、RDE41、RDE42が同時に水素原子であることはない。また、RDE43とRDE41、あるいはRDE41とRDE42が結合して5又は6員環を形成しても良い。ホRDE43及びRDE44の好ましい例は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、ヘテロ環オキシカルボニル基、ヒドロキシ基、アミノ基アルキルアミノ基、アリ-ルアミノ基、ヘテロ環アミノ基を含む、アシルアミノ基、ウレイド基、スルファモイルアミノ基、アルコキシカルボニルアミノ基、アリールオキシカルボニルアミノ基、アルキル若しくはアリールスルホニルアミノ基、ヘテロ環スルホニルアミノ基を表し、各基は更に置換されていても良い。更に好ましいRDE43は、水素原子、ハロゲン原子、アリール基、ヘテロ環基、シアノ基、カルボキシル基、カルバモイル基、アルコキシカルボニル基、アリールオキシカルボニル基、ヘテロ環オキシカルボニル基を表し、その中でもシアノ基、カルボキシル基、カルバモイル基、アルコキシカルボニル基が好ましく、特にシアノ基が最も好ましい。更に好ましいRDE44は、水素原子、ハロゲン原子、アルキル基、アルケニル基、アルキニル基、アラルキル基、アリール基、ヘテロ環基、ヒドロキシ基、アミノ基アルキルアミノ基、アリ-ルアミノ基、ヘテロ環アミノ基を含む、アシルアミノ基、ウレイド基、スルファモイルアミノ基、アルコキシカルボニルアミノ基、アリールオキシカルボニルアミノ基、アルキル若しくはアリールスルホニルアミノ基、ヘテロ環スルホニルアミノ基を表し、その中でも水素原子、ハロゲン原子、アルキル基、アルケニル基、アルキニル基、アラルキル基、アリール基が好ましく、特に、メチル基が最も好ましい。へRDE45、RDE46は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、RDE45、RDE46が同時に水素原子であることはない。また、RDE45とRDE46が結合して5又は6員環を形成しても良い。本発明の一般式DE-1で表される色素の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。本発明では、前記一般式DE-1で表される化合物のうち、特に下記一般式DE-1-Iで表される化合物がより優れた性能を発揮できる点で好ましい。一般式DE-1-I中、RDE11、RDE12はイオン性親水性基を表す。特に好ましくはスルホ基それらの塩を含む、カルボキシル基それらの塩を含むであり、その中でもスルホ基が好ましい。mDE、nDEは、1~3の整数を表す。特に好ましくは1~2の整数を表し、mDE=1及び/又はnDE=1が最も好ましい。WDEは、前記一般式DE-1中のWDEと同義であり好ましい例も同じである。WDE11は、前記一般式DE-1中のWDE11と同義であり好ましい例も同じである。XDE1、XDE2、XDE3、XDE4、XDE5、XDE6及びXDE7は、前記一般式DE-1中のXDE1、XDE2、XDE3、XDE4、XDE5、XDE6及びXDE7と同義であり好ましい例も同じである。一般式DE-1で表されるアゾ染料の具体例を以下に示すが、本発明は、下記の例に限定されるものではなく、また下記の具体例中でカルボキシル基、ホスホノ基及びスルホ基は塩の状態であってもよく、塩を形成する対イオンの例には、アンモニウムイオン、アルカリ金属イオン例、リチウムイオン、ナトリウムイオン、カリウムイオン及び有機カチオン例、テトラメチルアンモニウムイオン、テトラメチルグアニジニウムイオン、テトラメチルホスホニウムが含まれる。これらの中でもアンモニウムイオン、有機カチオン、リチウムイオンの場合が好ましく、リチウムイオンが最も好ましい。本発明のインク組成物中には、前記対イオンを含んでいることが好ましい。本発明において、前記一般式Aで表される染料が、下記一般式DG-1で表される染料又はその塩であることも好ましい。XDGはN又はCCNを表す。ZDGは置換されていてもよいアルキル基、置換されていてもよいアリール基、又は置換されていてもよいヘテロ環基を表す。ArDGは少なくとも一つのニトロ基で置換されたアリール基であり、更に置換基を有していてもよい。ZDGは好ましくは、置換されていてもよい炭素数1~12のアルキル基置換されていてもよい炭素数1~4のアルキル基が好ましい、置換されていてもよいフェニル基、又は置換されていてもよいナフチル基が好ましい。特に、ZDGは置換されていてもよいナフチル基であることが、インクの全体的な性能の観点で好ましい。ZDGが置換されていてもよいナフチル基の時、ナフチル基の2位で連結していることが好ましい。更に、ZDGは無置換のナフチル基であることが、オゾンに対する堅牢性の観点でより好ましい。ZDGが有していてもよい置換基は、置換基を有していてもよいアルコキシ基好ましくは炭素数1~4のアルコキシ基、置換基を有していてもよいアリール基好ましくはフェニル基、置換基を有していてもよいアリールオキシ基好ましくはフェノキシ基、置換基を有していてもよいヘテロ環基好ましくはヘテロアリール基であり、N、S及びPから選ばれる1つ又は2つのヘテロ原子を含有する5又は6員環がより好ましい、ポリアルキレンオキシド好ましくはポリエチレンオキシド又はポリプロピレンオキシド、リン酸塩好ましくはリン酸又はホスホン酸、ニトロ基、スルホ基好ましくはスルホン酸、シアノ基、ハロゲン原子、ウレイド基、ヒドロキシル基、エステル基硫酸エステル及びリン酸エステルを含み、カルボン酸エステルが好ましい、スルホン基、-NRDGaRDGb、-CORDGa、-CONRDGaRDGb、-NHCORDGa及び-SO2NRDGaRDGbここでRDGa及びRDGbはそれぞれ独立に、H、置換基を有していてもよいアルキル基好ましくは炭素数1~4のアルキル基、置換基を有していてもよいアリール基又は置換基を有していてもよいヘテロアリール基である。から選ばれる。ZDGがアリール基、アリールオキシ基又はヘテロ環基の時、これらはアルキル基好ましくは炭素数1~4を有していてもよい。また上記ZDGに対する置換基としてのアルコキシ基、アリール基、アリールオキシ基、ヘテロ環基及びアルキル基が有していてもよい置換基は、ハロゲン原子、アミノ基、ニトロ基、シアノ基、ヒドロキシル基、スルホン酸基、カルボン酸基及びホスホン酸基から選ばれる。ハロゲン原子は、好ましくは塩素原子、臭素原子又はフッ素原子である。ZDGに対する置換基は、好ましくは水溶性基であり、カルボキシル基、スルホ基好ましくはスルホン酸及びリン酸塩好ましくはリン酸がより好ましく、カルボキシル基、スルホ基が更に好ましい。ArDGは1つ~3つのニトロ基で置換されていることが好ましく、1つのニトロ基で置換されていることがより好ましい。ArDGがナフチル基の時、下式で表されることが好ましい。上記式中、SDGは各々独立に、上述のZDGに対する任意の置換基を表す。nDGは1~3の整数を表す。nDGは好ましくは2である。は前記一般式DG-1で表されるアゾ化合物又はその塩への結合部位を表す。SDGは好ましくは上述の水溶性基である。SDGはカルボキシル基及びスルホ基好ましくはスルホン酸から選ばれることがより好ましい。ArDGは下式で表されることが最も好ましい。ArDGが有していてもよい置換基は、置換基を有していてもよいアルキル基好ましくは炭素数1~4のアルキル基、置換基を有していてもよいアルコキシ基好ましくは炭素数1~4のアルコキシ基、置換基を有していてもよいアリール基好ましくはフェニル基、置換基を有していてもよいアリールオキシ基好ましくはフェノキシ基、置換基を有していてもよいヘテロ環基好ましくはヘテロアリール基、ポリアルキレンオキシド好ましくはポリエチレンオキシド又はポリプロピレンオキシド、リン酸塩好ましくはリン酸又はホスホン酸、ニトロ基、スルホ基好ましくはスルホン酸、シアノ基、ハロゲン原子、ウレイド基、ヒドロキシル基、エステル基硫酸エステル及びリン酸エステルを含み、カルボン酸エステルが好ましい、スルホン基、-NRDGaRDGb、-CORDGa、-CONRDGaRDGb、-NHCORDGa及び-SO2NRDGaRDGbここでRDGa及びRDGbはそれぞれ独立に、H、置換基を有していてもよいアルキル基好ましくは炭素数1~4のアルキル基、置換基を有していてもよいアリール基又は置換基を有していてもよいヘテロアリール基である。から選ばれる。また上記ArDGに対する置換基としてのアルキル基、アルコキシ基、アリール基、アリールオキシ基、及びヘテロ環基が有していてもよい置換基は、ハロゲン原子、アミノ基、ニトロ基、シアノ基、ヒドロキシル基、スルホン酸基、カルボン酸基及びホスホン酸基から選ばれる。ArDGに対する置換基は、好ましくは水溶性基であり、ヒドロキシル基、ポリエチレンオキシ基、カルボキシル基、スルホ基好ましくはスルホン酸及びリン酸塩好ましくはリン酸がより好ましく、カルボキシル基、スルホ基が更に好ましい。ArDGは少なくとも一つの水溶性基を有することが好ましい。ArDGは1つ~3つの水溶性基を有することがより好ましく、2つの水溶性基を有することが特に好ましい。前記一般式DG-1中に、酸基又は塩基が存在するとき、それらは塩の状態であることが好ましい。従って、ここで示される式は塩の状態の化合物を含む。好ましい塩は、アルカリ金属塩特に、リチウム、ナトリウム、カリウム、アンモニウム及び置換アンモニウム塩CH34Nのような4級アミンを含む、並びにこれらの混合物である。特に好ましい塩は、ナトリウム、リチウム、アンモニア及び揮発性アミンであり、更に好ましくは一般式DG-1で表される化合物がリチウム塩を含むことである。一般式DG-1で表される化合物はリチウム塩の状態であることが好ましい。一般式DG-1で表される化合物は、公知の方法により塩へと変換できる。一般式DG-1で表される化合物の好ましい例を以下に示す。これら化合物はオゾン堅牢性に優れる。またこれら化合物はリチウム塩の状態にあることが好ましい。本発明に係る第2の水溶性長波染料として使用される、1分子中に2個の互いに共役するアゾ基を有する化合物は、下記一般式DB-1~DB-3のいずれかで表される化合物であることも好ましい。下記一般式では染料を遊離の酸の構造で示すが、実際の使用にあたっては塩の形で用いても良いことは言うまでもない。上記一般式DB-1~DB-3において、同一分子中に同じ記号で表される置換基が複数個存在する場合には、それらは互いに同じであっても異なっていても良い。XDBはアミノ基、水酸基又は水素原子を表す。YDBは水素原子若しくはアミノ基を表す。RDBは、水素原子、置換基を有していても良い、アルキル基、アラルキル基、アルケニル基、アリール基、ヘテロ環基、アシル基、又はスルホニル基を表す。有していても良い置換基としては、ハロゲン原子、イオン性親水性基スルホ基、カルボキシル基など、アルコキシ基、ヒドロキシ基、アシルアミノ基、アシル基、カルバモイル基、スルファモイル基などを代表的なものとして挙げることができる。nDBは0~3までの整数を表し、スルホ基はベンゼン環若しくはナフタレン環の任意の位置で置換してよい。ADB1、ADB2はそれぞれ一価の芳香族基、又は複素環基を表す。BDBは2価の芳香族基、又は複素環基を表す。ADB1、ADB2は更にアゾ基で置換されていても良い。ADB1、ADB2、BDBは更に置換基を有していても良い。染料の発色団中に含まれる複素環の数は1以下であることが好ましい。また、これらの一般式で表される染料の一部が解離して、遷移金属が配位したキレート染料を形成していてもよい。一般式DB-1~DB-3のいずれかで表される化合物の好ましい例としては、特開2006-28260号公報の段落0029~0034に記載のものが挙げられ、具体例としては、同公報の段落0035~0040に記載のものが挙げられる。本発明において、前記一般式Aで表される染料が、下記一般式DF-1で表される染料又はその塩であることも好ましい。式中、RDF1、RDF2はそれぞれ独立に水素原子、アルキル基、アルカノイル基、ヒドロキシアルキル基、置換されていてもよいフェニル基、ベンゾイル基又はベンジル基を、RDF3は水素原子、アルキル基、アルコキシ基、アルコキシアルコキシ基、カルボキシル基、又はスルホン酸基を、RDF4、RDF5はそれぞれ独立に置換若しくは非置換のアミノ基、置換若しくは非置換の水酸基又は塩素原子をそれぞれ表し、mDFは1又は2を表す。一般式DF-1において、RDF1が水素原子、RDF2が水素原子、置換されてよいフェニル基、ベンゾイル基又はベンジル基であり、RDF3が水素原子、メトキシ基、エトキシ基、メトキシエトキシ基、カルボキシル基又はスルホン酸基であり、RDF4、RDF5がそれぞれ独立にアミノ基、置換若しくは非置換のアニリノ基、置換若しくは非置換のピリジニウム基、置換若しくは非置換のベンジルアミノ基、置換基としてカルボキシル基、スルホン酸基、水酸基、炭素数1~4のアルコキシ基を1~2個有してもよいアルキルアミノ基、炭素数1~4のアルコキシ基を1~2個有してもよいジアルキルアミノ基、モルホリノ基、アリルアミノ基、ジアリルアミノ基、置換若しくは非置換の第4級アンモニウム基、又はシクロヘキシルアミノ基、、水酸基、炭素数1~4のアルコキシ基、置換若しくは非置換のフェノキシ基、ベンジルオキシ基、シクロヘキシルオキシ基又は塩素原子であり、mDFが2であることが好ましい。また一般式DF-1で表される染料が塩であるとき、該塩がリチウム塩、ナトリウム塩、カリウム塩又は下記一般式DF-2で表されるアンモニウム塩であることが好ましい。式中、XDF1~XDF4はそれぞれ独立に水素原子、アルキル基、ヒドロキシアルキル基又はヒドロキシエトキシアルキル基を表す。一般式DF-1において、アルキル基の例はメチル、エチル、n-プロピル、i-プロピル、n-ブチル、i-ブチル、第二ブチル、第三ブチル等であり、好ましくはメチル、エチルである。アルコキシ基の例はメトキシ、エトキシ、n-プロポキシ、i-プロポキシ、n-ブトキシ、i-ブトキシ、第二ブトキシ、第三ブトキシ等であり、好ましくはメトキシ、エトキシである。メトキシが特に好ましい。アルコキシアルコキシ基の例はメトキシメトキシ、メトキシエトキシ、メトキシプロポキシ、メトキシブトキシ、エトキシメトキシ、エトキシエトキシ、エトキシプロポキシ、エトキシブトキシ、n-プロポキシプロポキシ、i-プロポキシブトキシ、n-プロポキシブトキシ等であり、好ましくはメトキシエトキシ又はエトキシエトキシである。アルカノイル基の例はアセチル、n-プロピオニル、i-プロピオニル、ヒドロキシアセチル、2-又は3-ヒドロキシ-n-プロピオニル又はブチロイル等であり、アセチル又はn-プロピオニルが好ましい。アルコキシアルカノイル基の例はメトキシプロピオニル、エトキシプロピオニルである。置換されていてもよいフェニル基、ベンゾイル基又はベンジル基の置換基の例は炭素数1~4のアルキル基、炭素数1~4のアルコキシ基、アミノ基、アシルアミノ基、水酸基、ハロゲン、スルホン酸基又はカルボキシル基等であり、スルホン酸又はカルボキシル基は塩の形でもよい。非置換又はスルホン酸基、カルボキシル基で置換されたフェニル、ベンゾイル又はベンジル基が好ましい。ハロゲンはフッ素、塩素、臭素又は沃素であり、塩素及び臭素が好ましい。上記において置換若しくは非置換のアミノ基の例は、アミノ基、置換若しくは非置換のアニリノ基、置換若しくは非置換のピリジニウム基、置換若しくは非置換のベンジルアミノ基、置換基としてカルボキシル基、スルホン酸基、水酸基、炭素数1~4のアルコキシ基を1~2個有してもよいアルキルアミノ基、炭素数1~4のアルコキシ基を1~2個有してもよいジアルキルアミノ基、モルホリノ基、アリルアミノ基、ジアリルアミノ基、置換若しくは非置換の第4級アンモニウム基、シクロヘキシルアミノ基等であり、置換若しくは非置換の水酸基の例は、水酸基、炭素数1~4のアルコキシ基、置換若しくは非置換のフェノキシ基、ベンジルオキシ基、シクロヘキシルオキシ基等である。置換若しくは非置換のアニリノ基の例は、アニリノ基、4-ブチルアニリノ基、4-オクチルアニリノ基、3-スルホアニリノ基、4-スルホアニリノ基、3,5-ジスルホアニリノ基、2-カルボキシアニリノ基、3,5-ジカルボキシアニリノ基、4-ヒドロキシ-3-カルボキシアニリノ基等である。置換若しくは非置換のピリジニウム基の例は、3-カルボキシピリジニウム基、4-メチルピリジニウム基、3-カルバモイルピリジニウム基、4-スルホピリジニウム基等である。置換若しくは非置換のベンジルアミノ基の例は、ベンジルアミノ基、4-メチルベンジルアミノ基、4-クロルベンジルアミノ基等である。置換基としてカルボキシル基、スルホン酸基、水酸基、炭素数1~4のアルコキシ基を1~2個有してもよいアルキルアミノ基やジアルキルアミノ基の例は、ジメチルアミノ基、エチルアミノ基、n-ブチルアミノ基、オクチルアミノ基、2-スルホエチルアミノ基、カルボキシメチルアミノ基、ジカルボキシメチルアミノ基、1,2-ジカルボキシプロピルアミノ基、2-ヒドロキシエチルアミノ基、ジ2-ヒドロキシエチルアミノ基、2-ヒドロキシプロピルアミノ基等である。置換若しくは非置換の第4級アンモニウム基の例は、トリメチルアミノ基、トリエチルアミノ基、1,4-ジアザビシクロ-2,2,2-オクタン基等である。炭素数1~4のアルコキシ基の例は、メトキシ基、エトキシ基、イソプロポキシ基、n-ブトキシ基等である。置換若しくは非置換のフェノキシ基の例はフェノキシ基、4-カルボキシフェノキシ基、3-メチルフェノキシ基、4-スルホフェノキシ基等である。本発明の式DF-1の化合物の塩は、無機又は有機陽イオンの塩である。通常な無機塩は、特にアルカリ金属塩及びアルカリ土類金属塩である。好ましい無機塩としては、リチウム及びナトリウムの塩であり、同じく有機塩としては、一般式DF-2で表されるアンモニウム塩があげられる。炭素数1~4のアルキル基の例は前記と同じものであり、炭素数1~4のヒドロキシアルキル基の例はヒドロキシメチル基、ヒドロキシエチル基、3-ヒドロキシプロピル基、2-ヒドロキシプロピル基、4-ヒドロキシブチル基、3-ヒドロキシブチル基、2-ヒドロキシブチル基等であり、ヒドロキシエトキシ-アルキル基炭素数1~4の例はヒドロキシエトキシメチル基、2-ヒドロキシエトキシエチル基、3-ヒドロキシエトキシプロピル基、2-ヒドロキシエトキシプロピル基、4-ヒドロキシエトキシブチル基、3-ヒドロキシエトキシブチル基、2-ヒドロキシエトキシブチル基等である。一般式DF-2のアンモニウム塩の具体例を下表に示す。一般式DF-1で表される染料の具体例を以下に示すが、本発明は、下記の例に限定されるものではない。1分子中に3個の互いに共役するアゾ基を有する化合物トリスアゾ化合物本発明に係る第2の水溶性長波染料として、1分子中に3個の互いに共役するアゾ基を有する化合物が使用できる。1分子中に3個の互いに共役するアゾ基を有する化合物は、少なくとも1つのヒドロキシル基で置換されたナフタレン環と3つ以上のアゾ基を有する化合物であることが好ましい。少なくとも1つのヒドロキシル基で置換されたナフタレン環と3つ以上のアゾ基を有する化合物を用いることで、画像堅牢性にすぐれ、高湿保存でのにじみの少ない画像を得ることができる。アゾ基数の多い化合物ほど、分子量が大きく、高湿保存での画像のにじみを抑制できる傾向があるが、インクへの溶解性が悪くなる傾向であり、インクの保存安定性が問題になることがある。それらを両立するために、アゾ基数は3~5であることが好ましい。少なくとも1つのヒドロキシル基で置換されたナフタレン環と3つ以上のアゾ基を有する化合物は、親水性基を持つことが好ましい。親水性基には、スルホ基、カルボキシル基、ホスホノ基、アミノ基、ニトロ基、及び4級アンモニウム基等が含まれる。親水性基としてはカルボキシル基、ホスホノ基、アミノ基、ニトロ基、及びスルホ基が好ましく、中でもカルボキシル基、スルホ基が好ましく、水溶媒への溶解性を高める観点からスルホ基がもっとも好ましい。親水性基は塩の状態であっても良く、親水性基と反対の電荷を持ち、塩イオン対を形成するイオン以下、対塩若しくは対イオンと記すの例には、アンモニウム、アルカリ金属例、リチウム、ナトリウム、カリウム及び有機カチオン例、テトラメチルアンモニウム、テトラメチルグアニジニウム、テトラメチルホスホニウムなどが含まれる。対イオンとしてはアンモニウム、リチウム、ナトリウム、及びカリウムの各々のイオンが好ましく、中でもナトリウムイオン及びリチウムイオンとすることがより好ましく、リチウムイオンであることが最も好ましい。少なくとも1つのヒドロキシル基で置換されたナフタレン環と3つ以上のアゾ基を有する化合物は、一般式TA-1、及びTA-3で表される化合物から選ばれる化合物であることが好ましい。一般式TA-1中、RTA11及びRTA12は、それぞれ独立して水素原子、ハロゲン原子、シアノ基、カルボキシル基、スルホ基、炭素数1~4のアルキル基若しくはフェニル基で置換されても良いスルファモイル基、リン酸基、ニトロ基、アシル基、ウレイド基、ヒドロキシル基若しくは炭素数1~4のアルコキシ基で置換されても良い炭素数1~4のアルキル基、ヒドロキシル基、炭素数1~4のアルコキシ基、スルホ基若しくはカルボキシル基で置換されても良い炭素数1~4のアルコキシ基又はアシルアミノ基であり、ATAはフェニル基又はナフチル基を示し、ハロゲン原子、シアノ基、カルボキシル基、スルホ基、炭素数1~4のアルキル基若しくはフェニル基で置換されても良いスルファモイル基、リン酸基、ニトロ基、アシル基、ウレイド基、ヒドロキシル基若しくは炭素数1~4のアルコキシ基で置換されても良い炭素数1~4のアルキル基、ヒドロキシル基、炭素数1~4のアルコキシ基、スルホ基若しくはカルボキシル基で置換されても良い炭素数1~4のアルコキシ基又はアシルアミノ基によって置換されていても良い。nTA1は0又は1である。一般式TA-1で表される化合物のうち、下記一般式TA-4で表される化合物が好ましい。一般式TA-4中、RTA13,RTA14及びRTA15は、それぞれ独立して水素原子、ハロゲン原子、シアノ基、カルボキシル基、スルホ基、炭素数1~4のアルキル基若しくはフェニル基で置換されても良いスルファモイル基、リン酸基、ニトロ基、アシル基、ウレイド基、ヒドロキシル基若しくは炭素数1~4のアルコキシ基で置換されても良い炭素数1~4のアルキル基、ヒドロキシル基、炭素数1~4のアルコキシ基、スルホ基若しくはカルボキシル基で置換されても良い炭素数1~4のアルコキシ基又はアシルアミノ基であり、RTA13,RTA14及びRTA15のうち少なくとも一つはスルホ基又はカルボキシル基である。nTA1は0又は1である。一般式TA-4で表される化合物及びその塩の好ましい化合物の具体例を以下に示すが、これに限定されるものではない。また、下記具体例は遊離の酸の構造で示すが、任意の塩として用いても良いことは言うまでもない。一般式TA-1で表される化合物及びその塩の詳細の説明は特開2005-220211号公報に記載されており、上記公報に記載の化合物を好ましく使用することができる。前記一般式TA-3中、RTA21は置換基を有するフェニル基又は置換基を有するナフチル基を表し、RTA22は置換基を有するフェニレン基又は置換基を有するナフチレン基を表し、RTA23は少なくとも1つの二重結合及び置換基を有する5~7員環のヘテロ環基を表す。更に前記RTA21~RTA23における前記置換基は独立して、OH、SO3H、PO3H2、CO2H、NO2、NH2、炭素数1~4のアルキル基、置換基を有するアルキル基、炭素数1~4のアルコキシ基、置換基を有するアルコキシ基、アミノ基、置換基を有するアミノ基、及び置換基を有するフェニル基からなる群から選ばれる。本発明では、上記一般式TA-3で表される化合物のうち、下記一般式TA-6で表される化合物が好ましい。前記式TA-6中、RTA31~RTA39は独立して、H、OH、SO3H、PO3H2、CO2H、NO2、及びNH2からなる群から選ばれる基を表す。一般式TA-3、及びTA-6で表される化合物及びその塩の好ましい化合物の具体例を以下に示すが、これに限定されるものではない。また、下記具体例は遊離の酸の構造で示すが、任意の塩として用いても良いことは言うまでもない。一般式TA-3、及びTA-6で表される化合物及びその塩の詳細の説明は国際出願公開第03/106572号パンフレット、及び特開2005-2271号公報に記載されており、上記公報に記載の化合物を好ましく使用することができる。1分子中に3個の互いに共役するアゾ基を有する化合物は、下記一般式TB-1で表されるアゾ化合物又はその塩も好ましい。[式TB-1中、RTB1は、炭素数1~4の非置換アルキル基;炭素数2~5のカルボキシ置換アルキル基;非置換フェニル基;スルホ置換フェニル基;又はカルボキシ基;を表し、RTB2はシアノ基;カルバモイル基;又はカルボキシ基を表し、RTB3及びRTB4はそれぞれ独立して水素原子;メチル基;塩素原子;又はスルホ基;を表し、RTB5、RTB6及びRTB7が置換している環は、破線で表される環が存在しない場合にはベンゼン環;又は破線で表される環が存在する場合にはナフタレン環;を表し、RTB5、RTB6及びRTB7はそれぞれ独立して水素原子;カルボキシ基;スルホ基;ヒドロキシ基;炭素数1~4の非置換アルキル基;炭素数1~4の非置換アルコキシ基;ヒドロキシ基、炭素数1~4の非置換アルコキシ基、炭素数1~4のヒドロキシアルコキシ基、スルホ基又はカルボキシ基で置換された炭素数1~4のアルコキシ基;アセチルアミノ基;を表し、基ATBは置換フェニル基又は置換ナフチル基であり、該基ATBの置換基は、カルボキシ基;スルホ基;ヒドロキシ基;非置換ベンゼンスルホニルオキシ基;ベンゼン環がメチル基、ニトロ基又は塩素原子で置換されたベンゼンスルホニルオキシ基;塩素原子;シアノ基;ニトロ基;スルファモイル基;炭素数1~4の非置換アルキル基;炭素数1~4の非置換アルコキシ基;ヒドロキシ基、炭素数1~4の非置換アルコキシ基、スルホ基又はカルボキシ基で置換された炭素数1~4のアルコキシ基;炭素数1~4の非置換アルキルスルホニル基;ヒドロキシ基、スルホ基又はカルボキシ基で置換された炭素数1~4のアルキルスルホニル基;炭素数1~8の非置換アルキルアミノスルホニル基;ヒドロキシ基、スルホ基又はカルボキシ基で置換された炭素数1~8のアルキルアミノスルホニル基;炭素数1~8の非置換アルキルカルボニルアミノ基;炭素数2~9のカルボキシ置換アルキルカルボニルアミノ基;非置換ベンゾイルアミノ基;ベンゼン環がスルホ基、カルボキシ基、塩素原子又は炭素数1~4のアルキル基で置換されたベンゾイルアミノ基;非置換ベンゼンスルホニルアミノ基;ベンゼン環がメチル基、ニトロ基又は塩素原子で置換されたベンゼンスルホニルアミノ基;トリフルオロメチル基;アセチル基;及び、ベンゾイル基;よりなる群から選択される基であり、基BTBは、置換フェニレン基、又は、2位及び5位でアゾ基と結合している2価の置換チオフェン基若しくは2価の置換チアゾール基であり、該基BTBの置換基は、シアノ基;カルバモイル基;炭素数1~4の非置換アルキル基;スルホ基又はカルボキシル基で置換された炭素数1~4のアルコキシ基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表す。]、前記一般式TB-1で表されるアゾ化合物又はその塩は、下記式TB-2で表されるアゾ化合物又はその塩であることが好ましい。[式TB-2中、RTB1からRTB7、基ATB及び基BTBは式TB-1におけるのと同じ意味を表す。]上記一般式TB-1及びTB-2において、基BTBは下記式TB-3又はTB-4で表されることが好ましい。[式TB-3中、RTB8は、シアノ基又はカルバモイル基を、RTB9は、シアノ基;カルバモイル基;炭素数1~4の非置換アルキル基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表し、1は、基ATBが結合しているアゾ基との結合手を、2は、RTB5からRTB7が置換している環が結合しているアゾ基との結合手を、それぞれ表す。][式TB-4中、RTB10は、シアノ基;カルバモイル基;炭素数1~4の非置換アルキル基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表し、3は、基ATBが結合しているアゾ基との結合手を、4は、RTB5からRTB7が置換している環が結合しているアゾ基との結合手を、それぞれ表す。]上記一般式TB-1及びTB-2において、基Aが下記式TB-5又はTB-6で表されることが好ましい。[式TB-5中、RTB11~RTB13はそれぞれ独立に、水素原子;カルボキシ基;スルホ基;ヒドロキシ基;非置換ベンゼンスルホニルオキシ基;ベンゼン環がメチル基、ニトロ基又は塩素原子で置換されたベンゼンスルホニルオキシ基;塩素原子;シアノ基;ニトロ基;スルファモイル基;炭素数1~4の非置換アルキル基;炭素数1~4の非置換アルコキシ基;ヒドロキシ基、炭素数1~4のアルコキシ基、スルホ基又はカルボキシ基で置換された炭素数1~4のアルコキシ基;炭素数1~4の非置換アルキルスルホニル基;ヒドロキシ基、スルホ基又はカルボキシ基で置換された炭素数1~4のアルキルスルホニル基;炭素数1~8の非置換アルキルアミノスルホニル基;ヒドロキシ基、スルホ基又はカルボキシ基で置換された炭素数1~8のアルキルアミノスルホニル基;炭素数1~8の非置換アルキルカルボニルアミノ基;炭素数2~9のカルボキシ置換アルキルカルボニルアミノ基;非置換ベンゾイルアミノ基;ベンゼン環がスルホ基又は炭素数1~4の非置換アルキル基で置換されたベンゾイルアミノ基;非置換ベンゼンスルホニルアミノ基;ベンゼン環がメチル基、ニトロ基又は塩素原子で置換されたベンゼンスルホニルアミノ基;トリフルオロメチル基;アセチル基;又はベンゾイル基;を表す。][式TB-6中、RTB14~RTB17はそれぞれ独立に、水素原子;カルボキシ基;スルホ基;ヒドロキシ基;非置換ベンゼンスルホニルオキシ基;ベンゼン環がメチル基、ニトロ基又は塩素原子で置換されたベンゼンスルホニルオキシ基;塩素原子;シアノ基;ニトロ基;スルファモイル基;炭素数1~4の非置換アルキル基;炭素数1~4の非置換アルコキシ基;ヒドロキシ基、炭素数1~4のアルコキシ基、スルホ基又はカルボキシ基で置換された炭素数1~4のアルコキシ基;炭素数1~4の非置換アルキルスルホニル基;ヒドロキシ基、スルホ基又はカルボキシ基で置換された炭素数1~4のアルキルスルホニル基;炭素数1~8の非置換アルキルアミノスルホニル基;ヒドロキシ基、スルホ基又はカルボキシ基で置換された炭素数1~8のアルキルアミノスルホニル基;炭素数1~8の非置換アルキルカルボニルアミノ基;炭素数2~9のカルボキシ置換アルキルカルボニルアミノ基;非置換ベンゾイルアミノ基;ベンゼン環がスルホ基又は炭素数1~4の非置換アルキル基で置換されたベンゾイルアミノ基;非置換ベンゼンスルホニルアミノ基;ベンゼン環がメチル基、ニトロ基又は塩素原子で置換されたベンゼンスルホニルアミノ基;トリフルオロメチル基;アセチル基;又はベンゾイル基;を表す。]、式TB-1で表されるアゾ化合物は互変異性体を有し、この互変異性体としては、式TB-1で表される化合物以外に下記式TB-7及びTB-8等が考えられる。これらの化合物も本発明に含まれる。なお、式TB-7及びTB-8中、RTB1~RTB7、基ATB及び基BTBは、上記式TB-1におけるのと同じ意味を有する。上記式TB-1及びTB-2中、RTB1における炭素数1~4の非置換アルキル基としては、直鎖又は分岐鎖のものが挙げられ、直鎖が好ましい。その具体例としては例えば、メチル、エチル、n-プロピル、n-ブチル等の直鎖のもの;イソプロピル、イソブチル、sec-ブチル、tert-ブチル等の分岐鎖のもの;等が挙げられる。RTB1における炭素数2~5のカルボキシ置換アルキル基としては、上記炭素数1~4の非置換アルキル基のいずれかの炭素原子にカルボキシが置換したものが挙げられる。カルボキシの置換位置は特に制限されないが、末端に置換するのが好ましく、カルボキシの置換数は1又は2、好ましくは1である。具体例としては、カルボキシメチル、2-カルボキシエチル等が挙げられる。RTB1におけるスルホ置換フェニル基としては、スルホ基が1~3、好ましくは1又は2置換したフェニル基が挙げられ、スルホの置換位置は特に制限されない。具体例としては、3-スルホフェニル、4-スルホフェニル、2,4-ジスルホフェニル、3,5-ジスルホフェニル等が挙げられる。好ましいRTB1としては、炭素数1~4の非置換アルキル基、炭素数2~5のカルボキシ置換アルキル基、スルホ置換フェニル基が挙げられ、より好ましくは炭素数1~4の非置換アルキル基である。具体例としては、メチル、n-プロピル、カルボキシメチル、4-スルホフェニルが好ましく、より好ましくはメチル、n-プロピルであり、更に好ましくはメチルである。上記式TB-1中、RTB2はシアノ基;カルバモイル基;又はカルボキシ基を表す。シアノ基又はカルバモイル基が好ましく、シアノ基がより好ましい。上記式TB-1中、RTB3及びRTB4はそれぞれ独立して水素原子;メチル基;塩素原子;又はスルホ基を表し、好ましくは、水素原子;メチル基;又はスルホ基、より好ましくは水素原子又はスルホ基が挙げられる。好ましいRTB3とRTB4の組み合わせは、RTB3が水素原子でRTB4がスルホ基;又はRTB3がスルホでRTB4が水素原子;の組み合わせが挙げられる。上記式TB-1中、RTB5からRTB7が置換している環は、破線で表される環が存在しない場合にはベンゼン環;又は破線で表される環が存在する場合にはナフタレン環;を表す。RTB5からRTB7が置換している環は、ベンゼン環であるのが好ましい。上記式TB-1中、RTB5からRTB7における炭素数1~4の非置換アルキル基としては、上記RTB1における炭素数1~4の非置換アルキル基と、好ましいもの等を含めて同じものが挙げられる。RTB5からRTB7における炭素数1~4の非置換アルコキシ基としては、直鎖又は分岐鎖のものが挙げられ、直鎖のものが好ましい。その具体例としてはメトキシ、エトキシ、n-プロポキシ、n-ブトキシ等の直鎖のもの;イソプロポキシ、sec-ブトキシ、tert-ブトキシ等の分岐鎖のもの;等が挙げられる。より好ましくはメトキシである。RTB5からRTB7におけるヒドロキシ基、炭素数1~4の非置換アルコキシ基、炭素数1~4のヒドロキシアルコキシ基、スルホ基又はカルボキシ基で置換された炭素数1~4のアルコキシ基としては、上記炭素数1~4の非置換アルコキシ基における任意の炭素原子に、上記の置換基を有するものが挙げられ、該置換基の数は通常1又は2、好ましくは1である。置換基の位置は特に制限されないが、アルコキシ基の末端に置換するのが好ましい。具体例としては、2-ヒドロキシエトキシ、2-ヒドロキシプロポキシ、3-ヒドロキシプロポキシ等のヒドロキシ置換のもの;メトキシエトキシ、エトキシエトキシ、n-プロポキシエトキシ、イソプロポキシエトキシ、n-ブトキシエトキシ、メトキシプロポキシ、エトキシプロポキシ、n-プロポキシプロポキシ、イソプロポキシブトキシ、n-プロポキシブトキシ等のアルコキシ置換のもの;2-ヒドロキシエトキシエトキシ等の炭素数1~4のヒドロキシアルコキシ置換のもの;カルボキシメトキシ、2-カルボキシエトキシ、3-カルボキシプロポキシ等のカルボキシ置換のもの;2-スルホエトキシ、3-スルホプロポキシ、4-スルホブトキシ等のスルホ置換のもの;等が挙げられる。RTB5からRTB7が置換している環が、破線で表される環が存在しないベンゼン環の場合、上記のうち、好ましいRTB5からRTB7としては、水素原子、炭素数1~4の非置換アルキル基、炭素数1~4の非置換アルコキシ基、炭素数1~4のヒドロキシ置換アルコキシ基、炭素数1~4のスルホ置換アルコキシ基、炭素数2~5のカルボキシ置換アルコキシ基、アセチルアミノ基が挙げられ、より好ましくは水素原子、炭素数1~4の非置換アルキル基、炭素数1~4のスルホ置換アルコキシ基が挙げられる。RTB5からRTB7の組み合わせとしては、いずれか1つが水素原子、残りの2つが水素原子以外である組み合わせが好ましく、RTB6が水素原子、RTB5及びRTB7が水素原子以外である組合せがより好ましく、RTB5が炭素数1~4のスルホ置換アルコキシ基又は炭素数2~5のカルボキシ置換アルコキシ基、RTB6が水素原子、RTB7が炭素数1~4の非置換アルキル基、炭素数1~4の非置換アルコキシ基、炭素数2~5のカルボキシ置換アルコキシ基又はアセチルアミノ基である組み合わせが更に好ましく、RTB5が炭素数1~4のスルホ置換アルコキシ基、RTB6が水素原子、RTB7が炭素数1~4の非置換アルキル基である組み合わせが特に好ましい。特に好ましい組み合わせの具体例としては、RTB5が炭素数2~4のスルホ置換アルコキシ基最も好ましくは3-スルホプロポキシ、RTB6が水素原子、RTB7がメチルの組み合わせが挙げられる。RTB5からRTB7が置換している環が、破線で表される環が存在するナフタレン環の場合、上記のうち、好ましいRTB5からRTB7としては、水素原子及びスルホが挙げられる。RTB5からRTB7の組み合わせとしては、いずれか2つが水素原子、残りの1つがスルホである組み合わせが好ましく、RTB5が水素原子、RTB6及びRTB7のいずれか一方が水素原子、他方がスルホである組合せがより好ましい。上記式TB-1中、基ATBは、置換フェニル基又は置換ナフチル基を表す。基ATBにおける置換基中、ベンゼン環がメチル基、ニトロ基又は塩素原子で置換されたベンゼンスルホニルオキシ基としては、例えば、4-トルエンスルホニルオキシ等のメチル置換のもの;4-ニトロベンゼンスルホニルオキシ等のニトロ置換のもの;4-クロロベンゼンスルホニルオキシ等の塩素原子が置換したもの;等が挙げられる。基ATBにおける置換基中、炭素数1~4の非置換アルキル基としては、上記RTB1における炭素数1~4の非置換アルキル基と、好ましいもの等を含めて同じものが挙げられる。基ATBにおける置換基中、炭素数1~4の非置換アルコキシ基としては、上記RTB5からRTB7における炭素数1~4の非置換アルコキシ基と、好ましいもの等を含めて同じものが挙げられる。基ATBにおける置換基中、ヒドロキシ基、炭素数1~4の非置換アルコキシ基、炭素数1~4のヒドロキシアルコキシ基、スルホ基又はカルボキシ基で置換された炭素数1~4のアルコキシ基としては、上記RTB5からRTB7における、相当する炭素数1~4の置換アルコキシ基と、好ましいもの等を含めて同じものが挙げられる。基ATBにおける置換基中、炭素数1~4の非置換アルキルスルホニル基としては、直鎖又は分岐鎖のものが挙げられ、直鎖のものが好ましい。具体例としては、メチルスルホニル、エチルスルホニル、プロピルスルホニル、ブチルスルホニル等の直鎖のもの;イソプロピルスルホニル、イソブチルスルホニル等の分岐鎖のもの;等が挙げられる。基ATBにおける置換基中、ヒドロキシ基、スルホ基又はカルボキシ基で置換された炭素数1~4のアルキルスルホニル基としては、上記炭素数1~4の非置換アルキルスルホニル基における任意の炭素原子に、上記の置換基を有するものが挙げられ、該置換基の数は通常1又は2、好ましくは1である。置換基の位置は特に制限されないが、アルキル基の末端に置換するのが好ましい。具体例としては、ヒドロキシエチルスルホニル、2-ヒドロキシプロピルスルホニル等のヒドロキシ置換のもの;2-スルホエチルスルホニル、3-スルホプロピルスルホニル等のスルホ置換のもの;2-カルボキシエチルスルホニル、3-カルボキシプロピルスルホニル等のカルボキシ置換のもの;等が挙げられる。基ATBにおける置換基中、炭素数1~8の非置換アルキルアミノスルホニル基としては、直鎖又は分岐鎖のものが挙げられ、直鎖のものが好ましい。具体例としては例えば、メチルアミノスルホニル、エチルアミノスルホニル、プロピルアミノスルホニル、ブチルアミノスルホニル、ペンチルアミノスルホニル、ヘキシルアミノスルホニル、オクチルアミノスルホニル等の直鎖のもの;イソプロピルアミノスルホニル、イソブチルアミノスルホニル等の分岐鎖のもの;等が挙げられる。基ATBにおける置換基中、ヒドロキシ基、スルホ基又はカルボキシ基で置換された炭素数1~8のアルキルアミノスルホニル基としては、上記炭素数1~8の非置換アルキルアミノスルホニル基における任意の炭素原子に、上記の置換基を有するものが挙げられ、該置換基の数は通常1又は2、好ましくは1である。置換基の位置は特に制限されないが、アルキル基の末端に置換するのが好ましい。より好ましくは、上記の基で置換された炭素数1~6、更に好ましくは炭素数2~4のものが挙げられる。具体例としては、ヒドロキシエチルアミノスルホニル、2-ヒドロキシプロピルアミノスルホニル等の炭素数2~4のヒドロキシ置換のもの;2-スルホエチルアミノスルホニル、3-スルホプロピルアミノスルホニル等の炭素数2~4のスルホ置換のもの;2-カルボキシエチルアミノスルホニル、3-カルボキシプロピルアミノスルホニル等の炭素数3~5のカルボキシ置換のもの;等が挙げられる。基ATBにおける置換基中、炭素数1~8の非置換アルキルカルボニルアミノ基としては、直鎖又は分岐鎖のものが挙げられ、直鎖が好ましい。具体例としては、アセチルアミノ、プロピオニルアミノ、ブチリルアミノ、バレリルアミノ、ヘキサノイルアミノ、ヘプタノイルアミノ、オクタノイルアミノ、ノナノイルアミノ等の非置換直鎖のもの;イソブチリルアミノ、ピバロイルアミノ、イソバレリルアミノ、2-エチルヘキサノイルアミノ等の非置換分岐鎖のもの;等が挙げられる。基ATBにおける置換基中、カルボキシ基で置換された炭素数1~8のアルキルカルボニルアミノ基としては、上記炭素数1~8の非置換アルキルカルボニルアミノ基における任意の炭素原子にカルボキシ基を有するものが挙げられ、該置換基の数は通常1又は2、好ましくは1である。置換基の位置は特に制限されないが、アルキル基の末端に置換するのが好ましい。より好ましくは、上記の基で置換された炭素数1~6、更に好ましくは炭素数2~4のものが挙げられる。具体例としては、3-カルボキシプロピオニルアミノ、4-カルボキシブチリルアミノ等が挙げられる。基ATBにおける置換基中、ベンゼン環がスルホ基、カルボキシ基、塩素原子又は炭素数1~4のアルキル基で置換されたベンゾイルアミノ基としては、非置換ベンゾイルアミノ基のベンゼン環の任意の炭素原子に、上記の置換基を有するものが挙げられ、該置換基の数は通常1又は3、好ましくは1又は2である。置換基の位置は特に制限されない。具体例としては、2-スルホベンゾイルアミノ等のスルホ置換のもの;2-カルボキシベンゾイルアミノ、2,5-ジカルボキシベンゾイルアミノ等のカルボキシ置換のもの;2-クロロベンゾイルアミノ、3-クロロベンゾイルアミノ、4-クロロベンゾイルアミノ等の塩素原子置換のもの;3-メチルベンゾイルアミノ、4-メチルベンゾイルアミノ、4-エチルベンゾイルアミノ、4-プロピルベンゾイルアミノ等のアルキル置換のもの;等が挙げられる。基ATBにおける置換基中、ベンゼン環がメチル基、ニトロ基又は塩素原子で置換されたベンゼンスルホニルアミノ基としては、非置換ベンゼンスルホニルアミノ基のベンゼン環の任意の炭素原子に、上記の置換基を有するものが挙げられ、該置換基の数は通常1又は2、好ましくは1である。置換基の位置は特に制限されないが、4位に置換するのが好ましい。具体例としては、4-トルエンスルホニルアミノ等のメチル置換のもの;4-ニトロベンゼンスルホニルアミノ等のニトロ置換のもの;4-クロロベンゼンスルホニルアミノ等の塩素原子が置換したもの;等が挙げられる。基ATBが置換フェニル基の場合、上記置換基の数は通常1~4、好ましくは1~3、より好ましくは1又は2、更に好ましくは2である。置換基の位置は特に制限されないが、アゾ基の結合位置を1位として、置換基の数が1のとき4位;同様に2のとき2位及び4位、3位及び4位、又は3位及び5位;同様に3のとき2位、4位及び5位;であるのが好ましい。置換基を複数有する場合には、該置換基の種類は同一であっても異なっていても良い。基ATBが置換フェニル基の場合の好ましい置換基としては、上記基ATBにおける置換基のうち、カルボキシ基、スルホ基、塩素原子、スルファモイル基、ニトロ基、炭素数1~4の非置換アルコキシ基、カルボキシ基で置換された炭素数1~4のアルキルスルホニル基、炭素数1~8の非置換アルキルカルボニルアミノ基、又は非置換ベンゾイルアミノ基である。好ましい具体例としては、スルホ、カルボキシ、スルファモイル、塩素原子、アセチルアミノ、ニトロ、ベンゾイルアミノ、メトキシ、又はカルボキシエチルスルホニルが挙げられ、より好ましくはスルホ又はニトロである。基ATBが置換ナフチル基の場合、アゾ基の結合位置は1位又は2位であり、2位が好ましい。また置換基の数は通常1~4、好ましくは2又は3である。置換基の位置は特に制限されないが、好ましい置換基の位置は以下の通りである。アゾ基の結合位置が1位のとき、置換基の数が1、置換基の位置は4位が好ましい。アゾ基の結合位置が2位でありかつ置換基の数が2のとき、置換基の位置は4位及び6位、又は4位及び8位が好ましく、同様に置換基の数が3のとき、置換基の位置は4位、6位及び8位;4位、6位及び9位;又は1位、5位及び7位;であるのが好ましい。基ATBが置換ナフチル基の場合の好ましい置換基としては、上記基ATBにおける置換基のうち、スルホ基、炭素数1~4の非置換アルコキシ基、スルホ基又はカルボキシ基で置換された炭素数1~4のアルコキシ基である。好ましい具体例としては、スルホ、メトキシ、スルホエトキシ、スルホプロポキシ、カルボキシメトキシであり、スルホがより好ましい。上記式TB-1中、基BTBは、置換フェニレン基、又は、いずれも2位及び5位でアゾ基と結合している、2価の置換チオフェン基若しくは2価の置換チアゾール基を表し、2位及び5位でアゾ基と結合している、2価の置換チオフェン基若しくは2価の置換チアゾール基が好ましく、2位及び5位でアゾ基と結合している、2価の置換チアゾール基がより好ましい。基BTBが2位及び5位でアゾ基と結合している2価の置換チオフェン基以下、簡略して2価の置換チオフェン基と記載するである場合、置換基の数は通常1又は2、好ましくは2である。該チオフェン基が2つの置換基を有する場合には、該置換基の種類は同じでも異なっていても良い。基BTBが2位及び5位でアゾ基と結合している2価の置換チアゾール基以下、簡略して2価の置換チアゾール基と記載するである場合、該チアゾール基が有する置換基の数は1である。基BTBが置換フェニレン基である場合、置換基の数は通常1又は2、好ましくは1である。該フェニレン基が2つの置換基を有する場合には、該置換基の種類は同じでも異なっていても良い。上記基BTBの置換基における炭素数1~4の非置換アルキル基としては、上記RTB1における炭素数1~4の非置換アルキル基と、好ましいもの等を含めて同じものが挙げられる。基BTBの置換基における、ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基としては、3-トリル、4-トリル等のメチル置換のもの;3-メトキシフェニル、4-メトキシフェニル等のメトキシ置換のもの;3-アセチルアミノフェニル、4-アセチルアミノフェニル等のアセチルアミノ置換のもの、3-ニトロフェニル、4-ニトロフェニル等のニトロ置換のもの;3-スルホフェニル、4-スルホフェニル等のスルホ置換のもの;3-カルボキシフェニル、4-カルボキシフェニル等のカルボキシ置換のもの;4-シアノフェニル等のシアノ置換のもの;4-カルバモイルフェニル等のカルバモイル置換のもの;2-フルオロフェニル;4-フルオロフェニル;2,4-ジフルオロフェニル等のフッ素原子置換のもの;2-クロロフェニル;4-クロロフェニル;2,4-ジクロロフェニル等の塩素原子置換のもの;4-ブロモフェニル等の臭素原子置換のもの;等が挙げられる。基BTBの置換基における非置換ナフチル基としては、1-ナフチル又は2-ナフチルが挙げられる。基BTBの置換基におけるナフタレン環がメチル基、臭素原子、カルボキシ基、スルホ基、炭素数1~4の非置換アルコキシ基、又は炭素数1~4のスルホ置換アルコキシ基で置換されたナフチル基としては、上記非置換ナフチル基が、これらの置換基を有するものが挙げられる。置換基の数は通常1~4、好ましくは1又は2である。置換基の位置は特に制限されないが、基BTBとの結合位置が1位のとき、2位及び3位の2置換のものが好ましい。また、基BTBとの結合位置が2位のとき、6位の1置換のもの、又は5位及び6位の2置換のものが好ましい。具体例としては、4-メチル-1-ナフチル等のメチル置換のもの;6-スルホ-1-ナフチル、8-スルホ-2-ナフチル等のスルホ置換のもの;2-メトキシ-1-ナフチル、2-エトキシ-1-ナフチル、6-メトキシ-2-ナフチル、1-メトキシ-2-ナフチル、1-エトキシ-2-ナフチル、1-プロポキシ-2-ナフチル、1-ブトキシ-2-ナフチル等の炭素数1~4の非置換アルコキシ置換のもの;2-スルホエトキシ-1-ナフチル、2-スルホプロポキシ-1-ナフチル、1-スルホプロポキシ-2-ナフチル、1-スルホブトキシ-2-ナフチル等の炭素数1~4のスルホ置換アルコキシ置換のもの;5-ブロモ-6-メトキシ-2-ナフチル等の臭素原子及び炭素数1~4の非置換アルコキシ基が置換したもの;5-スルホ-6-メトキシ-2-ナフチル等のスルホ及び炭素数1~4の非置換アルコキシ基が置換したもの;2-メトキシ-3-カルボキシ-1-ナフチル等のカルボキシ及び炭素数1~4の非置換アルコキシ基が置換したもの;等が挙げられる。上記2価の置換チオフェン基における好ましい置換基としては、上記基Bの置換基の内、シアノ基;カルバモイル基;非置換フェニル基;ベンゼン環がメチル基、メトキシ基又はアセチルアミノ基で置換されたフェニル基;非置換ナフチル基;炭素数1~4の非置換アルコキシ基、又は炭素数1~4の非置換アルコキシ基及びスルホ基が置換したナフチル基;が挙げられる。好ましい置換基の具体例としては、シアノ、カルバモイル、非置換フェニル、4-トリル、3-メトキシフェニル、非置換2-ナフチル、6-メトキシ-2-ナフチル、5-スルホ-6-メトキシ-2-ナフチル等が挙げられる。置換チアゾール基における好ましい置換基としては、上記基Bの置換基の内、非置換フェニル基;ベンゼン環がメチル基、メトキシ基、アセチルアミノ基、塩素原子で置換されたフェニル基;非置換ナフチル基;又は、炭素数1~4の非置換アルコキシ基及びスルホ基が置換したナフチル基;が挙げられる。好ましい具体例としては、非置換フェニル、4-トリル、4-メトキシフェニル、3-アセチルアミノフェニル、3-クロロフェニル、非置換2-ナフチル、5-スルホ-6-メトキシ-2-ナフチル等が挙げられる。上記式TB-1で表される化合物の内、好ましいものが上記式TB-2で表される化合物である。式TB-2中、RTB1からRTB7、基ATB及び基BTBは、上記の式TB-1におけるのと、好ましいものや具体例等を含めて同じ意味を表す。上記式TB-1又はTB-2中、基BTBにおいて、2価の置換チオフェン基として好ましいものが式TB-3、2価の置換チアゾール基として好ましいものが式TB-4で表される基である。上記式TB-3におけるRTB8は、シアノ基又はカルバモイル基であり、シアノが好ましい。式TB-3中、RTB9は、シアノ基;カルバモイル基;炭素数1~4の非置換アルキル基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表し、1は、基ATBが結合しているアゾ基との結合手を、2は、RTB5からRTB7が置換している環が結合しているアゾ基との結合手を、それぞれ表す。式TB-3中、RTB9における炭素数1~4の非置換アルキル基としては、上記RTB1における炭素数1~4の非置換アルキル基と、好ましいもの等を含めて同じものが挙げられる。式TB-3中、RTB9におけるベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基としては、上記基BTBの置換基における相当するものと、好ましいものを含めて同じものが挙げられる。式TB-3中、RTB9におけるナフタレン環がメチル基、臭素原子、カルボキシ基、スルホ基、炭素数1~4の非置換アルコキシ基、又は炭素数1~4のスルホ置換アルコキシ基で置換されたナフチル基としては、上記基BTBの置換基における相当するものと、好ましいものを含めて同じものが挙げられる。式TB-3における好ましいRTB9としては、上記の内、炭素数1~4の非置換アルキル基;非置換フェニル基;ベンゼン環がメチル基、アセチルアミノ基、ニトロ基、スルホ基、カルボキシ基又は塩素原子で置換されたフェニル基;非置換ナフチル基;又は、ナフタレン環が炭素数1~4の非置換アルコキシ基、スルホ基又はカルボキシ基で置換されたナフチル基;が挙げられる。より好ましいRTB9としては、非置換フェニル基;ベンゼン環がメチル基、メトキシ基、アセチルアミノ基、又は塩素原子で置換されたフェニル基;非置換ナフチル基;又は、ナフタレン環がメトキシ基及び/又はスルホ基で置換されたナフチル基;が挙げられる。式TB-3における好ましいRTB8とRTB9の組み合わせは、RTB8がシアノでRTB9がフェニル、4-トリル、4-アセチルアミノフェニル又は2-ナフチルの組み合わせである。上記式TB-4中、RTB10は、シアノ基;カルバモイル基;炭素数1~4の非置換アルキル基;非置換フェニル基;ベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基;非置換ナフチル基;及び、ナフタレン環がメチル基、臭素原子、カルボキシ基、スルホ基、炭素数1~4の非置換アルコキシ基、又は炭素数1~4のスルホ置換アルコキシ基で置換されたナフチル基;よりなる群から選択される基を表し、3は、基ATBが結合しているアゾ基との結合手を、4は、RTB5からRTB7が置換している環が結合しているアゾ基との結合手を、それぞれ表す。式TB-4中、RTB10における炭素数1~4の非置換アルキル基としては、上記RTB1における炭素数1~4の非置換アルキル基と、好ましいもの等を含めて同じものが挙げられる。式TB-4中、RTB10におけるベンゼン環がメチル基、メトキシ基、アセチルアミノ基、ニトロ基、スルホ基、カルボキシ基、シアノ基、カルバモイル基、フッ素原子、塩素原子又は臭素原子で置換されたフェニル基としては、上記基BTBの置換基における相当するものと、好ましいものを含めて同じものが挙げられる。式TB-4中、RTB10におけるナフタレン環がメチル基、臭素原子、カルボキシ基、スルホ基、炭素数1~4の非置換アルコキシ基、又は炭素数1~4のスルホ置換アルコキシ基で置換されたナフチル基としては、上記基BTBの置換基における相当するものと、好ましいものを含めて同じものが挙げられる。式TB-4における好ましいRTB10としては、上記の内、炭素数1~4の非置換アルキル基;非置換フェニル基;ベンゼン環がメチル基、アセチルアミノ基、ニトロ基、スルホ基、カルボキシ基又は塩素原子で置換されたフェニル基;非置換ナフチル基;又は、ナフタレン環が置換した炭素数1~4のアルコキシ基、スルホ基又はカルボキシ基で置換されたナフチル基;が挙げられる。より好ましいRTB10としては、非置換フェニル基;ベンゼン環がメチル基、メトキシ基、アセチルアミノ基、又は塩素原子で置換されたフェニル基;非置換ナフチル基;又は、ナフタレン環がメトキシ基、又はスルホ基で置換されたナフチル基;が挙げられる。更に好ましいRTB10としては、非置換フェニル又は2-ナフチルが挙げられ、特に好ましくは非置換フェニルである。式TB-1における基ATBの好ましいものが、上記式TB-5又は式TB-6で表される基である。式TB-5中のRTB11~RTB13又は式TB-6中のRTB14~RTB17におけるベンゼン環がメチル基、ニトロ基又は塩素原子で置換されたベンゼンスルホニルオキシ基としては、上記基ATBの置換基における相当するものと、好ましいものを含めて同じものが挙げられる。式TB-5中のRTB11~RTB13又は式TB-6中のRTB14~RTB17における炭素数1~4の非置換アルキル基としては、上記基ATBの置換基における相当するものと、好ましいものを含めて同じものが挙げられる。式TB-5中のRTB11~RTB13又は式TB-6中のRTB14~RTB17における炭素数1~4の非置換アルコキシ基としては、上記基ATBの置換基における相当するものと、好ましいものを含めて同じものが挙げられる。式TB-5中のRTB11~RTB13又は式TB-6中のRTB14~RTB17におけるヒドロキシ基、炭素数1~4のアルコキシ基、スルホ基又はカルボキシ基で置換された炭素数1~4のアルコキシ基としては、上記基ATBの置換基における相当するものと、好ましいものを含めて同じものが挙げられる。式TB-5中のRTB11~RTB13又は式TB-6中のRTB14~RTB17における炭素数1~4の非置換アルキルスルホニル基としては、上記基ATBの置換基における相当するものと、好ましいものを含めて同じものが挙げられる。式TB-5中のRTB11~RTB13又は式TB-6中のRTB14~RTB17におけるヒドロキシ基、スルホ基又はカルボキシ基で置換された炭素数1~4のアルキルスルホニル基としては、上記基ATBの置換基における相当するものと、好ましいものを含めて同じものが挙げられる。式TB-5中のRTB11~RTB13又は式TB-6中のRTB14~RTB17における炭素数1~8の非置換アルキルアミノスルホニル基としては、上記基ATBの置換基における相当するものと、好ましいものを含めて同じものが挙げられる。式TB-5中のRTB11~RTB13又は式TB-6中のRTB14~RTB17におけるヒドロキシ基、スルホ基又はカルボキシ基で置換された炭素数1~8のアルキルアミノスルホニル基としては、上記基ATBの置換基における相当するものと、好ましいものを含めて同じものが挙げられる。式TB-5中のRTB11~RTB13又は式TB-6中のRTB14~RTB17における炭素数1~8の非置換アルキルカルボニルアミノ基としては、上記基ATBの置換基における相当するものと、好ましいものを含めて同じものが挙げられる。式TB-5中のRTB11~RTB13又は式TB-6中のRTB14~RTB17における炭素数2~9のカルボキシ置換アルキルカルボニルアミノ基としては、上記基ATBの置換基における相当するものと、好ましいものを含めて同じものが挙げられる。式TB-5中のRTB11~RTB13又は式TB-6中のRTB14~RTB17におけるベンゼン環がスルホ基、炭素数1~4のアルキル基で置換されたベンゾイルアミノ基としては、上記基ATBの置換基における相当するものと、好ましいものを含めて同じものが挙げられる。式TB-5中のRTB11~RTB13又は式TB-6中のRTB14~RTB17におけるベンゼン環がメチル基、ニトロ基又は塩素原子で置換されたベンゼンスルホニルアミノ基としては、上記基ATBの置換基における相当するものと、好ましいものを含めて同じものが挙げられる。式TB-5における好ましいRTB11~RTB13としては、上記の内、水素原子、カルボキシ基、スルホ基、塩素原子、スルファモイル基、ニトロ基、炭素数1~4の非置換アルコキシ基、炭素数1~4のカルボキシ基で置換されたアルキルスルホニル基、炭素数1~8の非置換アルキルカルボニルアミノ基、又は非置換ベンゾイルアミノ基である。好ましい具体例としては、水素原子、スルホ、カルボキシ、スルファモイル、塩素原子、アセチルアミノ、ニトロ、ベンゾイルアミノ、メトキシ、又はカルボキシエチルスルホニルが挙げられる。式TB-5における好ましいRTB11~RTB13の組み合わせは、RTB11が水素原子、カルボキシ、又はスルホ、RTB12が水素原子、スルホ、塩素原子、ニトロ、スルファモイル、炭素数1~4の非置換アルコキシ基、炭素数1~8の非置換アルキルカルボニルアミノ基、又は非置換ベンゾイルアミノ基、RTB13が水素原子、カルボキシ、スルホの組み合わせであり、上記の組み合わせの内、少なくともRTB11~RTB13のいずれか1つ、又は2つがスルホ及びカルボキシから独立に選択される基である組み合わせがより好ましい。また式TB-5におけるアゾ基の置換位置を1位として、RTB11~RTB13の内、2つが水素原子の場合には水素原子以外の基は4位;1つが水素原子の場合には水素原子以外の基は2位及び4位、3位及び4位、3位及び5位;全てが水素原子以外の基の場合には2位、4位及び5位;にそれぞれ置換するのが好ましい。式TB-6における好ましいRTB14からRTB17としては、水素原子、スルホ基、炭素数1~4の非置換アルコキシ基、スルホ基又はカルボキシ基で置換された炭素数1~4のアルコキシ基が挙げられる。好ましい具体例としては、スルホ、メトキシ、スルホエトキシ、スルホプロポキシ、カルボキシメトキシであり、より好ましくは、水素原子、スルホである。式TB-6における好ましいRTB14からRTB17の組み合わせは、RTB14がスルホ又は水素原子、RTB15が水素原子、RTB16がスルホ又は水素原子でRTB17がスルホであり、より好ましくはRTB14がスルホ、RTB15が水素原子、RTB16が水素原子でRTB17がスルホの組み合わせである。RTB14からRTB17の置換位置については特に限定されないが、アゾ基の置換位置を2位として、RTB14が4位、RTB15が1位、RTB16が6位、及びRTB17が8位に置換するのが好ましい。上記式TB-1~TB-5の各種の置換基について記載した好ましい基同士を組み合わせた化合物はより好ましく、より好ましい基同士を組み合わせたものは更に好ましい。更に好ましい基同士等を組み合わせたものについても同様である。また、好ましい組み合わせを記載したものについては、その好ましい組み合わせ同士を組み合わせた化合物についても同様である。上記の組み合わせの中でも、RTB1が炭素数1~4の非置換アルキル基、好ましくはメチル基、RTB2がシアノ基又はカルバモイル基、好ましくはシアノ基、RTB3が水素原子、RTB4がスルホ基、RTB5がスルホ基で置換された炭素数1~4のアルコキシ基、好ましくはスルホプロポキシ基、RTB6が水素原子、RTB7が炭素数1~4の非置換アルキル基、好ましくはメチル基、基ATBが式TB-6で表され、RTB14が4位のスルホ基、RTB15及びRTB16が水素原子、RTB17が8位のスルホ基であり、基BTBが式TB-4で表され、RTB10がフェニル基である組み合わせが特に好ましい。前記式TB-1で表されるアゾ化合物の塩は、無機又は有機の陽イオンの塩である。そのうち無機塩の具体例としては、アルカリ金属塩、アルカリ土類金属塩及びアンモニウム塩が挙げられ、好ましい無機塩は、リチウム、ナトリウム、カリウムの塩及びアンモニウム塩であり、又、有機の陽イオンの塩としては例えば下記式TB-9で表される4級アンモニウムイオンがあげられるがこれらに限定されるものではない。また、本発明のアゾ化合物の遊離酸、その互変異性体、及びそれらの各種の塩が混合物であってもよい。例えばナトリウム塩とアンモニウム塩の混合物、遊離酸とナトリウム塩の混合物、リチウム塩、ナトリウム塩及びアンモニウム塩の混合物等、いずれの組み合わせを用いても良い。塩の種類によって溶解性等の物性値が異なる場合も有り、必要に応じて適宜塩の種類を選択すること、又は複数の塩等を含む場合にはその比率を変化させることにより目的に適う物性を有する混合物を得ることもできる。上記式TB-9においてZTB1、ZTB2、ZTB3、及びZTB4は、それぞれ独立に水素原子、非置換アルキル基、ヒドロキシアルキル基及びヒドロキシアルコキシアルキル基よりなる群から選択される基を表し、少なくとも1つは水素原子以外の基である。式TB-9におけるZTB1、ZTB2、ZTB3、及びZTB4のアルキル基の具体例としてはメチル、エチル、n-プロピル、イソプロピル、n-ブチル、イソブチル、sec-ブチル、tert-ブチル等が挙げられ、ヒドロキシアルキル基の具体例としてはヒドロキシメチル、ヒドロキシエチル、3-ヒドロキシプロピル、2-ヒドロキシプロピル、4-ヒドロキシブチル、3-ヒドロキシブチル、2-ヒドロキシブチル等の炭素数1~4のヒドロキシアルキル基が挙げられ、ヒドロキシアルコキシアルキル基の例としては、ヒドロキシエトキシメチル、2-ヒドロキシエトキシエチル、3-ヒドロキシエトキシプロピル、2-ヒドロキシエトキシプロピル、4-ヒドロキシエトキシブチル、3-ヒドロキシエトキシブチル、2-ヒドロキシエトキシブチル等ヒドロキシアルコキシアルコキシ部分の炭素数1~4アルキル基アルキル部分の炭素数1~4が挙げられ、これらのうちヒドロキシエトキシアルキルアルキル部分の炭素数1~4が好ましい。特に好ましいものとしては水素原子;メチル、ヒドロキシメチル、ヒドロキシエチル、3-ヒドロキシプロピル、2-ヒドロキシプロピル、4-ヒドロキシブチル、3-ヒドロキシブチル、2-ヒドロキシブチル等の炭素数1~4のヒドロキシアルキル基、ヒドロキシエトキシメチル、2-ヒドロキシエトキシエチル、3-ヒドロキシエトキシプロピル、2-ヒドロキシエトキシプロピル、4-ヒドロキシエトキシブチル、3-ヒドロキシエトキシブチル、2-ヒドロキシエトキシブチル等のヒドロキシエトキシアルキル基アルキル部分の炭素数1~4が挙げられる。式TB-9として好ましい化合物のZTB1、ZTB2、ZTB3、及びZTB4の組み合わせの具体例を下記表に示す。上記式TB-1で表されるアゾ化合物は、例えば、特開2010-155936に記載の方法で合成することができる。式TB-1で表される本発明のアゾ化合物の好適な具体例として、特に限定されるものではないが、下記表に挙げた構造式で示される化合物等が挙げられる。各表においてスルホ基及びカルボキシ基等の官能基は、便宜上、遊離酸の形で記載するものとする。1分子中に3個の互いに共役するアゾ基を有する化合物は、下記一般式TC-1で表される化合物も好ましい。[式中、ATCは、置換されていてもよいフェニル又はナフチルであり;BTCは、置換されていてもよいフェニレン又はナフチレンであり;nTCは、0又は1であり;そしてDTCは置換されていてもよいピラゾリル基であるが、ただし、ATCが置換されていてもよいフェニル基で、BTCが式T:{式中、RTCaは、OH又は炭素数1~4のアルコキシ基であり;そしてRTCbは、H又は炭素数1~4のアルキル基、ヒドロキシ基、炭素数1~4のアルコキシ基、炭素数1~3のジアルキルアミノ基又は式NHCORTCc式中、RTCcは炭素数1~3のアルキル又はアミノ基の基であり;そしては、式TC-1のBTCにおけるアゾ連結基への結合点を示す}のフェニレン基の場合、ATCはニトロ基を含まない]の化合物又はその塩を提供する。ATC又はBTC上に存在しうる任意の置換基は、好ましくは、ヒドロキシ、ハロ、ニトロ、シアノ、カルボキシ、スルホ、ホスファト、置換されていてもよいアミノ特に1個以上の炭素数1~4のアルキル基を持つアミノ、置換されていてもよいアシルアミノ特に炭素数1~4のアシルアミノ又はフェニルアシルアミノで、これらの各基はスルホ又はカルボキシ基を持っていてもよい、置換されていてもよいウレイド特に1又は2個の炭素数1~4のアルキル基を持つウレイド、置換されていてもよい炭素数1~6のアルキル、置換されていてもよい炭素数1~6のシクロアルキル、置換されていてもよい炭素数1~6のアルコキシ、置換されていてもよい炭素数1~6のアルキルチオ、置換されていてもよいアリール、置換されていてもよい炭素数1~6のアルキルスルホニル及び置換されていてもよいスルホンアミド特に1又は2個の炭素数1~4のアルキル基を持つスルホンアミドからそれぞれ独立して選ばれる。ATCが置換フェニル又はナフチルの場合、ATC上の任意の置換基は、更に好ましくは、ニトロ、カルボキシ、スルホ、ホスファト、置換されていてもよいアミノ特に1個以上の炭素数1~4のアルキル基を持つアミノ、置換されていてもよいアシルアミノ特に炭素数1~4のアシルアミノ又はフェニルアシルアミノで、これらの各基はスルホ又はカルボキシ基を持っていてもよい、置換されていてもよいウレイド特に1又は2個の炭素数1~4のアルキル基を持つウレイド、置換されていてもよい炭素数1~6のアルキル、置換されていてもよい炭素数1~6のシクロアルキル、置換されていてもよい炭素数1~6のアルコキシ並びに置換されていてもよいスルホンアミドSO2NRTC6RTC7特に1又は2個の炭素数1~4のアルキル基を持つスルホンアミド及び置換されていてもよいカルボンアミドCONRTC6RTC7{前記式中、RTC6及びRTC7は、それぞれ独立してH又は置換されていてもよい炭素数1~6のアルキルである}から選ばれる。ATCが置換フェニル又はナフチルの場合、ATC上の任意の置換基は、最も好ましくは、ニトロ、カルボキシ、スルホ、ホスファト、置換されていてもよいアミノ特に1個以上の炭素数1~4のアルキル基を持つアミノ、置換されていてもよいアシルアミノ特に炭素数1~4のアシルアミノ又はフェニルアシルアミノで、これらの各基はスルホ又はカルボキシ基を持っていてもよい、置換されていてもよい炭素数1~6のアルキル、置換されていてもよい炭素数1~6のシクロアルキル及び置換されていてもよい炭素数1~6のアルコキシから選ばれる。更に、ATCは好ましくは、カルボキシ、スルホ及びホスファトから選ばれる少なくとも1個の水可溶化基も持つ。ATCで表される置換されていてもよいフェニル又はナフチル基の例として、4-アミノ-2,5-ジスルホフェニル、2-スルホ-4-メトキシフェニル、2-カルボキシ-4-スルホフェニル、2-スルホ-4-メチルフェニル、2-メトキシ-5-メチル-4-スルホフェニル及び2-スルホ-4,5-ジメチルフェニルが挙げられる。しかしながら、ATCは、置換されていてもよいフェニル基最も好ましくは前述のように置換されているであるのも最も好適である。BTCが置換フェニレン又はナフチレンの場合、BTC上の任意の置換基は、好ましくは、カルボキシ、スルホ、ホスファト、置換されていてもよいアミノ、置換されていてもよいアシルアミノ、置換されていてもよいウレイド、置換されていてもよいアルキル、置換されていてもよいアルコキシ及び置換されていてもよいアリールから選ばれる。BTCが置換フェニレンの場合、該フェニレン環は、好ましくは、置換されていてもよい炭素数1~6のアルキル、置換されていてもよい炭素数1~6のアルキルチオ、置換されていてもよい炭素数1~6のアルコキシ、置換されていてもよいアミノ、置換されていてもよいウレイド、カルボキシ及びスルホから選ばれる1個以上の基を持つ。BTCが置換されていてもよいナフチレンの場合、該ナフチレン環は、好ましくは、1個以上の水可溶化基、更に好ましくは、カルボン酸、スルホン酸及びホスホン酸基から選ばれる1又は2個の基を持つ。BTCで表される置換されていてもよいフェニレン及びナフチレン基の例として、2,5-ジ2-ヒドロキシエトキシフェン-1,4-イレン、2,5-ジメトキシフェン-1,4-イレン、2,5-ジエトキシフェン-1,4-イレン、2-メトキシ-5-アミノフェン-1,4-イレン、2-メトキシ-5-アセチルアミノフェン-1,4-イレン、7-スルホナフト-1,4-イレン、6-スルホナフト-1,4-イレン及び2-エトキシ-6-スルホナフト-1,4-イレンが挙げられる。しかしながら、BTCは置換されていてもよいフェニレン基該フェニレン基は最も好ましくは前述のように置換されているであるのが最も好適である。好ましくはDTCは、少なくとも1個のカルボキシ、スルホ又はホスファト基を持つピラゾリル基である。更に好ましくはDTCは、式3TCa、3TCb又は3TCcの基であり、なお更に好ましくはDTCは式3TCa又は3TCbであり、最も好ましくはDTCは式3TCaである。式中、RTC2及びRTC5は、それぞれ独立して、H、カルボキシ、シアノ又は置換されていてもよい炭素数1~6のアルキル、炭素数1~6のアルコキシ、アシル、アリール、アミノ、アミド、カルボンアミドCONRTC6RTC7、カルボキシエステル、スルホンアミドSO2NRTC6RTC7又はアルキルスルホニル基であり前記式中、RTC6及びRTC7は、それぞれ独立してH又は置換されていてもよい炭素数1~6のアルキルである;RTC3及びRTC4は、それぞれ独立して、H、ヒドロキシ、ハロ、ニトロ、シアノ、カルボキシ、スルホ、ホスファト、置換されていてもよいアミノ特に1個以上の炭素数1~4のアルキル基を持つアミノ、置換されていてもよいアシルアミノ特に炭素数1~4のアシルアミノ又はフェニルアシルアミノで、これらの各基はスルホ又はカルボキシ基を持っていてもよい、置換されていてもよいウレイド特に1又は2個の炭素数1~4のアルキル基を持つウレイド、置換されていてもよい炭素数1~6のアルキル、置換されていてもよい炭素数1~6のシクロアルキル、置換されていてもよい炭素数1~6のアルコキシ、置換されていてもよい炭素数1~6のアルキルチオ、置換されていてもよいアリール、置換されていてもよい炭素数1~6のアルキルスルホニル及び置換されていてもよいスルホンアミド特に1又は2個の炭素数1~4のアルキル基を持つスルホンアミドであり;そしては式TC-1におけるアゾ連結基への結合点を示す。RTC2は、好ましくは、置換されていてもよい炭素数1~6のアルキル、炭素数1~6のアルコキシ、炭素数1~6のアシル又はアミノ基、あるいは隣接するアゾ基と遊離酸の形態で水素結合可能なカルボキシのような基である。RTC2で表される最も好適な基の例として、メチル、カルボキシ、CONRTC6RTC7及びHが挙げられる。しかしながら、最も好ましくは、RTC2は、カルボキシ又はCONRTC6RTC7RTC6及びRTC7はそれぞれ独立してH又は置換されていてもよい炭素数1~6のアルキルであるである。RTC3及びRTC4は、最も好ましくはそれぞれ独立して置換されていてもよいアリール基、更に好ましくは、カルボキシ、スルホ、ニトロ、ホスファト、置換されていてもよい炭素数1~4のアルキル、置換されていてもよい炭素数1~4のアルコキシ、置換されていてもよいアミノ又は置換されていてもよい炭素数1~4のアシルアミノから選ばれる1個以上の置換基を持つフェニル又はナフチル基である。RTC3及びRTC4で表される基の例として、4-スルホフェニル及び2-スルホナフチルが挙げられるが、これらに限定されない。RTC5は、最も好ましくは、カルボキシ又は炭素数1~4のアルキルカルボキシエステル基である。ATC、BTC、RTC2、RTC3、RTC4及びRTC5上にそれぞれ存在する好適な置換されていてもよい炭素数1~6のアルキル基及び炭素数1~6のアルコキシ基は、置換されていてもよい炭素数1~4のアルキル基又は置換されていてもよい炭素数1~4のアルコキシ基、更に好ましくは、非置換又はハロ原子又はカルボキシ、スルホ若しくはホスファト基を持つ炭素数1~4のアルキル基又は炭素数1~4のアルコキシ基などである。RTC2、RTC3、RTC4及びRTC5上の好適な置換されていてもよいアリール基は、置換されていてもよいフェニル基で、該フェニル基は、ニトロ、カルボキシ、スルホ、ホスファト、置換されていてもよいアミノ特に1個以上の炭素数1~4のアルキル基を持つアミノ、置換されていてもよいアシルアミノ特に炭素数1~4のアシルアミノ又はフェニルアシルアミノで、これらの各基はスルホ又はカルボキシ基を持っていてもよい、置換されていてもよい炭素数1~6のアルキル、置換されていてもよい炭素数1~6のシクロアルキル、及び置換されていてもよい炭素数1~6のアルコキシによって置換されていてもよい。更に、置換されていてもよいフェニル基は、好ましくは、カルボキシ、スルホ及びホスファトから選ばれる少なくとも1個の水可溶化基も持つ。ATC、BTC、RTC2、RTC3、RTC4及びRTC5上に存在する好適な置換されていてもよいカルボンアミド又はスルホンアミド基は、それぞれ式CONRTC6RTC7又はSO2NRTC6RTC7の基で、RTC6及びRTC7はそれぞれ独立してH又は置換されていてもよい炭素数1~6のアルキルである。ATC、BTC、RTC2、RTC3、RTC4及びRTC5上にそれぞれ存在する好適な置換されていてもよいアミノ基は、置換されていてもよいアシルアミノ、特に炭素数1~4のアシルアミノ、更に好ましくは置換されていてもよいウレイド非置換又はカルボキシ、スルホ若しくはホスファト基を持つである。好ましくは、ATC、BTC、RTC2、RTC3、RTC4及びRTC5上にそれぞれ存在するアシル基は、置換されていてもよい炭素数1~4のアルキルアシル、置換されていてもよいフェニルアシル、好ましくはアセチル又はベンゾイルである。ATC、BTC、RTC2、RTC3、RTC4、RTC5、RTC6及びRTC7のいずれか上にある置換されていてもよい炭素数1~6のアルキル、炭素数1~6のアルコキシ、炭素数1~6のアルキルチオ、アリール及び炭素数1~6のアルキルスルホニル置換基上に存在しうる好適な置換基は、ヒドロキシ、ハロ、ニトロ、シアノ、カルボキシ、スルホ、ホスファト、アシルアミノ、ウレイド、炭素数1~6のアルキル、好ましくは炭素数1~6のアルキル、更に好ましくはメチル又はエチル、炭素数1~6のアルコキシ、好ましくは炭素数1~4のアルコキシ、更に好ましくはメトキシ又はエトキシ、炭素数1~10のアルキルチオ、アリール、好ましくはフェニル又はナフチル、炭素数1~6のアルキルスルホニル及びスルホンアミドから独立して選ばれる。上記選好に鑑み、好適な態様において、ATCは、カルボキシ、スルホ、ホスファト、アミノ、メチル、メトキシ及びアセトアミドから選ばれる1又は2個の置換基を持つフェニルであり;BTCは、スルホ、メチル、メトキシ及び2-ヒドロキシエトキシから選ばれる1又は2個の置換基を持つフェニレン又はナフチレンであり;nTCは0又は1であり;DTCは、式3TCa、3TCb又は3TCc:[式中、RTC2は、H、メチル又はカルボキシであり;RTC3及びRTC4は、それぞれ独立して、スルホ及びカルボキシから選ばれる1又は2個の置換基を持つフェニル又はナフチルであり;そしてRTC5は、炭素数1~4のアルキルカルボキシエステルである]である。更なる好適な態様において、ATCは、カルボキシ、スルホ、アミノ、メチル、メトキシ及びアセトアミドから選ばれる1又は2個の置換基を持つフェニルであり;BTCは、スルホ、メチル、メトキシ及び2-ヒドロキシエトキシから選ばれる1又は2個の置換基を持つフェニレン又はナフチレンであり;nTCは0又は1であり;そしてDTCは、式3TCa、3TCb又は3TCc:[式中、RTC2及びRTC5は、それぞれ独立して、H、カルボキシ、シアノ又は置換されていてもよいアルキル、アルコキシ、アシル、アリール、アミノ、アミド、カルボンアミド、カルボキシエステル、スルファモイル又はアルキルスルホニルであり;そしてRTC3及びRTC4は、それぞれ独立して、H又は置換されていてもよいアリール又はアルキルであり;そしては式TC-1におけるアゾ連結基への結合点を示す]である。本発明の更なる好適な態様において、式TC-2:[式中、RTC1は、炭素数1~4のアルキル又は炭素数1~4のアルコキシであり;そしてnTCは0又は1である]の化合物を提供する。式TC-2の化合物において、RTC1は好ましくはメチル又はメトキシであるのが好適である。式TC-1及びTC-2の化合物の具体例としては、例えば、特表2007-517082号公報の段落0095~0115に記載のものが挙げられる。式TC-1及びTC-2の化合物は、例えば、特表2007-517082号公報に記載の方法によって製造できる。また式TC-1及びTC-2の化合物は公知技術を用いて所望の塩に変換できる。例えば、特表2007-517082号公報に記載の方法が挙げられる。1分子中に3個の互いに共役するアゾ基を有する化合物は、下記一般式TD-1で表されるトリスアゾ化合物又はその塩も好ましい。式TD-1の化合物が塩の形をしているとき、好ましい塩はアルカリ金属塩、特にリチウム、ナトリウム及びカリウムの各塩、アンモニウム及び置換アンモニウムの各塩である。特に好ましい塩はアンモニア及び揮発性アミンとの塩である。上記化合物の遊離酸形は、これを既知の技術を用いて塩に転化することができる。例えば、アルカリ金属塩は、その組成のアルカリ金属塩を水に溶解し、鉱酸で酸性化し、その溶液のpHをアンモニア又はアミンでpH9~9.5に調整し、そしてアルカリ金属カチオンを透析で除去することによってアンモニア又はアミンとの塩に転化することができる。1分子中に4個の互いに共役するアゾ基を有する化合物テトラキスアゾ化合物本発明に係る第2の水溶性長波染料として、1分子中に4個の互いに共役するアゾ基を有する化合物が使用できる。1分子中に4個の互いに共役するアゾ基を有する化合物は、下記式QA-1で表される化合物が好ましい。一般式QA-1中、AQA’は下記式QA-1a-1を表し、AQA’の置換位置はアゾ基に対してm-位又はp-位であり、RQA1及びRQA2は、それぞれ独立して水素原子;ハロゲン原子;シアノ基;カルボキシル基;スルホ基;スルファモイル基;N-アルキルアミノスルホニル基;N-フェニルアミノスルホニル基;ホスホ基;ニトロ基;アシル基;ウレイド基;ヒドロキシル基若しくは炭素数1~4のアルコキシ基で置換されても良い炭素数1~4のアルキル基;ヒドロキシル基、炭素数1~4のアルコキシ基、スルホ基若しくはカルボキシル基で置換されても良い炭素数1~4のアルコキシ基;炭素数1~4のアルコキシ基、スルホ基若しくはカルボキシル基で置換されても良いアシルアミノ基を表し、RQA3及びRQA4は、それぞれ独立して水素原子;ハロゲン原子;シアノ基;カルボキシル基;スルホ基;ニトロ基;炭素数1~4のアルキル基;ヒドロキシル基;炭素数1~4のアルコキシ基若しくはスルホ基で置換されても良い炭素数1~4のアルコキシ基を表し、nQAは0又は1である。式QA-1a-1中、RQA5はシアノ基;カルボキシル基;炭素数1~4のアルキル基;炭素数1~4のアルコキシカルボニル基又はフェニル基を表し、RQA6、RQA7及びRQA8は、それぞれ独立して水素原子;ハロゲン原子;シアノ基;カルボキシル基;スルホ基;ニトロ基、炭素数1~4のアルキル基;ヒドロキシル基、炭素数1~4のアルコキシ基若しくはスルホ基で置換されても良い炭素数1~4のアルコキシ基;ヒドロキシル基、炭素数1~4のアルコキシ基若しくはスルホ基で置換されても良いアシルアミノ基を表す。一般式QA-1で表される化合物及びその塩の好ましい化合物の具体例を以下に示すが、これに限定されるものではない。また、下記具体例化合物No.Qa‐1~Qa‐27は遊離の酸の構造で示すが、任意の塩として用いても良いことは言うまでもない。一般式QA-1で表される化合物及びその塩の詳細の説明は国際公開第05/097912号パンフレットに記載されており、上記公報に記載の化合物を好ましく使用することができる。1分子中に4個の互いに共役するアゾ基を有する化合物は、下記式QB-1で表されるテトラキスアゾ化合物又はその塩も好ましい。式中AQB及びDQBはそれぞれ独立に置換されていても良いフェニル基、ナフチル基、アゾ基に炭素原子で結合する5員又は6員の芳香族へテロ環基を表し、各々の成分にはそれぞれ少なくとも1つ以上のカルボキシル基又はスルホ基を含む。XQB、YQBの一方はヒドロキシル基、他方はアミノ基であり、lQB、mQB及びnQBは1又は2を表す。上記式QB-1で表されるテトラキスアゾ化合物又はその塩は、下記式QB-2で表されるテトラキスアゾ化合物又はその塩であることが好ましい。式中AQB及びDQBはそれぞれ独立に置換されていても良いフェニル基、ナフチル基、アゾ基に炭素原子で結合する5員又は6員の芳香族へテロ環基を表し、各々の成分にはそれぞれ少なくとも1つ以上のカルボキシル基又はスルホ基を含む。a及びbはそれぞれ単結合を示し、結合aの結合位置は2位又は3位であり、結合bの結合位置は6位又はは7位である。XQB、YQBの一方はヒドロキシル基を、他方はアミノ基を、mQB、nQB、oQBは0又は1をそれぞれ表す。上記QB-1及びQB-2において、AQB及びDQBがそれぞれ独立に、少なくとも1つ以上のカルボキシル基及び/又はスルホ基を含む置換基で置換されていても良いフェニル基若しくはナフチル基であることが好ましい。また、AQB及びDQBを置換する置換基が、ハロゲン原子;ヒドロキシル基;アミノ基;カルボキシル基;スルホ基;ニトロ基;アルキル基;アルコキシ基;アシル基;フェニル基;ウレイド基;ヒドロキシル基、アルコキシ基、スルホ基若しくはカルボキシル基で置換されているアルキル基;ヒドロキシル基、アルコキシ基、スルホ基若しくはカルボキシル基で置換されているアルコキシ基;カルボキシ基又はスルホ基で更に置換されていても良い、フェニル基、アルキル基、又はアシル基によって置換されているアミノ基であることが好ましい。AQB及びDQBがそれぞれ独立に、アゾ基に対してo位にスルホ基を有し、更にニトロ基、アルコキシ基、スルホ基で置換されていてもよいフェニル基であることがより好ましい。上記QB-1及びQB-2において、塩がリチウム塩、ナトリウム塩、カリウム塩、アンモニウム塩又は一般式QB-3で表されるアンモニウム塩であることが好ましい。式QB-3中、ZQB1、ZQB2、ZQB3、ZQB4はそれぞれ独立に水素原子、アルキル基、ヒドロキシアルキル基又はヒドロキシアルコキシアルキル基を表す。式QB-1~QB-3において、アルキル基又はアルコキシ基といった場合、通常炭素数1~20程度、好ましくは1~6程度のアルキル基又はアルコキシ基が挙げられ、更に好ましくは炭素数1~4アルキル基又は炭素数1~4アルコキシ基が挙げられる。炭素数1~4アルキル基の例としては、メチル、エチル、n-プロピル、イソプロピル、n-ブチル、イソブチル、sec-ブチル、tert-ブチル等が挙げられる。また、炭素数1~4アルコキシ基の例としては、メトキシ、エトキシ、n-プロポキシ、イソプロポキシ、n-ブトキシ、sec-ブトキシ、tert-ブトキシ等が挙げられる。一般式QB-1、QB-2においてAQB及びDQBはそれぞれ独立に置換されていても良いフェニル基、ナフチル基、又はアゾ基に炭素原子で結合する5員又は6員の芳香族へテロ環基を示し、かつ、AQB、DQBの各々の成分には少なくとも1つ以上のカルボキシル基及び/又はスルホ基を含む。該スルホ基は直接フェニル基又はナフチル基上に置換していても、また、フェニル基又はナフチル基上の置換基に含まれていてもよい。アゾ基に炭素原子で結合する5員又は6員の芳香族へテロ環基としては、例えば窒素原子、酸素原子、硫黄原子から選択される少なくとも1種のヘテロ原子を環内に有するヘテロ環があげられる。このヘテロ環基は、更に別の環で縮環されていても良く、縮環されたものの中では5員又は6員の環が縮環したものが好ましい。更に、AQB及びDQBは、この中でも、フェニル基、ナフチル基がより好ましい。AQBからDQBに置換しうる基としては、例えばメチル、メトキシ、エチル、エトキシ、2-ヒドロキシエトキシ、2-メトキシエトキシ、3-スルホプロポキシ、4-スルホブトキシ、塩素、臭素、カルボキシル、スルホン酸、ヒドロキシル、アミノ、カルボキシメチルアミノ、カルボキシプロピルアミノ、ビス-カルボキシメチルアミノ、アセチルアミノ、ウレイド、フェニルアミノ、スルホフェニルアミノ、カルボキシフェニルアミノ、ジカルボキシフェニルアミノ等であり、更に好ましくはメチル、メトキシ、スルホン酸、ヒドロキシル、アミノ、アセチルアミノ、フェニルアミノ、スルホフェニルアミノ、カルボキシフェニルアミノ、ジカルボキシフェニルアミノがあげられ、好ましくはメトキシ、アミノ、ヒドロキシル、スルホン酸、カルボキシル、アセチルアミノ、フェニルアミノである。好ましいAQBとしては、アゾ基に対してオルト位又はメタ位に、より好ましくはオルト位に、少なくとも1つのスルホン酸基を直接又はスルホ炭素数1~4アルコキシ基として有するフェニル基、又はスルホン酸基を1~3個有するナフチル基が挙げられ、より好ましくは上記フェニル基である。該フェニル基の場合、更に、AQB及びDQBの好ましい置換基として上記した基を1~2個、より好ましくは1個有してもよい。該フェニル基がスルホン酸基を含め、2個の置換基を有する場合、フェニル基上の2位と4位,2位と5位又は3位と4位が好ましく、2位と4位が更に好ましい。好ましいDQBとしては、AQBとは独立に、上記好ましいAQBと同じ基を挙げることができる。一般式QB-2の好ましい化合物としては上記の好ましいAQBとDQBを有し、mQB及びnQBはいずれも独立に0又は1、oQBは1又は2、より好ましくは2であり、結合aは2位又は3位、結合bは6位又は7位、XQB及びYQBは一方がヒドロキシ基、他方がアミノ基である化合物を挙げることができる。本発明の一般式QB-1に示した化合物の好適な例として、特に限定されるものではないが、具体的に下記の構造が挙げられる。前記式QB-1、QB-2で示される化合物の塩は、無機又は有機の陽イオンの塩である。そのうち無機塩の具体例としては、アルカリ金属塩、アルカリ土類金属塩及びアンモニウム塩が挙げられ、好ましい無機塩は、リチウム、ナトリウム、カリウムの塩及びアンモニウム塩であり、又、有機の陽イオンの塩としては例えば前記式QB-3で示される化合物の塩があげられるがこれらに限定されるものではない。一般式QB-3におけるZQB1、ZQB2、ZQB3、ZQB4のアルキル基の例としてはメチル、エチル、n-プロピル、イソプロピル、n-ブチル、イソブチル、sec-ブチル、tert-ブチルなどが挙げられ、ヒドロキシアルキル基の例としてはヒドロキシメチル基、ヒドロキシエチル基、3-ヒドロキシプロピル基、2-ヒドロキシプロピル基、4-ヒドロキシブチル基、3-ヒドロキシブチル基、2-ヒドロキシブチル基等のヒドロキシ-炭素数1~4アルキル基が挙げられ、ヒドロキシアルコキシアルキル基の例としては、ヒドロキシエトキシメチル基、2-ヒドロキシエトキシエチル基、3-ヒドロキシエトキシプロピル基、2-ヒドロキシエトキシプロピル基、4-ヒドロキシエトキシブチル基、3-ヒドロキシエトキシブチル基、2-ヒドロキシエトキシブチル基等ヒドロキシ炭素数1~4アルコキシ-炭素数1~4アルキル基が挙げられ、これらのうちヒドロキシエトキシ-炭素数1~4アルキル基が好ましい。特に好ましいものとしては水素原子;メチル基;ヒドロキシメチル基、ヒドロキシエチル基、3-ヒドロキシプロピル基、2-ヒドロキシプロピル基、4-ヒドロキシブチル基、3-ヒドロキシブチル基、2-ヒドロキシブチル基等のヒドロキシ-炭素数1~4アルキル基;ヒドロキシエトキシメチル基、2-ヒドロキシエトキシエチル基、3-ヒドロキシエトキシプロピル基、2-ヒドロキシエトキシプロピル基、4-ヒドロキシエトキシブチル基、3-ヒドロキシエトキシブチル基、2-ヒドロキシエトキシブチル基等のヒドロキシエトキシ-炭素数1~4アルキル基が挙げられる。一般式QB-3のZQB1、ZQB2、ZQB3、ZQB4の具体例を以下に示す。一般式QB-1、QB-2で示される本発明のテトラキスアゾ化合物は、例えば、特許第4517174号明細書に記載の方法で合成することができる。本発明のインク組成物好ましくはインクジェット記録用インクには、前記一般式1で表される第1の水溶性長波染料と第2の水溶性長波染料とともに、色調を整えるためや、性能のバランスをとるために他の染料を併用してもよい。また、フルカラーの画像を得る目的で、本発明のインクジェット記録用インクとともに他の染料を含むインクを併用しても良い。併用することが出来る染料の例としては以下を挙げることができる。イエロー染料としては、例えばカップリング成分としてフェノール類、ナフトール類、アニリン類、ピラゾロン類、ピリドン類、開鎖型活性メチレン化合物類を有するアリール若しくはヘテリルアゾ染料;例えばカップリング成分として開鎖型活性メチレン化合物類を有するアゾメチン染料;例えばベンジリデン染料やモノメチンオキソノール染料等のようなメチン染料;例えばナフトキノン染料、アントラキノン染料等のようなキノン系染料などがあり、これ以外の染料種としてはキノフタロン染料、ニトロニトロソ染料、アクリジン染料、アクリジノン染料等を挙げることができる。これらの染料は、クロモフォアの一部が解離して初めてイエローを呈するものであってもよく、その場合のカウンターカチオンはアルカリ金属や、アンモニウムのような無機のカチオンであってもよいし、ピリジニウム、4級アンモニウム塩のような有機のカチオンであってもよく、更にはそれらを部分構造に有するポリマーカチオンであってもよい。マゼンタ染料としては、例えばカップリング成分としてフェノール類、ナフトール類、アニリン類を有するアリール若しくはヘテリルアゾ染料;例えばカップリング成分としてピラゾロン類、ピラゾロトリアゾール類を有するアゾメチン染料;例えばアリーリデン染料、スチリル染料、メロシアニン染料、オキソノール染料のようなメチン染料;ジフェニルメタン染料、トリフェニルメタン染料、キサンテン染料のようなカルボニウム染料、例えばナフトキノン、アントラキノン、アントラピリドンなどのようなキノン系染料、例えばジオキサジン染料等のような縮合多環系染料等を挙げることができる。これらの染料は、クロモフォアの一部が解離して初めてマゼンタを呈するものであってもよく、その場合のカウンターカチオンはアルカリ金属や、アンモニウムのような無機のカチオンであってもよいし、ピリジニウム、4級アンモニウム塩のような有機のカチオンであってもよく、更にはそれらを部分構造に有するポリマーカチオンであってもよい。シアン染料としては、例えばインドアニリン染料、インドフェノール染料のようなアゾメチン染料;シアニン染料、オキソノール染料、メロシアニン染料のようなポリメチン染料;ジフェニルメタン染料、トリフェニルメタン染料、キサンテン染料のようなカルボニウム染料;フタロシアニン染料;アントラキノン染料;例えばカップリング成分としてフェノール類、ナフトール類、アニリン類を有するアリール若しくはヘテリルアゾ染料、インジゴチオインジゴ染料を挙げることができる。これらの染料は、クロモフォアの一部が解離して初めてシアンを呈するものであってもよく、その場合のカウンターカチオンはアルカリ金属や、アンモニウムのような無機のカチオンであってもよいし、ピリジニウム、4級アンモニウム塩のような有機のカチオンであってもよく、更にはそれらを部分構造に有するポリマーカチオンであってもよい。また、ポリアゾ染料などのブラック染料も使用することができる。水溶性染料としては、直接染料、酸性染料、食用染料、塩基性染料、反応性染料等が挙げられる。好ましいものとしては、C.I.ダイレクトレッド2、4、9、23、26、31、39、62、63、72、75、76、79、80、81、83、84、89、92、95、111、173、184、207、211、212、214、218、21、223、224、225、226、227、232、233、240、241、242、243、247C.I.ダイレクトバイオレット7、9、47、48、51、66、90、93、94、95、98、100、101C.I.ダイレクトイエロー8、9、11、12、27、28、29、33、35、39、41、44、50、53、58、59、68、86、87、93、95、96、98、100、106、108、109、110、130、132、142、144、161、163C.I.ダイレクトブルー1、10、15、22、25、55、67、68、71、76、77、78、80、84、86、87、90、98、106、108、109、151、156、158、159、160、168、189、192、193、194、199、200、201、202、203、207、211、213、214、218、225、229、236、237、244、248、249、251、252、264、270、280、288、289、291C.I.ダイレクトブラック9、17、19、22、32、51、56、62、69、77、80、91、94、97、108、112、113、114、117、118、121、122、125、132、146、154、166、168、173、199C.I.アシッドレッド35、42、52、57、62、80、82、111、114、118、119、127、128、131、143、151、154、158、249、254、257、261、263、266、289、299、301、305、336、337、361、396、397C.I.アシッドバイオレット5、34、43、47、48、90、103、126C.I.アシッドイエロー17、19、23、25、39、40、42、44、49、50、61、64、76、79、110、127、135、143、151、159、169、174、190、195、196、197、199、218、219、222、227C.I.アシッドブルー9、25、40、41、62、72、76、78、80、82、92、106、112、113、120、127:1、129、138、143、175、181、205、207、220、221、230、232、247、258、260、264、271、277、278、279、280、288、290、326C.I.アシッドブラック7、24、29、48、52:1、172C.I.リアクティブレッド3、13、17、19、21、22、23、24、29、35、37、40、41、43、45、49、55C.I.リアクティブバイオレット1、3、4、5、6、7、8、9、16、17、22、23、24、26、27、33、34C.I.リアクティブイエロー2、3、13、14、15、17、18、23、24、25、26、27、29、35、37、41、42C.I.リアクティブブルー2、3、5、8、10、13、14、15、17、18、19、21、25、26、27、28、29、38C.I.リアクティブブラック4、5、8、14、21、23、26、31、32、34C.I.ベーシックレッド12、13、14、15、18、22、23、24、25、27、29、35、36、38、39、45、46C.I.ベーシックバイオレット1、2、3、7、10、15、16、20、21、25、27、28、35、37、39、40、48C.I.ベーシックイエロー1、2、4、11、13、14、15、19、21、23、24、25、28、29、32、36、39、40C.I.ベーシックブルー1、3、5、7、9、22、26、41、45、46、47、54、57、60、62、65、66、69、71C.I.ベーシックブラック8、等が挙げられる。更に本発明のインク組成物には、顔料も併用し得る。本技術に用いられる顔料としては、市販のものの他、各種文献に記載されている公知のものが利用できる。文献に関してはカラーインデックスTheSocietyofDyersandColourists編、改訂新版顔料便覧日本顔料技術協会編1989年刊、最新顔料応用技術CMC出版1986年刊、印刷インキ技術CMC出版1984年刊、W.Herbst,K.Hunger共著によるIndustrialOrganicPigmentsVCHVerlagsgesellschaft、1993年刊等がある。具体的には、有機顔料ではアゾ顔料アゾレーキ顔料、不溶性アゾ顔料、縮合アゾ顔料、キレートアゾ顔料、多環式顔料フタロシアニン系顔料、アントラキノン系顔料、ペリレン及びペリノン系顔料、インジゴ系顔料、キナクリドン系顔料、ジオキサジン系顔料、イソインドリノン系顔料、キノフタロン系顔料、ジケトピロロピロール系顔料等、染付けレーキ顔料酸性又は塩基性染料のレーキ顔料、アジン顔料等があり、無機顔料では、黄色顔料のC.I.PigmentYellow34,37,42,53など、赤系顔料のC.I.PigmentRed101,108など、青系顔料のC.I.PigmentBlue27,29,17:1など、黒系顔料のC.I.PigmentBlack7,マグネタイトなど、白系顔料のC.I.PigmentWhite4,6,18,21などを挙げることができる。画像形成用に好ましい色調を持つ顔料としては、青ないしシアン顔料ではフタロシアニン顔料、アントラキノン系のインダントロン顔料たとえばC.I.PigmentBlue60など、染め付けレーキ顔料系のトリアリールカルボニウム顔料が好ましく、特にフタロシアニン顔料好ましい例としては、C.I.PigmentBlue15:1、同15:2、同15:3、同15:4、同15:6などの銅フタロシアニン、モノクロロないし低塩素化銅フタロシアニン、アルニウムフタロシアニンでは欧州特許860475号に記載の顔料、C.I.PigmentBlue16である無金属フタロシアニン、中心金属がZn、Ni、Tiであるフタロシアニンなど、中でも好ましいものはC.I.PigmentBlue15:3、同15:4、アルミニウムフタロシアニンが最も好ましい。赤ないし紫色の顔料では、アゾ顔料好ましい例としては、C.I.PigmentRed3、同5、同11、同22、同38、同48:1、同48:2、同48:3、同48:4、同49:1、同52:1、同53:1、同57:1、同63:2、同144、同146、同184など、中でも好ましいものはC.I.PigmentRed57:1、同146、同184、キナクリドン系顔料好ましい例としてはC.I.PigmentRed122、同192、同202、同207、同209、C.I.PigmentViolet19、同42、なかでも好ましいものはC.I.PigmentRed122、染め付けレーキ顔料系のトリアリールカルボニウム顔料好ましい例としてはキサンテン系のC.I.PigmentRed81:1、C.I.PigmentViolet1、同2、同3、同27、同39、ジオキサジン系顔料例えばC.I.PigmentViolet23、同37、ジケトピロロピロール系顔料例えばC.I.PigmentRed254、ペリレン顔料例えばC.I.PigmentViolet29、アントラキノン系顔料例えばC.I.PigmentViolet5:1、同31、同33、チオインジゴ系例えばC.I.PigmentRed38、同88が好ましく用いられる。黄色顔料としては、アゾ顔料好ましい例としてはモノアゾ顔料系のC.I.PigmentYellow1,3,74,98、ジスアゾ顔料系のC.I.PigmentYellow12,13,14,16,17,83、総合アゾ系のC.I.PigmentYellow93,94,95,128,155、ベンズイミダゾロン系のC.I.PigmentYellow120,151,154,156,180など、なかでも好ましいものはベンジジン系化合物を原料に使用しないもの、イソインドリンイソインドリノン系顔料好ましい例としてはC.I.PigmentYellow109,110,137,139など、キノフタロン顔料好ましい例としてはC.I.PigmentYellow138など、フラパントロン顔料例えばC.I.PigmentYellow24などが好ましく用いられる。黒顔料としては、無機顔料好ましくは例としてはカーボンブラック、マグネタイトやアニリンブラックを好ましいものとして挙げることができる。この他、オレンジ顔料C.I.PigmentOrange13,16などや緑顔料C.I.PigmentGreen7などを使用してもよい。本技術に使用できる顔料は、上述の裸の顔料であっても良いし、表面処理を施された顔料でも良い。表面処理の方法には、樹脂やワックスを表面コートする方法、界面活性剤を付着させる方法、反応性物質例えば、シランカップリング剤やエポキシ化合物、ポリイソシアネート、ジアゾニウム塩から生じるラジカルなどを顔料表面に結合させる方法などが考えられ、次の文献や特許に記載されている。1金属石鹸の性質と応用幸書房2印刷インキ印刷CMC出版19843最新顔料応用技術CMC出版19864米国特許5,554,739号、同5,571,311号5特開平9-151342号、同10-140065号、同10-292143号、同11-166145号特に、上記4の米国特許に記載されたジアゾニウム塩をカーボンブラックに作用させて調製された自己分散性顔料や、上記5の日本特許に記載された方法で調製されたカプセル化顔料は、インク中に余分な分散剤を使用することなく分散安定性が得られるため特に有効である。本発明においては、顔料は更に分散剤を用いて分散されていてもよい。分散剤は、用いる顔料に合わせて公知の種々のもの、例えば界面活性剤型の低分子分散剤や高分子型分散剤を用いることが出来る。分散剤の例としては特開平3-69949号、欧州特許549486号等に記載のものを挙げることができる。また、分散剤を使用する際に分散剤の顔料への吸着を促進するためにシナジストと呼ばれる顔料誘導体を添加してもよい。本技術に使用できる顔料の粒径は、分散後で0.01~10μの範囲であることが好ましく、0.05~1μであることが更に好ましい。顔料を分散する方法としては、インク製造やトナー製造時に用いられる公知の分散技術が使用できる。分散機としては、縦型あるいは横型のアジテーターミル、アトライター、コロイドミル、ボールミル、3本ロールミル、パールミル、スーパーミル、インペラー、デスパーサー、KDミル、ダイナトロン、加圧ニーダー等が挙げられる。詳細は最新顔料応用技術CMC出版、1986に記載がある。インクのpH本発明のインク組成物は、インク組成物の保存安定性及び吐出性の観点から、pHが7.0以上10.0以下であることが好ましい。界面活性剤次に、本発明のインク組成物好ましくはインクジェット記録用インクが含有し得る界面活性剤について説明する。本発明で使用される界面活性剤としては脂肪酸塩類、高級アルコールのエステル塩類、アルキルベンゼンスルホン酸塩類、スルホコハク酸エステル塩類、高級アルコールのリン酸エステル塩類等のアニオン界面活性剤、脂肪族アミン塩類、4級アンモニウム塩類等のカチオン界面活性剤、高級アルコールのエチレンオキサイド付加物、アルキルフェノールのエチレンオキサイド付加物、多価アルコール脂肪酸エステルのエチレンオキサイド付加物、アセチレングリコール及びそのエチレンオキサイド付加物等のノニオン界面活性剤、アミノ酸型、ベタイン型等の両性界面活性剤、フッ素系、シリコン系化合物等が挙げられる。これらは単独であるいは2種以上を用いることができる。本発明のインク組成物に界面活性剤を含有させ、表面張力等のインクの液物性を調整することで、インクの吐出安定性を向上させ、画像の耐水性の向上や印字したインクの滲みの防止などに優れた効果を持たせることができる。また、上記の界面活性剤は2種類以上併用してもよい。本発明で用いるインク組成物は、界面活性剤を0.005~5質量含有することが好ましく、より好ましくは0.005~3質量含有する。インク組成物中の界面活性剤の含有量が0.005~5質量の範囲にあると、吐出安定性の低下、混色時の滲みの発生、ひげ発生などの印字品質の低下が起こらず、吐出時、ノズル周辺部へのインクの付着等による印字不良を抑えることができる。本発明のインク組成物は、水性媒体中に前記染料を溶解させ、必要に応じて界面活性剤を特定量添加し、更に必要に応じてその他の添加剤を溶解及び/又は分散させることによって作製することができる。本発明における水性媒体とは、水又は水と少量の水混和性有機溶剤との混合物に、必要に応じて湿潤剤、安定剤等の添加剤を添加したものを意味する。本発明のインク液を調液する際には、水溶性インクの場合、まず水に溶解することが好ましい。そのあと、各種溶剤や添加物を添加し、溶解、混合して均一なインク液とする。このときの溶解方法としては、攪拌による溶解、超音波照射による溶解、振とうによる溶解等種々の方法が使用可能である。なかでも特に攪拌法が好ましく使用される。攪拌を行う場合、当該分野では公知の流動攪拌や反転アジターやディゾルバを利用した剪断力を利用した攪拌など、種々の方式が利用可能である。一方では、磁気攪拌子のように、容器底面との剪断力を利用した攪拌法も好ましく利用できる。水性のインクジェット用インクの調製方法については、特開平5-148436号、同5-295312号、同7-97541号、同7-82515号、同7-118584号、特開2002-020657号、特開2002-060663号の各公報に詳細が記載されていて、本発明のインクジェット記録用インクの調製にも利用できる。本発明のインク組成物は、一般式1で表される少なくとも1種の第1の水溶性長波染料と第2の水溶性長波染料とを、水性媒体中に含有してなるものである。水性媒体中には水混和性有機溶剤を含有してもよく、水性媒体中に含まれる水混和性有機溶剤は、使用される染料の25°Cにおける溶解度が10g/100g溶剤以下のものが好ましい。ここで溶解度とは溶剤100g中にある一定の温度で溶解可能な溶質の質量を表し、単位はg/100g溶剤である。本発明の染料はその構造によって溶解性に多少変動があるが、本発明のインクは、染料種によってその溶解度が10g/100g溶剤以下となるような水混和性有機溶剤を適宜選択することが好ましい。本発明の染料の25°Cにおける溶解度は、より好ましくは8g/100g溶剤以下であり、更に好ましくは5g/100g溶剤以下である。また、該水混和性有機溶剤は、少なくとも1種がアルコール及び/又はその誘導体含む2種以上からなる混合物であることが好ましい。水混和性有機溶剤の添加量は1~60質量であることが好ましく、より好ましくは5~50質量である。この値とすることで、インクの安定性、吐出安定性、乾燥性が良好となる傾向にある。前記水混和性有機溶剤の例は、以下のものが挙げられる。下記の中から本発明に適切な水混和性有機溶剤を選ぶことができる。アルコール例、メタノール、エタノール、プロパノール、イソプロパノール、ブタノール、イソブタノール、sec-ブタノール、t-ブタノール、ペンタノール、ヘキサノール、シクロヘキサノール、ベンジルアルコール、多価アルコール類例、エチレングリコール、ジエチレングリコール、チオジエチレングリコール、トリエチレングリコール、テトラエチレングリコール、ポリエチレングリコール、2-ブテン-1,4-ジオール、2-メチル-2,4-ペンタンジオール、1,3-ブタンジオール、1,5-ペンタンジオール、1,2-ヘキサンジオール、プロピレングリコール、ジプロピレングリコール、ポリプロピレングリコール、ブチレングリコール、ヘキサンジオール、ペンタンジオール、グリセリン、ヘキサントリオール、チオジグリコール、グリコール誘導体例、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、トリエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、ポリエチレングリコールモノメチルエーテル、エチレングリコールモノイソプロピルエーテル、トリエチレングリコールモノブチルエーテル、エチレングリコールモノイソブチルエーテル、ジエチレングリコールモノイソブチルエーテル、プロピレングリコールモノプロピルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル、アミン例、エタノールアミン、ジエタノールアミン、トリエタノールアミン、N-メチルジエタノールアミン、N-エチルジエタノールアミン、モルホリン、N-エチルモルホリン、エチレンジアミン、ジエチレントリアミン、トリエチレンテトラミン、ポリエチレンイミン、テトラメチルプロピレンジアミン及びその他の極性溶媒例、ホルムアミド、N,N-ジメチルホルムアミド、N,N-ジメチルアセトアミド、ジメチルスルホキシド、スルホラン、2-ピロリドン、N-メチル-2-ピロリドン、N-ビニル-2-ピロリドン、2-オキサゾリドン、エチレン尿素2-イミダゾリジノン、1,3-ジメチル-2-イミダゾリジノン、アセトニトリル、アセトン、ジアセトンアルコール。なお、前記水混和性有機溶剤は、二種類以上を併用してもよい。本発明で併用する前記他の染料が油溶性染料の場合は、該油溶性染料を高沸点有機溶媒中に溶解させ、水性媒体中に乳化分散させることによって調製することができる。用いられる高沸点有機溶媒の沸点は150°C以上であるが、好ましくは170°C以上である。高沸点有機溶媒は油溶性染料に対して質量比で0.01~3倍量、好ましくは0.01~1.0倍量で使用できる。これらの高沸点有機溶媒は単独で使用しても、数種の混合で使用してもよい。本発明では油溶性性染料や高沸点有機溶媒は、水性媒体中に乳化分散して用いられる。乳化分散の際、乳化性の観点から場合によっては低沸点有機溶媒を用いることができる。低沸点有機溶媒としては、常圧で沸点約30°C以上150°C以下の有機溶媒である。乳化分散は、高沸点有機溶媒と場合によっては低沸点有機溶媒の混合溶媒に染料を溶かした油相を、水を主体とした水相中に分散し、油相の微小油滴を作るために行われる。この際、水相、油相のいずれか又は両方に、前述した界面活性剤、湿潤剤、染料安定化剤、乳化安定剤等の添加剤を必要に応じて添加することができる。乳化法としては水相中に油相を添加する方法が一般的であるが、油相中に水相を滴下して行く、いわゆる転相乳化法も好ましく用いることができる。本発明では以上の化合物のほかにインクジェット用記録インクとして用いる場合には、インクの噴射口での乾燥による目詰まりを防止するための乾燥防止剤、インクを紙により浸透させるための浸透促進剤、紫外線吸収剤、酸化防止剤、粘度調整剤、表面張力調整剤、分散剤、分散安定剤、防錆剤、防腐剤、防黴剤、pH調整剤、消泡剤、キレート剤等の添加剤を適宜選択して適量使用することができる。本発明に使用される乾燥防止剤としては水より蒸気圧の低い水溶性有機溶剤が好ましい。具体的な例としてはエチレングリコール、プロピレングリコール、ジエチレングリコール、ポリエチレングリコール、チオジグリコール、ジチオジグリコール、2-メチル-1,3-プロパンジオール、1,2,6-ヘキサントリオール、アセチレングリコール誘導体、グリセリン、トリメチロールプロパン等に代表される多価アルコール類、エチレングリコールモノメチル又はエチルエーテル、ジエチレングリコールモノメチル又はエチルエーテル、トリエチレングリコールモノエチル又はブチルエーテル等の多価アルコールの低級アルキルエーテル類、2-ピロリドン、N-メチルー2-ピロリドン、1,3-ジメチル-2-イミダゾリジノン、N-エチルモルホリン等の複素環類、スルホラン、ジメチルスルホキシド、3-スルホレン等の含硫黄化合物、ジアセトンアルコール、ジエタノールアミン等の多官能化合物、尿素誘導体が挙げられる。これらのうちグリセリン、ジエチレングリコール等の多価アルコールがより好ましい。また上記の乾燥防止剤は単独で用いても良いし2種以上併用しても良い。これらの乾燥防止剤はインク中に10~50質量含有することが好ましい。本発明に使用される浸透促進剤としてはエタノール、イソプロパノール、ブタノール,ジエチレングリコールモノブチルエーテル、トリエチレングリコールモノブチルエーテル、1,2-ヘキサンジオール等のアルコール類やラウリル硫酸ナトリウム、オレイン酸ナトリウムやノニオン性界面活性剤等も用いることができる。これらはインク中に10~30質量含有すれば充分な効果があり、印字の滲み、紙抜けプリントスルーを起こさない添加量の範囲で使用するのが好ましい。本発明で画像の保存性を向上させるために使用される紫外線吸収剤としては特開昭58-185677号公報,同61-190537号公報,特開平2-782号公報、同5-197075号公報、同9-34057号公報等に記載されたベンゾトリアゾール系化合物、特開昭46-2784号公報、特開平5-194483号、米国特許第3214463号等に記載されたベンゾフェノン系化合物、特公昭48-30492号公報、同56-21141号公報、特開平10-88106号公報等に記載された桂皮酸系化合物、特開平4-298503号公報、同8-53427号公報、同8-239368号公報、同10-182621号公報、特表平8-501291号公報等に記載されたトリアジン系化合物、リサーチディスクロージャーNo.24239号に記載された化合物やスチルベン系、ベンズオキサゾール系に代表される紫外線を吸収して蛍光を発する化合物、いわゆる蛍光増白剤も用いることができる。本発明で画像の保存性を向上させるために使用される酸化防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。より具体的にはリサーチディスクロージャーNo.17643の第VIIのIないしJ項、同No.15162、同No.18716の650頁左欄、同No.36544の527頁、同No.307105の872頁、同No.15162に引用された特許に記載された化合物や特開昭62-215272号公報の127頁~137頁に記載された代表的化合物の一般式及び化合物例に含まれる化合物を使用することができる。本発明に使用される防錆剤としては例えば、酸性亜鉛硫酸塩、チオ硫酸ナトリウム、チオグリコール酸アンモン、ジイソプロピルアンモニウムニトライト、4硝酸ペンタエリスリトール、ジシクロヘキシルアンモニウムニトライト等が挙げられる。これらはインク中の0.02~5.00質量使用するのが好ましい。本発明に使用されるpH調整剤はpH調節、分散安定性付与などの点で好適に使用する事ができ、25°CでのインクのpHが8~11に調整されているものである。pHが8未満である場合は染料の溶解性が低下してノズルが詰まりやすく、11を超えると耐水性が劣化する。pH調整剤としては、塩基性のものとして有機塩基、無機アルカリ等が、酸性のものとして有機酸、無機酸等が挙げられる。前記有機塩基としてはトリエタノールアミン、ジエタノールアミン、N-メチルジエタノールアミン、ジメチルエタノールアミンなどが挙げられる。前記無機アルカリとしては、アルカリ金属の水酸化物例えば、水酸化ナトリウム、水酸化リチウム、水酸化カリウムなど、炭酸塩例えば、炭酸ナトリウム、炭酸水素ナトリウムなど、アンモニウムなどが挙げられる。また、前記有機酸としては酢酸、プロピオン酸、トリフルオロ酢酸、アルキルスルホン酸などが挙げられる。前記無機酸としては、塩酸,硫酸、リン酸などが挙げられる。本発明で用いるインクの表面張力は25°Cにおいて20~50mN/m以下であることが好ましく、20~40mN/m以下であることが更に好ましい。この値とすることで、吐出安定性、印字品質が良好となる傾向にあり、吐出時のノズル周辺部へのインクの付着等による印字不良を防止し易くなる。本発明に用いられるインクの粘度は30mPas以下が好ましい。更に20mPas以下に調整することがより好ましいので、粘度を調整する目的で、粘度調整剤が使用されることがある。粘度調整剤としては、例えば、セルロース類、ポリビニルアルコールなどの水溶性ポリマーやノニオン系界面活性剤等が挙げられる。更に詳しくは、粘度調整技術技術情報協会、1999年第9章、及びインクジェットプリンタ用ケミカルズ98増補-材料の開発動向展望調査-シーエムシー、1997年162~174頁に記載されている。更に本発明において、ポリマー微粒子分散物を用いることもできる。これらの詳細については特開2002-264490号公報に記載されている。本発明では分散剤、分散安定剤として上述のカチオン、アニオン、ノニオン系の各種界面活性剤、消泡剤としてフッソ系、シリコーン系化合物やEDTAに代表されるキレート剤等も必要に応じて使用することができる。<記録媒体>本発明のインクは公知の被記録材、即ち普通紙、樹脂コート紙、例えば特開平8-169172号公報、同8-27693号公報、同2-276670号公報、同7-276789号公報、同9-323475号公報、特開昭62-238783号公報、特開平10-153989号公報、同10-217473号公報、同10-235995号公報、同10-337947号公報、同10-217597号公報、同10-337947号公報等に記載されているインクジェット専用紙、フィルム、電子写真共用紙、布帛、ガラス、金属、陶磁器等に画像を形成するのに用いることができる。以下に本発明のインクを用いてインクジェットプリントをするのに用いられる記録紙及び記録フィルムについて説明する。記録紙及び記録フィルムおける支持体はLBKP、NBKP等の化学パルプ、GP、PGW、RMP、TMP、CTMP、CMP、CGP等の機械パルプ、DIP等の古紙パルプ等をからなり、必要に応じて従来の公知の顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚み10~250μm、坪量は10~250g/m2が望ましい。支持体には、そのままインク受容層及びバックコート層を設けてもよいし、デンプン、ポリビニルアルコール等でサイズプレスやアンカーコート層を設けた後、インク受容層及びバックコート層を設けてもよい。更に支持体には、マシンカレンダー、TGカレンダー、ソフトカレンダー等のカレンダー装置により平坦化処理を行ってもよい。本発明では支持体としては、両面をポリオレフィン例、ポリエチレン、ポリスチレン、ポリエチレンテレフタレート、ポリブテン及びそれらのコポリマーでラミネートした紙及びプラスチックフイルムがより好ましく用いられる。ポリオレフィン中に、白色顔料例、酸化チタン、酸化亜鉛又は色味付け色素例、コバルトブルー、群青、酸化ネオジウムを添加することが好ましい。支持体上に設けられるインキ受容層には、顔料や水性バインダーが含有される。顔料としては、白色顔料がよく、白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の無機白色顔料、スチレン系ピグメント、アクリル系ピグメント、尿素樹脂、メラミン樹脂等の有機顔料等が挙げられる。インク受容層に含有される白色顔料としては、多孔性無機顔料がよく、特に細孔面積が大きい合成非晶質シリカ等が好適である。合成非晶質シリカは、乾式製造法気相法によって得られる無水珪酸及び湿式製造法によって得られる含水珪酸のいずれも使用可能であるが、特に含水珪酸を使用することが望ましい。これらの顔料は2種以上を併用しても良い。上記顔料を受像層に含有する記録紙としては、具体的には、特開平10-81064号、同10-119423号、同10-157277号、同10-217601号、同10-348409号、特開2001-138621号、同2000-43401号、同2000-211235号、同2000-309157号、同2001-96897号、同2001-138627号、特開平11-91242号、同8-2087号、同8-2090号、同8-2091号、同8-2093号、同8-174992号、同11-192777号、特開2001-301314号などに開示されたものを用いることができる。インク受容層に含有される水性バインダーとしては、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは単独又は2種以上併用して用いることができる。本発明においては、これらの中でも特にポリビニルアルコール、シラノール変性ポリビニルアルコールが顔料に対する付着性、インク受容層の耐剥離性の点で好適である。インク受容層は、顔料及び水性結着剤の他に媒染剤、耐水化剤、耐光性向上剤、耐オゾン性向上剤、界面活性剤、その他の添加剤を含有することができる。インク受容層中に添加する媒染剤は、不動化されていることが好ましい。そのためには、ポリマー媒染剤が好ましく用いられる。ポリマー媒染剤については、特開昭48-28325号、同54-74430号、同54-124726号、同55-22766号、同55-142339号、同60-23850号、同60-23851号、同60-23852号、同60-23853号、同60-57836号、同60-60643号、同60-118834号、同60-122940号、同60-122941号、同60-122942号、同60-235134号、特開平1-161236号の各公報、米国特許2484430号、同2548564号、同3148061号、同3309690号、同4115124号、同4124386号、同4193800号、同4273853号、同4282305号、同4450224号の各明細書に記載がある。特開平1-161236号公報の212~215頁に記載のポリマー媒染剤を含有する受像材料が特に好ましい。同公報記載のポリマー媒染剤を用いると、優れた画質の画像が得られ、かつ画像の耐光性が改善される。耐水化剤は、画像の耐水化に有効であり、これらの耐水化剤としては、特にカチオン樹脂が望ましい。このようなカチオン樹脂としては、ポリアミドポリアミンエピクロルヒドリン、ポリエチレンイミン、ポリアミンスルホン、ジメチルジアリルアンモニウムクロライド重合物、カチオンポリアクリルアミド等が挙げられる。これらのカチオン樹脂の含有量は、インク受容層の全固形分に対して1~15質量が好ましく、特に3~10質量であることが好ましい。耐光性向上剤、耐ガス性向上剤としては、フェノール化合物、ヒンダードフェノール化合物、チオエーテル化合物、チオ尿素化合物、チオシアン酸化合物、アミン化合物、ヒンダードアミン化合物、TEMPO化合物、ヒドラジン化合物、ヒドラジド化合物、アミジン化合物、ビニル基含有化合物、エステル化合物、アミド化合物、エーテル化合物、アルコール化合物、スルフィン酸化合物、糖類、水溶性還元性化合物、有機酸、無機酸、ヒドロキシ基含有有機酸、ベンゾトリアゾール化合物、ベンゾフェノン化合物、トリアジン化合物、ヘテロ環化合物、水溶性金属塩、有機金属化合物、金属錯体等が挙げられる。これらの具体的な化合物例としては、特開平10-182621号、特開2001-260519号、特開2000-260519号、特公平4-34953号、特公平4-34513号、特公平4-34512号、特開平11-170686号、特開昭60-67190号、特開平7-276808号、特開2000-94829号、特表平8-512258号、特開平11-321090号等に記載のものが挙げられる。界面活性剤は、塗布助剤、剥離性改良剤、スベリ性改良剤あるいは帯電防止剤として機能する。界面活性剤については、特開昭62-173463号、同62-183457号の各公報に記載がある。界面活性剤の代わりに有機フルオロ化合物を用いてもよい。有機フルオロ化合物は、疎水性であることが好ましい。有機フルオロ化合物の例には、フッ素系界面活性剤、オイル状フッ素系化合物例、フッ素油及び固体状フッ素化合物樹脂例、四フッ化エチレン樹脂が含まれる。有機フルオロ化合物については、特公昭57-9053号第8~17欄、特開昭61-20994号、同62-135826号の各公報に記載がある。硬膜剤としては特開平1-161236号公報の222頁、特開平9-263036号、特開平10-119423号、特開2001-310547号、に記載されている材料等を用いることが出来る。その他のインク受容層に添加される添加剤としては、顔料分散剤、増粘剤、消泡剤、染料、蛍光増白剤、防腐剤、pH調整剤、マット剤、硬膜剤等が挙げられる。なお、インク受容層は1層でも2層でもよい。記録紙及び記録フィルムには、バックコート層を設けることもでき、この層に添加可能な成分としては、白色顔料、水性結着剤、その他の成分が挙げられる。バックコート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が挙げられる。バックコート層に含有される水性バインダーとしては、スチレン/マレイン酸塩共重合体、スチレン/アクリル酸塩共重合体、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。バックコート層に含有されるその他の成分としては、消泡剤、抑泡剤、染料、蛍光増白剤、防腐剤、耐水化剤等が挙げられる。インクジェット記録紙及び記録フィルムの構成層バック層を含むには、ポリマーラテックスを添加してもよい。ポリマーラテックスは、寸度安定化、カール防止、接着防止、膜のひび割れ防止のような膜物性改良の目的で使用される。ポリマーラテックスについては、特開昭62-245258号、同62-1316648号、同62-110066号の各公報に記載がある。ガラス転移温度が低い40°C以下のポリマーラテックスを媒染剤を含む層に添加すると、層のひび割れやカールを防止することができる。また、ガラス転移温度が高いポリマーラテックスをバック層に添加しても、カールを防止できる。<インクジェット記録方法>本発明は、本発明に係るインクジェット記録用インクを用いるインクジェット記録方法にも関する。本発明のインクはインクジェットの記録方式に制限はなく、公知の方式例えば静電誘引力を利用してインクを吐出させる電荷制御方式、ピエゾ素子の振動圧力を利用するドロップオンデマンド方式圧力パルス方式、電気信号を音響ビームに変えインクに照射して放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。好ましい被記録材と記録方式の組み合わせは、支持体上に白色無機顔料粒子を含有する受像層を有する受像材料にインク滴を記録信号に応じて吐出させ、受像材料上に画像を記録するインクジェット記録方法である。本発明のインクジェット記録用インクは、インクジェット記録以外の用途に使用することもできる。例えば、ディスプレイ画像用材料、室内装飾材料の画像形成材料及び屋外装飾材料の画像形成材料などに使用が可能である。ディスプレイ画像用材料としては、ポスター、壁紙、装飾小物置物や人形など、商業宣伝用チラシ、包装紙、ラッピング材料、紙袋、ビニール袋、パッケージ材料、看板、交通機関自動車、バス、電車などの側面に描画や添付した画像、ロゴ入りの洋服、等各種の物を指す。本発明の染料をディスプレイ画像の形成材料とする場合、その画像とは狭義の画像の他、抽象的なデザイン、文字、幾何学的なパターンなど、人間が認知可能な染料によるパターンをすべて含む。室内装飾材料としては、壁紙、装飾小物置物や人形など、照明器具の部材、家具の部材、床や天井のデザイン部材等各種の物を指す。本発明の染料を画像形成材料とする場合、その画像とは狭義の画像の他、抽象的なデザイン、文字、幾何学的なパターンなど、人間が認知可能な染料によるパターンをすべて含む。屋外装飾材料としては、壁材、ルーフィング材、看板、ガーデニング材料屋外装飾小物置物や人形など、屋外照明器具の部材等各種の物を指す。本発明の染料を画像形成材料とする場合、その画像とは狭義の画像ののみならず、抽象的なデザイン、文字、幾何学的なパターンなど、人間が認知可能な染料によるパターンをすべて含む。以上のような用途において、パターンが形成されるメディアとしては、紙、繊維、布不織布も含む、プラスチック、金属、セラミックス等種々の物を挙げることができる。染色形態としては、媒染、捺染、若しくは反応性基を導入した反応性染料の形で色素を固定化することもできる。この中で、好ましくは媒染形態で染色されることが好ましい。<その他のインク>フルカラーの画像などを形成するために、本発明のインクを、本発明のインクとは別の色調を有するインクと組み合わせて用いることができる。本発明のインクは、例えば、ブラックインク、シアンインク、マゼンタインク、イエローインク、レッドインク、グリーンインク及びブルーインクなどから選択される少なくともいずれか1種のインクと共に用いられることが好ましい。また、これらのインクと実質的に同一の色調を有する、所謂淡インクを更に組み合わせて用いることもできる。これらのインク又は淡インクの水溶性染料は、公知の染料であっても、新規に合成された水溶性染料であっても用いることができる。以下に、実施例に基づいて本発明を更に具体的に説明するが、本発明は以下の実施例に限定されるものではない。本発明に用いられる染料BLACK-11は、例えば下記合成ルートから誘導することができる。合成例1BLACK-11M:Li/Na≒70/30mol/molの合成スキームを下記に示す。1中間体B-5の合成:アミノアセトフェノンa-28.5g、マロノニトリル4.9g、トルエン26.5mL、酢酸アンモニウム5.0g及び酢酸5.9gを室温で添加後、内温を100°Cまで昇温して同温度で3時間撹拌した。反応液を40°Cまで冷却後メタノール31.8mLを注加し、20分撹拌後に反応液を濾過した。イソプロピルアルコール42.4mLで洗浄し60°Cで8時間乾燥した。B-511.1gを得た。2中間体C-5の合成:B-58.0g、硫黄2.8g、炭酸水素ナトリウム7.4g、ジメチルアセトアミド160mL、アセトニトリル80mL及び水80mLを室温で混ぜた後、内温40°Cまで昇温、同温度で1時間撹拌した。反応液を25°Cまで冷却後、不溶物をろ過し、C-5を溶液状態で得た。3中間体T-1の合成:アセトン100mLを内温0°Cに冷却し塩化シアヌル18.4gを添加した。次に2,5-ジスルホアニリン27.5g、炭酸ナトリウム10.6gを95gの水に溶解させ、内温0以上4°C以下で30分かけて滴下した。内温0~5°Cで2.5時間撹拌後、メタノール200mL、イソプロピルアルコール200mLを内温5°C以下で滴下し、析出した不溶物をろ過した後、T-1の溶液状態で得た。4中間体T-2の合成:上記3で得られたT-1を内温20°Cに維持したままC-5240.0gを滴下した。滴下後内温を30°Cまで昇温して2.0時間撹拌した。イソプロピルアルコール2.3Lを内温30~35°Cで1時間かけて滴下した後、同温度で30分撹拌した。反応液をろ過、イソプロピルアルコールで洗浄、乾燥してT-2を24.0gで得た。5中間体T-3の合成:タウリン8.0g及び炭酸ナトリウム6.8gを水650mLに室温で完溶させ、その溶液の中にT-224.0gを粉体で添加した。内温を100°Cまで昇温して同温度で1.5時間撹拌した。反応液を内温25°Cまで冷却し、中間体T-3を溶液状態で得た。6中間体f-6の合成:2-アミノベンゾニトリルe-14.4gに水58mLを加え室温で撹拌し、12M塩酸水10.5mLを滴下後、反応液を内温0°Cまで冷却した。内温を0~4°Cに保ちながら亜硝酸ナトリウム2.8gの25水溶液を滴下し内温0~5°Cで1.5時間撹拌した。その後、尿素0.4gを加え15分撹拌しジアゾニウム塩溶液を得た。上記ジアゾニウム塩溶液とは別に、中間体T-3に水300mLを加え内温2°Cまで冷却後、先ほど調整したジアゾニウム塩溶液を内温2~4°Cで15分かけて滴下した。内温を2~4°Cに保ち2時間撹拌後、f-6を溶液状態で得た。7BLACK-11の合成:上記6で得られたf-6を室温で撹拌し、中間体G17.7gを水60mLに完溶させ滴下した。亜硝酸イソアミル4.5gを内温22°Cで滴下し、同温度で30分撹拌した。その後更に亜硝酸イソアミル0.2gを滴下し内温22°Cで2時間撹拌した。反応液を除塵ろ過し不溶物を除いた後、反応液にジメチルアセトアミド183mLを加え更にイソプロピルアルコール1.1Lを30分かけて滴下した。スラリー状の反応液をろ過しメタノール2Lで洗浄し粗BLACK-11を得た。この粗体に水220mLを加え溶解しイソプロピルアルコール370mLを滴下し再度ろ過しウェットケーキを得た。このウェットケーキを水220mLに完溶させ、1N―水酸化リチウム水溶液を加えpH値を8.325°Cに調整した後、メタノール100mLを加え除塵ろ過をした。この溶液を内温40°Cに昇温し同温度で、飽和LiClイソプロピルアルコール溶液300mLを滴下し、析出した結晶を濾過しウェット結晶を得た。得られたウェット結晶に水170mL、メタノール100mLを加え内温40°Cで撹拌しながら飽和LiClイソプロピルアルコール溶液430mLを滴下し析出した結晶をろ別した。イソプロピルアルコール500mLで洗浄後、40°Cで12時間乾燥し、精BLACK-11M:Li/Na≒70/30mol/molを11.3gで得た。また上述のようにして得られたBLACK-11M:Li/Na≒70/30mol/molを、Li塩型イオン交換樹脂オルガノ社製、IR-120BをLi型にしたものを用いてBLACK-11M:Liすなわち、Mは全てLiを得た。合成例2BLACK-32M:Liの合成スキームを下記に示す。1中間体B-11の合成:チオ尿素12.5gと水120mlの中に原料A-11;和光純薬品40gを添加し、70°Cで5時間攪拌した。析出した結晶を濾別し、5NaOH溶液400mlを加え、室温で3時間攪拌した後、濾過し、中間体B-11の黄色結晶を35.5g得た。2中間体C-11の合成:還元鉄57.0g、塩化アンモニウム5.0g、水35ml及びイソプロピルアルコール250mlを30分還流し、中間体B-1122.0gを添加し、1時間還流攪拌した。濾過した後、濃縮し、中間体C-11の黄色結晶を15.0g得た。3中間体D-11の合成中間体C-119.6gをアセトン125mLに加え内温50°Cで攪拌し溶解させた。氷浴で内温を4°Cまで冷却後無水酢酸5.6gを15分で滴下した。室温まで昇温後、水50mLを添加し、アセトンを減圧下で留去した。結晶を濾別後50mLの水で2回洗浄し、80°Cで6時間乾燥させ中間体D-11の白色結晶を9.9g得た。4中間体F-11の合成中間体E-114.3gを水43mLに添加し室温で攪拌した。12N塩酸4.0mLを滴下後、内温4°Cまで冷却した。そこへ亜硝酸ナトリウム0.9gの水溶液3mLを滴下し5°C以下で2時間攪拌した。その後、尿素0.1gを加え内温4°Cで15分撹拌しジアゾニウム溶液を得た。別途、中間体D-112.4gと酢酸リチウム8.6gをメタノール55mLとジメチルアセトアミド3.5mLに溶かし内温5°C以下まで冷却した。ジアゾニウム溶液を内温5°C以下で5分かけて滴下した。1.5時間撹拌した後、塩化リチウム15.0gを添加し、続いてイソプロピルアルコール150mLを滴下した。結晶を濾別後イソプロピルアルコール100mLで洗浄した。80°Cで乾燥後、中間体F-11の茶色結晶を5.4g得た。5BLACK-32の合成中間体F-115.0g、G3.8g及び水50mLの溶液を12N塩酸でpH2以下に調整し、内温35から40°Cで亜硝酸イソアミル1.5gを滴下した。内温40°Cで4時間撹拌後、塩化リチウム20gを添加し、続いてイソプロピルアルコール25mL滴下した。内温25°Cまで冷却し、結晶を濾別後、イソプロピルアルコール50mLで洗浄した。この結晶を水60mLを添加し、内温40°Cまで昇温後、イソプロピルアルコール100mLを滴下した。内温25°Cまで冷却後結晶を濾別した。得られた結晶を水35mLに加え、pHが8.3となるように4mol/L水酸化リチウム水溶液を加えた。この溶液にイソプロピルアルコール250mLを滴下し析出した結晶を濾別した。イソプロピルアルコール30mLで洗浄後、80°Cで乾燥してBLACK-32M:Liの黒色結晶2.7gを得た。合成例3BLACK-31M:Liの合成スキームを下記に示す。1中間体B-12の合成:p-アミノアセトフェノンA-12;東京化成品20.3gをアセトニトリル150mLに添加し、室温で攪拌することで完溶させた。続いて、ピリジン13.4mLを添加し、氷浴下で内温を4°Cに保った。無水酢酸11.8gを滴下し、内温4°Cで15分攪拌した。反応液に水300mL、続いて12N塩酸を5mL添加し、結晶を濾別した。結晶を水100mLで洗浄後、80°Cで乾燥し中間体B-12の白色結晶を18.6g得た。2中間体C-12の合成:ディーンスタークトラップを装着した100mL三つ口フラスコに、中間体B-1217.7g、マロノニトリル7.3g、酢酸4.6mL、酢酸アンモニウム1.5gとトルエン20mLを投入し、125°Cのオイルバスで還流させた。1時間攪拌後、酢酸4.6mLと酢酸アンモニウム1.5gを追添し、還流条件で2時間攪拌した。放冷後、メタノール30mL添加し、氷浴で30分攪拌した。結晶を濾別後、冷メタノール20mLで洗浄し乾燥させた。中間体C-12の白色結晶を12.1g得た。3中間体D-12の合成中間体C-1211.3gとエタノール20mLの溶液に硫黄1.5gを添加し、続いてトリエチルアミン6.6mLを滴下した。内温50°Cで30分攪拌後、酢酸エチル500mLと水300mLを加え、振盪後、分液を実施した。有機層に食塩水200mLを加え振盪後分液し、有機層に硫酸マグネシウムを添加し乾燥させた。有機溶媒を留去後、イソプロパノールを50mL添加し、懸濁攪拌後に結晶を濾別した。80°Cで乾燥後、中間体D-12の白色結晶8.1gを得た。4中間体F-12の合成中間体E-116.0gを水60mLに加え室温で撹拌し、12N塩酸5.6mLを滴下後、内温4°Cまで冷却した。内温5°C以下で亜硝酸ナトリウム1.3gの水溶液4mLを滴下した。内温5°C以下で2時間攪拌した後に、尿素0.1gを加え、15分撹拌しジアゾニウム溶液を得た。別途、中間体D-123.4gと酢酸リチウム12.0gをメタノール90mLとジメチルアセトアミド10mLに室温で溶解し、内温4°Cまで冷却後、先のジアゾニウム溶液を内温5°C以下で15分滴下した。内温4°C以下で1.5時間撹拌した後、塩化リチウム20.0g添加し、アセトニトリル75mLを滴下した。結晶を濾別後、アセトニトリルで洗浄した。単離結晶をイソプロピルアルコール75mLを用いて内温50°Cで懸濁洗浄した。結晶を濾別後イソプロピルアルコールで洗浄した。80°Cで乾燥後、中間体F-12の茶色結晶を6.4g得た。5BLACK-31の合成中間体F-125.0gとG3.7g及び水50mLの溶液を12N塩酸水でpH2以下に調整し、内温35~40°Cで亜硝酸イソアミル1.2gを滴下した。内温40°Cで3時間撹拌後、塩化リチウム50.0gを加え内温25°Cまで冷却した。結晶を濾別後、イソプロピルアルコール150mLで洗浄した。単離結晶をメタノール200mLに加え内温40°Cまで昇温後、アセトニトリル800mLを滴下した。滴下後15分撹拌し、内温25°Cまで冷却した。結晶を濾別後、水150mLに加え、室温でイソプロピルアルコール450mLを滴下した。結晶を濾別後、水50mLに加え、pH8.3になるまで4mol/L水酸化リチウム水溶液を加えた。この溶液にイソプロピルアルコール150mLを滴下し析出した結晶を濾別した。イソプロピルアルコール50mLで洗浄後、80°Cで乾燥しBLACK-31M:Liの黒色結晶4.3gを得た。<インク組成物の調製>前述の第1の水溶性長波染料及び第2の水溶性長波染料、並びに、付加的に水溶性短波染料Sを用い、下記組成に基づき、各成分を常温において30分間攪拌した後、得られた溶液を目開き1.0μmのメンブランフィルターを用いて濾過することにより実施例1~153及び比較例1~77の各インク組成物を得た。なお、上記実施例にて使用する第1の水溶性長波染料及び第2の水溶性長波染料は、いずれも水溶媒における吸収スペクトルの極大波長が550~700nmの範囲にあった。また、各成分の数値はインク組成物の質量を100とした場合の各成分の質量を示し、更に水の量を示す残りは水以外の成分とあわせて合計100になる量を示す。インク組成染料染料の組成は表22~31に記載:全染料の合計6グリセリン:8エチレングリコール:3ジエチレングリコール:52-ピロリドン:5エチレン尿素:2オルフィンE1010アセチレン系、日信化学工業株式会社製:1超純水:残り表27、28において使用するBLACK-41、42のMはLiである。上記のインク組成物をキャノン社製インクジェットプリンター商品名:PIXUSiP8600のブラック用インクカートリッジに装填し、グレーに関して階段状に濃度が変化した画像パターン記録デューティを100、80、60、40、20、及び10とした画像を印字させ、画像の堅牢性耐光性及び耐オゾン性及び着色バランスグレーバランスの評価を行った。記録条件は、温度23°C、相対湿度55、記録密度2,400dpi×1,200dpi、吐出量2.5pLとした。ここで使用した受像シートは、富士フイルム株製インクジェットペーパー画彩写真仕上げである。画像の堅牢性耐光性及び耐オゾン性及び着色バランスグレーバランスの評価を以下のように行った。評価結果を表32~41に示す。<評価>1堅牢性1-1耐光性耐光性は、印字直後の記録デューティが100、40及び20での濃度D100、D40、D20Ciを測定した後、アトラス社製ウェザーメーターを用い画像にキセノン光8万5千ルックスを10日照射した。その後再び濃度Cfを測定し染料残存率Cf/Ci×100を求め評価を行った。染料残像率がD100、D40、D20すべてにおいて80以上の場合をA、一部でも70~80となった場合をB、一部でも70未満となった場合をCとした。1-2耐オゾン性耐オゾン性については、オゾンガス濃度が10ppmに設定されたボックス内に試料を20時間放置し、オゾンガス下放置前後のパターンSの濃度をX-rite310にて測定し、染料残存率を求め評価した。ボックス内のオゾンガス濃度は、APPLICS製オゾンガスモニターモデル:OZG-EM-01を用いて設定した。染料残像率がD100、D40、D20すべてにおいて80以上の場合をA、一部でも70~80となった場合をB、一部でも70未満となった場合をCとした。2着色バランス2-1着色バランス1グレーの階段パターンで、各印字濃度におけるグレーの色調を目視で判断して、各濃度において好ましいニュートラルなグレー色調を示すものをA、グレーバランスが崩れる濃度が散見されるものをB、殆どの濃度でグレーバランスが崩れたものをCとした。2-2着色バランス2上記堅牢性の評価において印字した、記録デューティが100、40及び20での濃度におけるグレーの色調を目視で判断して、各濃度において好ましいニュートラルなグレー色調を示すものをA、グレーバランスが崩れる濃度が散見されるものをB、殆どの濃度でグレーバランスが崩れたものをCとした。以上の結果から、本発明の第1の水溶性長波染料と第2の水溶性長波染料とを併用することにより、耐光性及び耐オゾン性に優れた画像を形成することができ、着色バランスが良好なインク組成物が得られることが分かる。さらに、表には示していないが、実施例18~34染料化合物としてBLACK-11M:Liを使用したインクは、予想外にもその他のものと比較して、印画濃度が一段高く、より鮮明な黒色を呈すことが判明した。"